"A色素多量体、B重合性化合物、C光重合開始剤、及びD有機溶剤を含有し、X色素骨格を含まない無機金属塩の染料固形分に対する含有量が0.1質量以下である着色感放射線性組成物。前記A色素多量体が、ジピロメテン色素、アゾ色素、キサンテン色素、スクアリリウム色素及びフタロシアニン色素から選択される色素に由来する部分構造を含む色素多量体である請求項1に記載の着色感放射線性組成物。前記A色素多量体が、ジピロメテン色素、アゾ色素及びフタロシアニン色素から選択される色素に由来する部分構造を含む色素多量体である請求項1に記載の着色感放射線性組成物。前記A色素多量体が、さらにアルカリ可溶性基を有する色素多量体である請求項1から請求項3のいずれか1項に記載の着色感放射線性組成物。前記A色素多量体が、さらに重合性基を有する色素多量体である請求項1から請求項4のいずれか1項に記載の着色感放射線性組成物。前記ジピロメテン色素が、下記一般式8で表されるジピロメテン色素である請求項1から請求項5のいずれか1項に記載の着色感放射線性組成物。[一般式8中、R12~R15は、各々独立に、水素原子、又は1価の置換基を表し、R17は、水素原子、ハロゲン原子、アルキル基、アリール基、又はヘテロ環基を表す。Maは、金属、又は金属化合物を表す。X2及びX3は、各々独立に、NRRは水素原子、アルキル基、アルケニル基、アリール基、ヘテロ環基、アシル基、アルキルスルホニル基、又はアリールスルホニル基を表す。、窒素原子、酸素原子、又は硫黄原子を表す。Y1及びY2は、各々独立に、NRcRcは水素原子、アルキル基、アルケニル基、アリール基、ヘテロ環基、アシル基、アルキルスルホニル基、又はアリールスルホニル基を表す。、窒素原子又は炭素原子を表す。R11及びR16は、各々独立に、アルキル基、アルケニル基、アリール基、ヘテロ環基、アルコキシ基、アリールオキシ基、アルキルアミノ基、アリールアミノ基、又はヘテロ環アミノ基を表す。R11とY1は、互いに結合して5員、6員、又は7員の環を形成していてもよく、R16とY2は、互いに結合して5員、6員、又は7員の環を形成していてもよい。X1はMaと結合可能な基を表し、aは0、1、又は2を表す。]前記X無機金属塩の染料固形分に対する含有量が、0.01質量以下である請求項1から請求項6のいずれか1項に記載の着色感放射線性組成物。前記X無機金属塩が、多価金属塩である請求項1から請求項7のいずれか1項に記載の着色感放射線性組成物。前記X無機金属塩が、亜鉛塩である請求項1から請求項8のいずれか1項に記載の着色感放射線性組成物。さらに、Eバインダー樹脂を含む請求項1から請求項9のいずれか1項に記載の着色感放射線性組成物。前記Eバインダー樹脂が、アルカリ可溶性バインダーである請求項10に記載の着色感放射線性組成物。さらに、A色素多量体以外の着色剤を含有する請求項1から請求項11のいずれか1項に記載の着色感放射線性組成物。前記A色素多量体以外の着色剤が、C.I.ピグメントブルー15:6である請求項12に記載の着色感放射線性組成物。請求項1から請求項13のいずれか1項に記載の着色感放射線性組成物を硬化して得られた着色硬化膜。請求項14に記載の着色硬化膜を備えたカラーフィルタ。請求項1から請求項13のいずれか1項に記載の着色感放射線性組成物を基板上に付与して着色感放射線性組成物層を形成する着色感放射線性組成物層形成工程と、前記着色感放射線性組成物層をパターン様に露光する露光工程と、露光後の前記着色感放射線性組成物層を現像して着色パターンを形成する着色パターン形成工程と、を含むパターン形成方法。請求項1から請求項13のいずれか1項に記載の着色感放射線性組成物を基板上に付与して着色感放射線性組成物層を形成する着色感放射線性組成物層形成工程と、前記着色感放射線性組成物層をパターン様に露光する露光工程と、露光後の前記着色感放射線性組成物層を現像して着色パターンを形成する着色パターン形成工程と、を含むカラーフィルタの製造方法。請求項15に記載のカラーフィルタ又は請求項17に記載のカラーフィルタの製造方法により作製されたカラーフィルタを具備する固体撮像素子。請求項15に記載のカラーフィルタ又は請求項17に記載のカラーフィルタの製造方法により作製されたカラーフィルタを具備する液晶表示装置。本発明は上記の点に鑑みてなされたものであり、以下の目的を達成することを課題とする。すなわち、本発明の目的は、優れた現像性を示し、耐熱性、耐溶剤性に優れ、色移り、色ムラを低減した着色パターンを形成し得る着色感放射線性組成物を提供することにある。更に、耐熱性、耐溶剤性に優れ、色移り、色ムラの少ない着色パターンを有するカラーフィルタ、該カラーフィルタの製造方法、および該カラーフィルタを具備する固体撮像素子及び液晶表示装置を提供することにある。本発明者らは、各種色素を詳細に検討した結果、特定の構造を有する色素多量体と重合性化合物とを含む着色感放射線性組成物は、耐熱性、耐溶剤性に優れ、色移り、色ムラを低減し、優れた現像性を示す着色パターンを形成し得ることを見出した。特定の構造を有する色素多量体は、良好な色相と高い吸光係数を有し、溶剤溶解性、及び耐熱性、耐光性等の堅牢性に優れる。また、好ましい態様としては、ジピロメテン金属錯体を構成単位として含む色素多量体や、重合性基を導入したジピロメテン化合物を構成単位として含む色素多量体を含有することにより、これらが重合成分として機能するため、高い耐溶剤性を備え、色移りを低減し得る着色硬化膜を提供することが可能となるとの知見を得た。また、別の好ましい態様としては、ジピロメテン金属錯体や、重合性基を導入したジピロメテン化合物に必要によりアルカリ可溶性基を導入することによって、パターン形成性に優れるアルカリ現像液の濃度依存性が小さい着色硬化膜を提供できる着色感放射線性組成物が得られるとの知見を得た。本発明はかかる知見に基づいて達成された。前記課題を解決するための具体的手段は以下の通りである。<1>A色素多量体、B重合性化合物、C光重合開始剤、及びD有機溶剤を含有し、X色素骨格を含まない無機金属塩の染料固形分に対する含有量が0.1質量以下である着色感放射線性組成物。<2>前記A色素多量体が、ジピロメテン色素、アゾ色素、キサンテン色素、スクアリリウム色素及びフタロシアニン色素から選択される色素に由来する部分構造を含む色素多量体である<1>に記載の着色感放射線性組成物。<3>前記A色素多量体が、ジピロメテン色素、アゾ色素及びフタロシアニン色素から選択される色素に由来する部分構造を含む色素多量体である<1>に記載の着色感放射線性組成物。<4>前記A色素多量体が、さらにアルカリ可溶性基を有する色素多量体である<1>から<3>のいずれかに記載の着色感放射線性組成物。<5>前記A色素多量体が、さらに重合性基を有する色素多量体である<1>から<4>のいずれかに記載の着色感放射線性組成物。<6>前記ジピロメテン色素が、下記一般式8で表されるジピロメテン色素である<1>から<5>のいずれかに記載の着色感放射線性組成物。[一般式8中、R12~R15は、各々独立に、水素原子、又は1価の置換基を表し、R17は、水素原子、ハロゲン原子、アルキル基、アリール基、又はヘテロ環基を表す。Maは、金属、又は金属化合物を表す。X2及びX3は、各々独立に、NRRは水素原子、アルキル基、アルケニル基、アリール基、ヘテロ環基、アシル基、アルキルスルホニル基、又はアリールスルホニル基を表す。、窒素原子、酸素原子、又は硫黄原子を表す。Y1及びY2は、各々独立に、NRcRcは水素原子、アルキル基、アルケニル基、アリール基、ヘテロ環基、アシル基、アルキルスルホニル基、又はアリールスルホニル基を表す。、窒素原子又は炭素原子を表す。R11及びR16は、各々独立に、アルキル基、アルケニル基、アリール基、ヘテロ環基、アルコキシ基、アリールオキシ基、アルキルアミノ基、アリールアミノ基、又はヘテロ環アミノ基を表す。R11とY1は、互いに結合して5員、6員、又は7員の環を形成していてもよく、R16とY2は、互いに結合して5員、6員、又は7員の環を形成していてもよい。X1はMaと結合可能な基を表し、aは0、1、又は2を表す。]<7>前記X無機金属塩の染料固形分に対する含有量が、0.01質量以下である<1>から<6>のいずれかに記載の着色感放射線性組成物。<8>前記X無機金属塩が、多価金属塩である<1>から<7>のいずれかに記載の着色感放射線性組成物。<9>前記X無機金属塩が、亜鉛塩である<1>から<8>のいずれかに記載の着色感放射線性組成物。<10>さらに、Eバインダー樹脂を含む<1>から<9>のいずれかに記載の着色感放射線性組成物。<11>前記Eバインダー樹脂が、アルカリ可溶性バインダーである<10>に記載の着色感放射線性組成物。<12>さらに、A色素多量体以外の着色剤を含有する<1>から<11>のいずれかに記載の着色感放射線性組成物。<13>前記A色素多量体以外の着色剤が、C.I.ピグメントブルー15:6である<12>に記載の着色感放射線性組成物。<14><1>から<13>のいずれかに記載の着色感放射線性組成物を硬化して得られた着色硬化膜。<15><14>に記載の着色硬化膜を備えたカラーフィルタ。<16><1>から<13>のいずれかに記載の着色感放射線性組成物を基板上に付与して着色感放射線性組成物層を形成する着色感放射線性組成物層形成工程と、前記着色感放射線性組成物層をパターン様に露光する露光工程と、露光後の前記着色感放射線性組成物層を現像して着色パターンを形成する着色パターン形成工程と、を含むパターン形成方法。<17><1>から<13>のいずれかに記載の着色感放射線性組成物を基板上に付与して着色感放射線性組成物層を形成する着色感放射線性組成物層形成工程と、前記着色感放射線性組成物層をパターン様に露光する露光工程と、露光後の前記着色感放射線性組成物層を現像して着色パターンを形成する着色パターン形成工程と、を含むカラーフィルタの製造方法。<18><15>に記載のカラーフィルタ又は<17>に記載のカラーフィルタの製造方法により作製されたカラーフィルタを具備する固体撮像素子。<19><15>に記載のカラーフィルタ又は<17>に記載のカラーフィルタの製造方法により作製されたカラーフィルタを具備する液晶表示装置。本発明は、画素パターンが薄膜例えば厚み1μm以下に形成され、2μm以下の微少サイズ基板に対し法線方向から見た画素パターンの辺長が、例えば0.5μm~2.0μmの高精細さが求められ、矩形である断面プロファイルが要求される固体撮像素子用のカラーフィルタの形成に特に有効である。本発明によれば、優れた現像性を示し、耐熱性、耐溶剤性に優れ、色移り、色ムラを低減した着色パターンを形成し得る着色感放射線性組成物を提供し、耐熱性、耐溶剤性に優れ、色移り、色ムラの少ない着色パターンを有するカラーフィルタ、該カラーフィルタの製造方法、および該カラーフィルタを具備する固体撮像素子及び液晶表示装置を提供することができる。以下に本発明の着色感放射線性組成物、カラーフィルタ、カラーフィルタの製造方法、固体撮像素子、及び液晶表示装置について詳述する。以下に記載する構成要件の説明は、本発明の代表的な実施態様に基づいてなされることがあるが、本発明はそのような実施態様に限定されるものではない。なお、本明細書において~を用いて表される数値範囲は、~の前後に記載される数値を下限値及び上限値として含む範囲を意味する。また、本明細書において、メタアクリレートはアクリレートおよびメタクリレートの双方、又は、いずれかを表し、メタアクリルはアクリルおよびメタクリルの双方、又は、いずれかを表し、メタアクリロイルはアクリロイルおよびメタクリロイルの双方、又は、いずれかを表す。また、本明細書において、単量体とモノマーとは同義である。本明細書における単量体は、オリゴマーおよびポリマーと区別され、重量平均分子量が2,000以下の化合物をいう。本明細書において、重合性化合物とは、重合性官能基を有する化合物のことをいい、単量体であっても、ポリマーであってもよい。重合性官能基とは、重合反応に関与する基を言う。また、本明細書における基原子団の表記において、置換及び無置換を記していない表記は置換基を有さないものと共に置換基を有するものをも包含するものである。例えばアルキル基とは、置換基を有さないアルキル基無置換アルキル基のみならず、置換基を有するアルキル基置換アルキル基をも包含するものである。本明細書において工程との語は、独立した工程だけではなく、他の工程と明確に区別できない場合であってもその工程の所期の作用が達成されれば、本用語に含まれる。本発明において放射線とは、可視光線、紫外線、遠紫外線、電子線、X線等を含むものを意味する。本発明は、A色素多量体、B重合性化合物、C光重合開始剤、及びD有機溶剤を含有し、X色素骨格を含まない無機金属塩の染料固形分に対する含有量が0.1質量以下である着色感放射線性組成物に関する。本発明の着色感放射線性組成物は、特定の構造を有するA色素多量体と、B重合性化合物と、C光重合開始剤と、D有機溶剤とを含み、X色素骨格を含まない無機金属塩の染料固形分に対する含有量が0.1質量以下である。この組成にすることにより分子分散状態である色素単量体と比較して、色素多量体は熱エネルギーによる運動性が低下するため、色移りが少なく、また無機金属塩による色素多量体の凝集を抑制するため、色ムラが少なく優れた現像性を示すと考えられる。そのため、本発明の着色感放射線性組成物は、色純度が高く、優れたパターン形成性を有するカラーフィルタを提供することを可能としたものである。以下、本発明の着色感放射線性組成物、カラーフィルタ及びその製造方法、固体撮像素子、液晶表示装置について詳述する。以下に記載する構成要件の説明は、本発明の代表的な実施態様に基づいてなされることがあるが、本発明はそのような実施態様に限定されるものではない。≪着色感放射線性組成物≫本発明の着色感放射線性組成物は、特定の構造を有する色素多量体と重合性組成物と光重合開始剤と有機溶剤とを含むものであり、さらに必要に応じて、他の成分を含んでいてもよい。<A色素多量体>本発明の着色感放射線性組成物に用いるA色素多量体は、色素に由来する部分構造を含む色素多量体であり、二量体、三量体又はポリマーなどの構造を包含する。色素に由来する部分構造本発明の着色感放射線性組成物に用いる色素多量体の色素に由来する部分構造以下、色素構造と称することもあるとしては、特に制限はなく、公知の色素構造を含む種々のものを使用することができる。公知の色素構造としては、例えばアゾ色素、アゾメチン色素インドアニリン色素、インドフェノール色素など、ジピロメテン色素、キノン系色素ベンゾキノン色素、ナフトキノン色素、アントラキノン色素、アントラピリドン色素など、カルボニウム色素ジフェニルメタン色素、トリフェニルメタン色素、キサンテン色素、アクリジン色素など、キノンイミン色素オキサジン色素、チアジン色素など、アジン色素、ポリメチン色素オキソノール色素、メロシアニン色素、アリーリデン色素、スチリル色素、シアニン色素、シアニン色素の中でもスクアリリウム色素、クロコニウム色素など、キノフタロン色素、フタロシアニン色素、サブフタロシアニン色素、ペリノン色素、インジゴ色素、チオインジゴ色素、キノリン色素、ニトロ色素、ニトロソ色素、及びそれらの金属錯体色素に由来する色素構造などを挙げることができる。これらの色素構造の中でも、色特性の観点から、アゾ色素、ジピロメテン色素、カルボニウム色素中でもキサンテン色素、ポリメチン色素中でもスクアリリウム色素、及びフタロシアニン色素から選ばれる色素に由来する色素構造が好ましく、ジピロメテン色素、アゾ色素、及びフタロシアニン色素から選ばれる色素に由来する色素構造がより好ましく、ジピロメテン色素及びフタロシアニン色素から選ばれる色素に由来する色素構造がさらに好ましく、ジピロメテン色素以下、ジピロメテン化合物と称する場合もあるに由来する色素構造が特に好ましい。色素構造を形成しうる具体的な色素化合物については新版染料便覧有機合成化学協会編;丸善、1970、カラーインデックスTheSocietyofDyersandcolourists、色素ハンドブック大河原他編;講談社、1986などに記載されている。以下にA色素多量体において、色素に由来する部分構造を形成しうる特に好ましい色素色素化合物について詳細に記述する。<ジピロメテン化合物>本発明の着色感放射線性組成物に用いる色素構造としては、ジピロメテン化合物、ジピロメテン化合物と金属又は金属化合物とから得られるジピロメテン金属錯体化合物が好ましい。上記したジピロメテン金属錯体化合物は、下記一般式Mで表されるジピロメテン化合物と金属または金属化合物とから得られるジピロメテン金属錯体化合物及びその互変異性体が好ましく、なかでも、好ましい態様として下記一般式7で表されるジピロメテン金属錯体化合物又は一般式8で表されるジピロメテン金属錯体化合物由来の色素構造が挙げられ、一般式8で表される色素構造が最も好ましい。一般式Mで表されるジピロメテン化合物と金属または金属化合物とから得られるジピロメテン金属錯体化合物及びその互変異性体本発明の色素構造の好ましい態様の一つは、下記一般式Mで表される化合物ジピロメテン化合物又はその互変異性体が、金属又は金属化合物に配位した錯体以下、適宜特定錯体と称する。を色素部位として含む色素構造である。なお、本発明では、ジピロメテン構造を含む化合物をジピロメテン化合物と称し、ジピロメテン構造を含む化合物に金属又は金属化合物に配位した錯体をジピロメテン金属錯体化合物と称する。前記一般式Mにおいて、R4~R10は、各々独立に水素原子又は1価の置換基を表す。ただし、R4とR9とが互いに結合して環を形成することはない。前記一般式Mで表されるジピロメテン金属錯体化合物を、後述する一般式A~一般式Cで表される構造単位、一般式Dで表される多量体、或いは、一般式1で表される単量体に導入する場合の導入部位は、特に制限はないが、合成適合性の点で、R4~R9のいずれか1つの部位で導入されることが好ましく、R4、R6、R7及びR9のいずれか1つにおいて導入されることがより好ましく、R4及びR9のいずれか1つにおいて導入されることが更に好ましい。前記一般式MにおけるR4~R9が1価の置換基を表す場合の1価の置換基としては、ハロゲン原子、アルキル基、シクロアルキル基、アルケニル基、シクロアルケニル基、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アミノ基アルキルアミノ基、アニリノ基を含む、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、スルホ基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基などの置換基群以下、単に置換基群Aともいう。が挙げられる。以下詳細に記述する。前記置換基群Aとしては、具体的には、ハロゲン原子例えば、フッ素原子、塩素原子、臭素原子、ヨウ素原子、アルキル基好ましくは炭素数1~48、より好ましくは炭素数1~24の、直鎖、分岐鎖、又は環状のアルキル基で、例えば、メチル基、エチル基、プロピル基、n-プロピル基、イソプロピル基、ブチル基、t-ブチル基、ペンチル基、ヘキシル基、ヘプチル基、オクチル基、n-オクチル基、2-クロロエチル基、2-シアノエチル基、2-エチルヘキシル基、ドデシル基、ヘキサデシル基、シクロプロピル基、シクロペンチル基、シクロヘキシル基、シクロペンチル基、1-ノルボルニル基、1-アダマンチル基、アルケニル基好ましくは炭素数2~48、より好ましくは炭素数2~18の、直鎖、分岐鎖、又は環状のアルケニル基で、例えば、ビニル基、アリル基、3-ブテン-1-イル基、プレニル基、ゲラニル基、オレイル基、2-シクロペンテン-1-イル、2-シクロヘキセン-1-イル、ビシクロアルケニル基例えば、ビシクロ[2,2,1]ヘプト-2-エン-1-イル、ビシクロ[2,2,2]オクト-2-エン-4-イル、トリシクロアルケニル基、アルキニル基好ましくは、炭素数2~30の置換または無置換のアルキニル基、例えば、エチニル基、プロパルギル基、トリメチルシリルエチニル基、アリール基好ましくは炭素数6~48、より好ましくは炭素数6~24のアリール基で、例えば、フェニル基、p-トリル基、ナフチル基、m-クロロフェニル基、o-ヘキサデカノイルアミノフェニル基、ヘテロ環基好ましくは炭素数1~32、より好ましくは炭素数1~18のヘテロ環基で、例えば、2-チエニル基、4-ピリジル基、2-フリル基、2-ピリミジニル基、1-ピリジル基、2-ベンゾチアゾリル基、1-イミダゾリル基、1-ピラゾリル基、ベンゾトリアゾール-1-イル基、シリル基好ましくは炭素数3~38、より好ましくは炭素数3~18のシリル基で、例えば、トリメチルシリル基、トリエチルシリル基、トリブチルシリル基、t-ブチルジメチルシリル基、t-ヘキシルジメチルシリル基、ヒドロキシル基、シアノ基、ニトロ基、アルコキシ基好ましくは炭素数1~48、より好ましくは炭素数1~24のアルコキシ基で、例えば、メトキシ基、エトキシ基、1-ブトキシ基、2-ブトキシ基、イソプロポキシ基、t-ブトキシ基、n-オクチルオキシ基、2-メトキシエトキシ基、ドデシルオキシ基、シクロアルキルオキシ基で、例えば、シクロペンチルオキシ基、シクロヘキシルオキシ基、アリールオキシ基好ましくは炭素数6~48、より好ましくは炭素数6~24のアリールオキシ基で、例えば、フェノキシ基、1-ナフトキシ基、2-メチルフェノキシ基、2,4-ジ-t-アミルフェノキシ基、4-t-ブチルフェノキシ基、3-ニトロフェノキシ基、2-テトラデカノイルアミノフェノキシ基、ヘテロ環オキシ基好ましくは炭素数1~32、より好ましくは炭素数1~18のヘテロ環オキシ基で、例えば、1-フェニルテトラゾール-5-オキシ基、2-テトラヒドロピラニルオキシ基、シリルオキシ基好ましくは炭素数1~32、より好ましくは炭素数1~18のシリルオキシ基で、例えば、トリメチルシリルオキシ基、t-ブチルジメチルシリルオキシ基、ジフェニルメチルシリルオキシ基、アシルオキシ基好ましくは炭素数2~48、より好ましくは炭素数2~24のアシルオキシ基で、例えば、アセトキシ基、ピバロイルオキシ基、ベンゾイルオキシ基、ドデカノイルオキシ基、ホルミルオキシ基、アセチルオキシ基、ステアロイルオキシ基、p-メトキシフェニルカルボニルオキシ基、アルコキシカルボニルオキシ基好ましくは炭素数2~48、より好ましくは炭素数2~24のアルコキシカルボニルオキシ基で、例えば、メトキシカルボニルオキシ基、エトキシカルボニルオキシ基、t-ブトキシカルボニルオキシ基、n-オクチルカルボニルオキシ基、シクロヘキシルオキシカルボニルオキシ基、アリールオキシカルボニルオキシ基好ましくは炭素数7~32、より好ましくは炭素数7~24のアリールオキシカルボニルオキシ基で、例えば、フェノキシカルボニルオキシ基、p-メトキシフェノキシカルボニルオキシ基、p-n-ヘキサデシルオキシフェノキシカルボニルオキシ基、カルバモイルオキシ基好ましくは炭素数1~48、よりこの好ましくは炭素数1~24のカルバモイルオキシ基で、例えば、N,N-ジメチルカルバモイルオキシ基、N-ブチルカルバモイルオキシ基、N-フェニルカルバモイルオキシ基、N-エチル-N-フェニルカルバモイルオキシ基、N,N-ジエチルカルバモイルオキシ基、モルホリノカルボニルオキシ基、N,N-ジ-n-オクチルアミノカルボニルオキシ基、N-n-オクチルカルバモイルオキシ基、スルファモイルオキシ基好ましくは炭素数1~32、より好ましくは炭素数1~24のスルファモイルオキシ基で、例えば、N,N-ジエチルスルファモイルオキシ基、N-プロピルスルファモイルオキシ基、アルキルスルホニルオキシ基好ましくは炭素数1~38、より好ましくは炭素数1~24のアルキルスルホニルオキシ基で、例えば、メチルスルホニルオキシ基、ヘキサデシルスルホニルオキシ基、シクロヘキシルスルホニルオキシ基、アリールスルホニルオキシ基好ましくは炭素数6~32、より好ましくは炭素数6~24のアリールスルホニルオキシ基で、例えば、フェニルスルホニルオキシ基、アシル基好ましくは炭素数1~48、より好ましくは炭素数1~24のアシル基で、例えば、ホルミル基、アセチル基、ピバロイル基、ベンゾイル基、テトラデカノイル基、シクロヘキサノイル基、2-クロロアセチル基、ステアロイル基、p-n-オクチルオキシフェニルカルボニル基、アルコキシカルボニル基好ましくは炭素数2~48、より好ましくは炭素数2~24のアルコキシカルボニル基で、例えば、メトキシカルボニル基、エトキシカルボニル基、オクタデシルオキシカルボニル基、t-ブトキシカルボニル基、シクロヘキシルオキシカルボニル基、2,6-ジ-tert-ブチル-4-メチルシクロヘキシルオキシカルボニル基、アリールオキシカルボニル基好ましくは炭素数7~32、より好ましくは炭素数7~24のアリールオキシカルボニル基で、例えば、フェノキシカルボニル基、o-クロロフェノキシカルボニル基、m-ニトロフェノキシカルボニル基、p-t-ブチルフェノキシカルボニル基、カルバモイル基好ましくは炭素数1~48、より好ましくは炭素数1~24のカルバモイル基で、例えば、カルバモイル基、N-メチルカルバモイル基、N,N-ジメチルカルバモイル基、N,N-ジエチルカルバモイル基、N-エチル-N-オクチルカルバモイル基、N,N-ジブチルカルバモイル基、N-プロピルカルバモイル基、N-フェニルカルバモイル基、N-メチルN-フェニルカルバモイル基、N,N-ジシクロへキシルカルバモイル基、N,N-ジ-n-オクチルカルバモイル基、N-メチルスルホニルカルバモイル基、アミノ基好ましくは炭素数32以下、より好ましくは炭素数24以下のアミノ基で、例えば、アミノ基、メチルアミノ基、N,N-ジブチルアミノ基、テトラデシルアミノ基、2-エチルへキシルアミノ基、シクロヘキシルアミノ基、ジメチルアミノ基、アニリノ基、N-メチル-アニリノ基、ジフェニルアミノ基、N-1,3,5-トリアジン-2-イルアミノ基、アシルアミノ基好ましくは、ホルミルアミノ基、炭素数1~30の置換もしくは無置換のアルキルカルボニルアミノ基、炭素数6~30の置換もしくは無置換のアリールカルボニルアミノ基であり、例えば、ホルミルアミノ、アセチルアミノ、ピバロイルアミノ、ラウロイルアミノ、ベンゾイルアミノ、3,4,5-トリ-n-オクチルオキシフェニルカルボニルアミノ、アミノカルボニルアミノ基好ましくは、炭素数1~30の置換もしくは無置換のアミノカルボニルアミノ基、例えば、カルバモイルアミノ、N,N-ジメチルアミノカルボニルアミノ、N,N-ジエチルアミノカルボニルアミノ、モルホリノカルボニルアミノ、アニリノ基好ましくは炭素数6~32、より好ましくは6~24のアニリノ基で、例えば、アニリノ基、N-メチルアニリノ基、ヘテロ環アミノ基好ましくは炭素数1~32、より好ましくは1~18のヘテロ環アミノ基で、例えば、4-ピリジルアミノ基、カルボンアミド基好ましくは炭素数2~48、より好ましくは2~24のカルボンアミド基で、例えば、アセトアミド基、ベンズアミド基、テトラデカンアミド基、ピバロイルアミド基、シクロヘキサンアミド基、ウレイド基好ましくは炭素数1~32、より好ましくは炭素数1~24のウレイド基で、例えば、ウレイド基、N,N-ジメチルウレイド基、N-フェニルウレイド基、イミド基好ましくは炭素数36以下、より好ましくは炭素数24以下のイミド基で、例えば、N-スクシンイミド基、N-フタルイミド基、アルコキシカルボニルアミノ基好ましくは炭素数2~48、より好ましくは炭素数2~24のアルコキシカルボニルアミノ基で、例えば、メトキシカルボニルアミノ基、エトキシカルボニルアミノ基、t-ブトキシカルボニルアミノ基、オクタデシルオキシカルボニルアミノ基、シクロヘキシルオキシカルボニルアミノ基、N-メチル-メトキシカルボニルアミノ基、アリールオキシカルボニルアミノ基好ましくは炭素数7~32、より好ましくは炭素数7~24のアリールオキシカルボニルアミノ基で、例えば、フェノキシカルボニルアミノ基、p-クロロフェノキシカルボニルアミノ基、m-n-オクチルオキシフェノキシカルボニルアミノ基、スルホンアミド基好ましくは炭素数1~48、より好ましくは炭素数1~24のスルホンアミド基で、例えば、メタンスルホンアミド基、ブタンスルホンアミド基、ベンゼンスルホンアミド基、ヘキサデカンスルホンアミド基、シクロヘキサンスルホンアミド基、スルファモイルアミノ基好ましくは炭素数1~48、より好ましくは炭素数1~24のスルファモイルアミノ基で、例えば、N、N-ジプロピルスルファモイルアミノ基、N-エチル-N-ドデシルスルファモイルアミノ基、スルファモイルアミノ基、N,N-ジメチルアミノスルホニルアミノ基、N-n-オクチルアミノスルホニルアミノ基、アルキル又はアリールスルホニルアミノ基好ましくは炭素数1~30の置換もしくは無置換のアルキルスルホニルアミノ基、炭素数6~30の置換もしくは無置換のアリールスルホニルアミノ基であり、例えば、メチルスルホニルアミノ、ブチルスルホニルアミノ、フェニルスルホニルアミノ、2,3,5-トリクロロフェニルスルホニルアミノ、p-メチルフェニルスルホニルアミノ、メルカプト基、アゾ基好ましくは炭素数1~32、より好ましくは炭素数1~24のアゾ基で、例えば、フェニルアゾ基、3-ピラゾリルアゾ基、p-クロロフェニルアゾ基、5-エチルチオ-1,3,4-チアジアゾール-2-イルアゾ基、アルキルチオ基好ましくは炭素数1~48、より好ましくは炭素数1~24のアルキルチオ基で、例えば、メチルチオ基、エチルチオ基、オクチルチオ基、シクロヘキシルチオ基、n-ヘキサデシルチオ基、アリールチオ基好ましくは炭素数6~48、より好ましくは炭素数6~24のアリールチオ基で、例えば、フェニルチオ基、p-クロロフェニルチオ基、m-メトキシフェニルチオ基、ヘテロ環チオ基好ましくは炭素数1~32、より好ましくは炭素数1~18のヘテロ環チオ基で、例えば、2-ベンゾチアゾリルチオ基、2-ピリジルチオ基、1-フェニルテトラゾリルチオ基、アルキルスルフィニル基好ましくは炭素数1~32、より好ましくは炭素数1~24のアルキルスルフィニル基で、例えば、メチルスルフィニル基、エチルスルフィニル基、ドデカンスルフィニル基、アリールスルフィニル基好ましくは炭素数6~32、より好ましくは炭素数6~24のアリールスルフィニル基で、例えば、フェニルスルフィニル基、p-メチルフェニルスルフィニル基、アルキルスルホニル基好ましくは炭素数1~48、より好ましくは炭素数1~24のアルキルスルホニル基で、例えば、メチルスルホニル基、エチルスルホニル基、プロピルスルホニル基、ブチルスルホニル基、イソプロピルスルホニル基、2-エチルヘキシルスルホニル基、ヘキサデシルスルホニル基、オクチルスルホニル基、シクロヘキシルスルホニル基、アリールスルホニル基好ましくは炭素数6~48、より好ましくは炭素数6~24のアリールスルホニル基で、例えば、フェニルスルホニル基、1-ナフチルスルホニル基、p-メチルフェニルスルホニル基、スルファモイル基好ましくは炭素数32以下、より好ましくは炭素数24以下のスルファモイル基で、例えば、スルファモイル基、N,N-ジプロピルスルファモイル基、N-エチル-N-ドデシルスルファモイル基、N-エチル-N-フェニルスルファモイル基、N-シクロヘキシルスルファモイル基、N-エチルスルファモイル基、N-3-ドデシルオキシプロピルスルファモイル基、N,N-ジメチルスルファモイル基、N-アセチルスルファモイル基、N-ベンゾイルスルファモイル基、N-N’-フェニルカルバモイルスルファモイル基、スルホ基、ホスホニル基好ましくは炭素数1~32、より好ましくは炭素数1~24のホスホニル基で、例えば、フェノキシホスホニル基、オクチルオキシホスホニル基、フェニルホスホニル基、ホスフィノイルアミノ基好ましくは炭素数1~32、より好ましくは炭素数1~24のホスフィノイルアミノ基で、例えば、ジエトキシホスフィノイルアミノ基、ジオクチルオキシホスフィノイルアミノ基、ホスフィノ基好ましくは、炭素数2~30の置換もしくは無置換のホスフィノ基、例えば、ジメチルホスフィノ、ジフェニルホスフィノ、メチルフェノキシホスフィノ、ホスフィニル基好ましくは、炭素数2~30の置換もしくは無置換のホスフィニル基で、例えば、ホスフィニル、ジオクチルオキシホスフィニル、ジエトキシホスフィニル、ホスフィニルオキシ基好ましくは、炭素数2~30の置換もしくは無置換のホスフィニルオキシ基で、例えば、ジフェノキシホスフィニルオキシ、ジオクチルオキシホスフィニルオキシ、ホスフィニルアミノ基好ましくは、炭素数2~30の置換もしくは無置換のホスフィニルアミノ基で、例えば、ジメトキシホスフィニルアミノ、ジメチルアミノホスフィニルアミノ、シリル基好ましくは、炭素数3~30の置換もしくは無置換のシリル基で、例えば、トリメチルシリル、t-ブチルジメチルシリル、フェニルジメチルシリルが挙げられる。一般式M中のR4~R9で示される1価の置換基が、さらに置換可能な基である場合には、前記置換基群Aの項で挙げた置換基をさらに有していてもよく、2個以上の置換基を有している場合には、それらの置換基は同一であっても異なっていてもよい。一般式M中のR4とR5、R5とR6、R7とR8、及び、R8とR9は、それぞれ独立に、互いに結合して5員、6員、又は7員の飽和環、又は不飽和環を形成していてもよい。ただし、R4とR9とが互いに結合して環を形成することはない。形成される5員、6員、及び7員の環が、さらに置換可能な基である場合には、前記置換基群Aの項で挙げた置換基で置換されていてもよく、2個以上の置換基で置換されている場合には、それらの置換基は同一であっても異なっていてもよい。一般式M中のR4とR5、R5とR6、R7とR8、及び、R8とR9は、各々独立に、互いに結合して、置換基を有しない5員、6員、又は7員の飽和環、又は不飽和環を形成する場合、置換基を有しない5員、6員、又は7員の飽和環、又は不飽和環としては、例えば、ピロール環、フラン環、チオフェン環、ピラゾール環、イミダゾール環、トリアゾール環、オキサゾール環、チアゾール環、ピロリジン環、ピペリジン環、シクロペンテン環、シクロヘキセン環、ベンゼン環、ピリジン環、ピラジン環、ピリダジン環が挙げられ、好ましくは、ベンゼン環又はピリジン環が挙げられる。一般式MにおけるR10は、好ましくは、水素原子、ハロゲン原子、アルキル基、アリール基、又はヘテロ環基を表し、ハロゲン原子、アルキル基、アリール基、及びヘテロ環基としては、前記置換基群Aの項で挙げた置換基で説明したものとそれぞれ同義であり、その好ましい範囲も同様である。R10がアルキル基、アリール基、又は、ヘテロ環基を表す場合の、アルキル基、アリール基、及び、ヘテロ環基が、さらに置換可能な基である場合には、前記置換基群Aの項で挙げた置換基で置換されていてもよく、2個以上の置換基で置換されている場合には、それらの置換基は同一であっても異なっていてもよい。~金属又は金属化合物~本発明における特定錯体は、既述の一般式Mで表される化合物又はその互変異性体が金属又は金属化合物に配位した錯体である。ここで、金属又は金属化合物としては、錯体を形成可能な金属又は金属化合物であればいずれであってもよく、2価の金属原子、2価の金属酸化物、2価の金属水酸化物、又は2価の金属塩化物が含まれる。金属又は金属化合物としては、例えば、Zn、Mg、Si、Sn、Rh、Pt、Pd、Mo、Mn、Pb、Cu、Ni、Co、Fe等の他に、AlCl、InCl、FeCl、TiCl2、SnCl2、SiCl2、GeCl2などの金属塩化物、TiO、VO等の金属酸化物、SiOH2等の金属水酸化物も含まれる。これらの中でも、錯体の安定性、分光特性、耐熱、耐光性、及び製造適性等の観点から、Fe、Zn、Mg、Si、Pt、Pd、Mo、Mn、Cu、Ni、Co、TiO、又はVOが好ましく、Zn、Mg、Si、Pt、Pd、Cu、Ni、Co、又はVOが更に好ましく、Znが最も好ましい。次に、一般式Mで表される化合物の本発明における特定錯体のさらに好ましい範囲について説明する。本発明における特定錯体の好ましい範囲は、一般式Mにおいて、R4及びR9が、各々独立に、水素原子、アルキル基、アルケニル基、アリール基、ヘテロ環基、シリル基、ヒドロキシル基、シアノ基、アルコキシ基、アリールオキシ基、ヘテロ環オキシ基、アシル基、アルコキシカルボニル基、カルバモイル基、アミノ基、アニリノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルチオ基、アリールチオ基、ヘテロ環チオ基、アルキルスルホニル基、アリールスルホニル基、又はホスフィノイルアミノ基で表され、R5及びR8が、各々独立に、水素原子、ハロゲン原子、アルキル基、アルケニル基、アリール基、ヘテロ環基、ヒドロキシル基、シアノ基、ニトロ基、アルコキシ基、アリールオキシ基、ヘテロ環オキシ基、アシル基、アルコキシカルボニル基、アリールオキシカルボニル基、カルバモイル基、イミド基、アルコキシカルボニルアミノ基、スルホンアミド基、アゾ基、アルキルチオ基、アリールチオ基、ヘテロ環チオ基、アルキルスルホニル基、アリールスルホニル基、又はスルファモイル基で表され、R6及びR7が、各々独立に、水素原子、ハロゲン原子、アルキル基、アルケニル基、アリール基、ヘテロ環基、シリル基、ヒドロキシル基、シアノ基、アルコキシ基、アリールオキシ基、ヘテロ環オキシ基、アシル基、アルコキシカルボニル基、カルバモイル基、アニリノ基、カルボンアミド基、ウレイド基、イミド基、アルコキシカルボニルアミノ基、スルホンアミド基、アゾ基、アルキルチオ基、アリールチオ基、ヘテロ環チオ基、アルキルスルホニル基、アリールスルホニル基、スルファモイル基、又はホスフィノイルアミノ基であり、R10が、水素原子、ハロゲン原子、アルキル基、アリール基、又はヘテロ環基であり、金属又は金属化合物が、Zn、Mg、Si、Pt、Pd、Mo、Mn、Cu、Ni、Co、TiO、又はV=Oである範囲である。本発明における特定錯体のより好ましい範囲は、一般式Mにおいて、R4及びR9が、各々独立に、水素原子、アルキル基、アルケニル基、アリール基、ヘテロ環基、シアノ基、アシル基、アルコキシカルボニル基、カルバモイル基、アミノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルスルホニル基、アリールスルホニル基、又はホスフィノイルアミノ基であり、R5及びR8が、各々独立に、アルキル基、アルケニル基、アリール基、ヘテロ環基、シアノ基、ニトロ基、アシル基、アルコキシカルボニル基、アリールオキシカルボニル基、カルバモイル基、イミド基、アルキルスルホニル基、アリールスルホニル基、又はスルファモイル基で表され、R6及びR7が、各々独立に、水素原子、アルキル基、アルケニル基、アリール基、ヘテロ環基、シアノ基、アシル基、アルコキシカルボニル基、カルバモイル基、カルボンアミド基、ウレイド基、イミド基、アルコキシカルボニルアミノ基、スルホンアミド基、アルキルチオ基、アリールチオ基、ヘテロ環チオ基、アルキルスルホニル基、アリールスルホニル基、又はスルファモイル基であり、R10が、水素原子、ハロゲン原子、アルキル基、アリール基、又はヘテロ環基で表され、金属又は金属化合物が、Zn、Mg、Si、Pt、Pd、Cu、Ni、Co、又はV=Oである範囲である。本発明における特定錯体の特に好ましい範囲は、一般式Mにおいて、R4及びR9が、各々独立に、水素原子、アルキル基、アリール基、ヘテロ環基、アミノ基、ヘテロ環アミノ基、カルボンアミド基、ウレイド基、イミド基、アルコキシカルボニルアミノ基、スルホンアミド基、アゾ基、アルキルスルホニル基、アリールスルホニル基、又はホスフィノイルアミノ基であり、R5及びR8が、各々独立に、アルキル基、アリール基、ヘテロ環基、シアノ基、アシル基、アルコキシカルボニル基、カルバモイル基、アルキルスルホニル基、又はアリールスルホニル基で表され、R6及びR7が、各々独立に、水素原子、アルキル基、アリール基、又はヘテロ環基であり、R10が、水素原子、アルキル基、アリール基、又はヘテロ環基で表され、金属又は金属化合物が、Zn、Cu、Co、又はV=Oである範囲である。さらに、以下に詳述する一般式7又は一般式8で表されるような態様も特に好ましい様態である。一般式7で表されるジピロメテン金属錯体化合物本発明の色素構造の態様の一つは、下記の一般式7で表されるジピロメテン金属錯体化合物である。上記一般式7中、R4~R9は各々独立に、水素原子、又は1価の置換基を表し、R10は、水素原子、ハロゲン原子、アルキル基、アリール基、又はヘテロ環基を表す。Maは、金属原子、又は金属化合物を表す。X1は、Maに結合可能な基を表し、X2は、Maの電荷を中和する基を表し、X1とX2は、互いに結合してMaと共に5員、6員、又は7員の環を形成していてもよい。ただし、R4とR9とが互いに結合して環を形成することはない。なお、上記一般式7で表されるジピロメテン金属錯体化合物は、互変異性体を含む。前記一般式7で表されるジピロメテン金属錯体化合物を、後述する一般式A~一般式Cで表される構造単位、一般式Dで表される多量体、或いは、一般式1で表される単量体に導入する場合の導入部位は、特に制限はないが、合成適合性の点で、R4~R9のいずれか1つの部位で導入されることが好ましく、R4、R6、R7及びR9のいずれか1つにおいて導入されることがより好ましく、R4及びR9のいずれか1つにおいて導入されることが更に好ましい。本発明の色素構造にアルカリ可溶性基を導入する方法として、前記一般式7で表されるジピロメテン金属錯体化合物のR4~R10、X1、X2のいずれか1つ又は2つ以上の置換基にアルカリ可溶性基を持たせることができる。これら置換基の中でも、R4~R9及びX1のいずれかが好ましく、R4、R6、R7及びR9のいずれかがより好ましく、R4及びR9のいずれかが更に好ましい。上記一般式7で表されるジピロメテン金属錯体化合物は、本発明の効果を損なわない限りにおいて、アルカリ可溶性基以外の官能基を有していてもよい。一般式7における中のR4~R9は、前記一般式MにおけるR4~R9と同義であり、好ましい態様も同様である。前記一般式7中、Maは、金属原子又は金属化合物を表す。金属原子又は金属化合物としては、錯体を形成可能な金属原子又は金属化合物であればいずれであってもよく、2価の金属原子、2価の金属酸化物、2価の金属水酸化物、又は2価の金属塩化物が含まれる。例えば、Zn、Mg、Si、Sn、Rh、Pt、Pd、Mo、Mn、Pb、Cu、Ni、Co、Fe等、及びAlCl、InCl、FeCl、TiCl2、SnCl2、SiCl2、GeCl2などの金属塩化物、TiO、V=O等の金属酸化物、SiOH2等の金属水酸化物が含まれる。これらの中でも、錯体の安定性、分光特性、耐熱、耐光性、及び製造適性等の観点から、金属原子又は金属化合物として、Fe、Zn、Mg、Si、Pt、Pd、Mo、Mn、Cu、Ni、Co、TiO、及びV=Oが好ましく、Zn、Mg、Si、Pt、Pd、Cu、Ni、Co、及びV=Oが更に好ましく、Zn、Co、V=O、及びCuが特に好ましく、Znが最も好ましい。また、前記一般式7中、R10は、水素原子、ハロゲン原子、アルキル基、アリール基、又はヘテロ環基を表し、好ましくは水素原子である。前記一般式7中、X1は、Maに結合可能な基であればいずれであってもよく、具体的には、水、アルコール類例えば、メタノール、エタノール、プロパノール等、更に金属キレート[1]坂口武一上野景平著1995年南江堂、[2]1996年、[3]1997年等に記載の化合物が挙げられる。中でも、製造の点で、水、カルボン酸化合物、アルコール類が好ましく、水、カルボン酸化合物がより好ましい。前記一般式7中、X2で表されるMaの電荷を中和する基としては、例えば、ハロゲン原子、水酸基、カルボン酸基、燐酸基、スルホン酸基等が挙げられ、中でも、製造の点で、ハロゲン原子、水酸基、カルボン酸基、スルホン酸基が好ましく、水酸基、カルボン酸基がより好ましい。前記一般式7中、X1とX2は、互いに結合して、Maと共に5員、6員、又は7員の環を形成してもよい。形成される5員、6員、及び7員の環は、飽和環であっても不飽和環であってもよい。また、5員、6員、及び7員の環は、炭素原子のみで構成されていてもよく、窒素原子、酸素原子、又は/及び硫黄原子から選ばれる原子を少なくとも1個有するヘテロ環を形成していてもよい。前記一般式7で表される化合物の好ましい態様としては、R4~R9は各々独立に、R4~R9の説明で記載した好ましい態様であり、R10はR10の説明で記載した好ましい態様であり、MaはZn、Cu、Co、又はV=Oであり、X1は水、又はカルボン酸化合物であり、X2は水酸基、又はカルボン酸基であり、X1とX2とが互いに結合して5員又は6員環を形成していてもよい。一般式8で表されるジピロメテン金属錯体化合物本発明の着色感放射線性組成物に用いる色素構造の態様の一つは、下記の一般式8で表されるジピロメテン金属錯体化合物である。上記一般式8中、R11及びR16は各々独立に、アルキル基、アルケニル基、アリール基、ヘテロ環基、アルコキシ基、アリールオキシ基、アルキルアミノ基、アリールアミノ基、又はヘテロ環アミノ基を表す。R12~R15は各々独立に、水素原子、又は1価の置換基を表す。R17は、水素原子、ハロゲン原子、アルキル基、アリール基、又はヘテロ環基を表す。Maは、金属原子、又は金属化合物を表す。X2及びX3は各々独立に、NRRは水素原子、アルキル基、アルケニル基、アリール基、ヘテロ環基、アシル基、アルキルスルホニル基、又はアリールスルホニル基を表す。、窒素原子、酸素原子、又は硫黄原子を表す。Y1及びY2は、各々独立に、NRcRcは水素原子、アルキル基、アルケニル基、アリール基、ヘテロ環基、アシル基、アルキルスルホニル基、又はアリールスルホニル基を表す。、窒素原子又は炭素原子を表す。R11とY1は、互いに結合して5員、6員、又は7員の環を形成していてもよく、R16とY2は、互いに結合して5員、6員、又は7員の環を形成していてもよい。X1はMaと結合可能な基を表し、aは0、1、又は2を表す。なお、上記一般式8で表されるジピロメテン金属錯体化合物は、互変異性体を含む。前記一般式8で表されるジピロメテン金属錯体化合物を後述する一般式A~一般式Cで表される構造単位、一般式Dで表される多量体、或いは、一般式1で表される単量体に導入する部位は、本発明の効果を損なわなければ特に限定されないが、R11~R17、X1、Y1~Y2のいずれか1つであることが好ましい。これらの中でも、合成適合性の点で、R11~R16及びX1のいずれか1つにおいて導入されることが好ましく、より好ましくは、R11、R13、R14及びR16のいずれか1つにおいて挿入される態様であり、更に好ましくは、R11及びR16のいずれか1つにおいて挿入される態様である。本発明の色素構造にアルカリ可溶性基を導入する方法として、アルカリ可溶性基を有する色素単量体又は構造単位を用いる場合、前記一般式8で表されるジピロメテン金属錯体化合物のR11~R17、X1、Y1~Y2のいずれか1つ又は2つ以上の置換基にアルカリ可溶性基を持たせることができる。これら置換基の中でも、R11~R16及びX1のいずれかが好ましく、R11、R13、R14及びR16のいずれかがより好ましく、R11及びR16のいずれかが更に好ましい。上記一般式8で表されるジピロメテン金属錯体化合物は、本発明の効果を損なわない限りにおいて、アルカリ可溶性基以外の官能基を有していてもよい。上記一般式8中、R12~R15は、前記一般式M中のR5~R8と同義であり、好ましい態様も同様である。上記R17は、前記一般式M中のR10と同義であり、好ましい態様も同様である。上記Maは、前記一般式7中のMaと同義であり、好ましい範囲も同様である。より詳細には、前記一般式8において上記R12~R15のうち、前記R12及びR15としては、アルコキシカルボニル基、アリールオキシカルボニル基、カルバモイル基、アルキルスルホニル基、アリールスルホニル基、ニトリル基、イミド基、又は、カルバモイルスルホニル基が好ましく、アルコキシカルボニル基、アリールオキシカルボニル基、カルバモイル基、アルキルスルホニル基、ニトリル基、イミド基、カルバモイルスルホニル基がより好ましく、アルコキシカルボニル基、アリールオキシカルボニル基、カルバモイル基、ニトリル基、イミド基、カルバモイルスルホニル基が更に好ましく、アルコキシカルボニル基、アリールオキシカルボニル基、カルバモイル基が特に好ましい。前記一般式8中、R13及びR14としては、置換又は無置換のアルキル基、置換又は無置換のアリール基、置換又は無置換のヘテロ環基が好ましく、更に好ましくは置換又は無置換のアルキル基、置換又は無置換のアリール基である。ここで、より好ましいアルキル基、アリール基、及びヘテロ環基の具体例は、一般式Mの前記R6及びR7において列記した具体例を同様に挙げることができる。前記一般式8中、R11及びR16は、アルキル基好ましくは炭素数1~36、より好ましくは炭素数1~12の直鎖、分岐鎖、又は環状のアルキル基で、例えば、メチル基、エチル基、プロピル基、イソプロピル基、ブチル基、イソブチル基、t-ブチル基、ヘキシル基、2-エチルヘキシル基、ドデシル基、シクロプロピル基、シクロペンチル基、シクロヘキシル基、1-アダマンチル基、アルケニル基好ましくは炭素数2~24、より好ましくは炭素数2~12のアルケニル基で、例えば、ビニル基、アリル基、3-ブテン-1-イル基、アリール基好ましくは炭素数6~36、より好ましくは炭素数6~18のアリール基で、例えば、フェニル基、ナフチル基、ヘテロ環基好ましくは炭素数1~24、より好ましくは炭素数1~12のヘテロ環基で、例えば、2-チエニル基、4-ピリジル基、2-フリル基、2-ピリミジニル基、2-ピリジル基、2-ベンゾチアゾリル基、1-イミダゾリル基、1-ピラゾリル基、ベンゾトリアゾール-1-イル基、アルコキシ基好ましくは炭素数1~36、より好ましくは炭素数1~18のアルコキシ基で、例えば、メトキシ基、エトキシ基、プロピルオキシ基、ブトキシ基、ヘキシルオキシ基、2-エチルヘキシルオキシ基、ドデシルオキシ基、シクロヘキシルオキシ基、アリールオキシ基好ましくは炭素数6~24、より好ましくは炭素数1~18のアリールオキシ基で、例えば、フェノキシ基、ナフチルオキシ基、アルキルアミノ基好ましくは炭素数1~36、より好ましくは炭素数1~18のアルキルアミノ基で、例えば、メチルアミノ基、エチルアミノ基、プロピルアミノ基、ブチルアミノ基、ヘキシルアミノ基、2-エチルヘキシルアミノ基、イソプロピルアミノ基、t-ブチルアミノ基、t-オクチルアミノ基、シクロヘキシルアミノ基、N,N-ジエチルアミノ基、N,N-ジプロピルアミノ基、N,N-ジブチルアミノ基、N-メチル-N-エチルアミノ基、アリールアミノ基好ましくは炭素数6~36、より好ましくは炭素数6~18のアリールアミノ基で、例えば、フェニルアミノ基、ナフチルアミノ基、N,N-ジフェニルアミノ基、N-エチル-N-フェニルアミノ基、又はヘテロ環アミノ基好ましくは炭素数1~24、より好ましくは炭素数1~12のヘテロ環アミノ基で、例えば、2-アミノピロール基、3-アミノピラゾール基、2-アミノピリジン基、3-アミノピリジン基を表す。前記一般式8中、R11及びR16としては、上記の中でも、アルキル基、アルケニル基、アリール基、ヘテロ環基、アルキルアミノ基、アリールアミノ基、ヘテロ環アミノ基が好ましく、アルキル基、アルケニル基、アリール基、ヘテロ環基、がより好ましく、アルキル基、アルケニル基、アリール基が更に好ましく、アルキル基が特に好ましい。前記一般式8中、R11及びR16のアルキル基、アルケニル基、アリール基、ヘテロ環基、アルコキシ基、アリールオキシ基、アルキルアミノ基、アリールアミノ基、又はヘテロ環アミノ基が、更に置換可能な基である場合には、後述する一般式1のR1の置換基で説明する置換基で置換されていてもよく、2個以上の置換基で置換されている場合には、それらの置換基は同一であっても異なっていてもよい。前記一般式8中、X2及びX3は、各々独立にNR、窒素原子、酸素原子、又は硫黄原子を表す。ここで、Rは、水素原子、アルキル基好ましくは炭素数1~36、より好ましくは炭素数1~12の直鎖、分岐鎖、又は環状のアルキル基で、例えば、メチル基、エチル基、プロピル基、イソプロピル基、ブチル基、イソブチル基、t-ブチル基、ヘキシル基、2-エチルヘキシル基、ドデシル基、シクロプロピル基、シクロペンチル基、シクロヘキシル基、1-アダマンチル基、アルケニル基好ましくは炭素数2~24、より好ましくは炭素数2~12のアルケニル基で、例えば、ビニル基、アリル基、3-ブテン-1-イル基、アリール基好ましくは炭素数6~36、より好ましくは炭素数6~18のアリール基で、例えば、フェニル基、ナフチル基、ヘテロ環基好ましくは炭素数1~24、より好ましくは炭素数1~12のヘテロ環基で、例えば、2-チエニル基、4-ピリジル基、2-フリル基、2-ピリミジニル基、1-ピリジル基、2-ベンゾチアゾリル基、1-イミダゾリル基、1-ピラゾリル基、ベンゾトリアゾール-1-イル基、アシル基好ましくは炭素数1~24、より好ましくは炭素数2~18のアシル基で、例えば、アセチル基、ピバロイル基、2-エチルヘキシル基、ベンゾイル基、シクロヘキサノイル基、アルキルスルホニル基好ましくは炭素数1~24、より好ましくは炭素数1~18のアルキルスルホニル基で、例えば、メチルスルホニル基、エチルスルホニル基、イソプロピルスルホニル基、シクロヘキシルスルホニル基、アリールスルホニル基好ましくは炭素数6~24、より好ましくは炭素数6~18のアリールスルホニル基で、例えば、フェニルスルホニル基、ナフチルスルホニル基を表す。前記一般式8中、Y1及びY2は各々独立に、NRC、窒素原子、又は炭素原子を表し、RCは、前記X2及びX3のRと同義であり、好ましい態様も同様である。前記一般式8中、R11とY1は、互いに結合して炭素原子と共に5員環例えば、シクロペンタン環、ピロリジン環、テトラヒドロフラン環、ジオキソラン環、テトラヒドロチオフェン環、ピロール環、フラン環、チオフェン環、インドール環、ベンゾフラン環、ベンゾチオフェン環、6員環例えば、シクロヘキサン環、ピペリジン環、ピペラジン環、モルホリン環、テトラヒドロピラン環、ジオキサン環、ペンタメチレンスルフィド環、ジチアン環、ベンゼン環、ピペリジン環、ピペラジン環、ピリダジン環、キノリン環、キナゾリン環、又は7員環例えば、シクロヘプタン環、ヘキサメチレンイミン環を形成してもよい。前記一般式8中、R16とY2は、互いに結合して炭素原子と共に5員環例えば、シクロペンタン環、ピロリジン環、テトラヒドロフラン環、ジオキソラン環、テトラヒドロチオフェン環、ピロール環、フラン環、チオフェン環、インドール環、ベンゾフラン環、ベンゾチオフェン環、6員環例えば、シクロヘキサン環、ピペリジン環、ピペラジン環、モルホリン環、テトラヒドロピラン環、ジオキサン環、ペンタメチレンスルフィド環、ジチアン環、ベンゼン環、ピペリジン環、ピペラジン環、ピリダジン環、キノリン環、キナゾリン環、又は7員環例えば、シクロヘプタン環、ヘキサメチレンイミン環を形成してもよい。前記一般式8中、R11とY1、及びR16とY2が結合して形成される5員、6員、及び7員の環が、置換可能な環である場合には、後述する一般式1のR1の置換基で説明する置換基で置換されていてもよく、2個以上の置換基で置換されている場合には、それらの置換基は同一であっても異なっていてもよい。前記一般式8中、R11及びR16が各々独立に、立体パラメータである-Es値が1.5以上の1価の置換基であることが好ましく、2.0以上であることがより好ましく、3.5以上であることがさらに好ましく、5.0以上であることが特に好ましい。ここで、立体パラメータ-Es’値は、置換基の立体的嵩高さを表すパラメータであり、文献J.A.Macphee,etal,Tetrahedron,Vol.34,pp3553~3562、藤田稔夫編化学増刊107構造活性相関とドラックデザイン、1986年2月20日発行化学同人に示されている-Es’値を用いる。前記一般式8中、X1はMaと結合可能な基を表し、具体的には、前記一般式7におけるX1と同様な基が挙げられ、好ましい態様も同様である。aは0、1、又は2を表す。前記一般式8で表される化合物の好ましい態様としては、R12~R15は各々独立に、前記一般式M中のR5~R8の説明で記載した好ましい態様であり、R17は前記一般式M中のR10の説明で記載した好ましい態様であり、MaはZn、Cu、Co、又はV=Oであり、X2はNRRは水素原子、アルキル基、窒素原子、又は酸素原子であり、X3はNRRは水素原子、アルキル基、又は酸素原子であり、Y1はNRCRCは水素原子、アルキル基、窒素原子、又は炭素原子であり、Y2は窒素原子、又は炭素原子であり、R11及びR16は各々独立に、アルキル基、アリール基、ヘテロ環基、アルコキシ基、又はアルキルアミノ基であり、X1は酸素原子を介して結合する基であり、aは0又は1である。R11とY1とが互いに結合して5員又は6員環を形成、又はR16とY2とが互いに結合して5員、6員環を形成していてもよい。前記一般式8で表される化合物の更に好ましい態様としては、R12~R15は各々独立に、一般式Mで表される化合物におけるR5~R8の説明で記載した好ましい態様であり、R17は前記一般式M中のR10の説明で記載した好ましい態様であり、MaはZnであり、X2及びX3は、酸素原子であり、Y1はNHであり、Y2は窒素原子であり、R11及びR16は各々独立に、アルキル基、アリール基、ヘテロ環基、アルコキシ基、又はアルキルアミノ基であり、X1は酸素原子を介して結合する基であり、aは0又は1である。R11とY1とが互いに結合して5員又は6員環を形成、又はR16とY2とが互いに結合して5員、6員環を形成していてもよい。前記一般式7及び一般式8で表されるジピロメテン金属錯体化合物のモル吸光係数は、着色力の観点から、できるだけ高いほうが好ましい。また、最大吸収波長λmaxは、色純度向上の観点から、520nm~580nmが好ましく、530nm~570nmが更に好ましい。この領域にあることで、着色感放射線性組成物等に適用する際、色再現性の良好なカラーフィルタを作製することができる。更に、本発明の色素多量体の450nmにおける吸光度に対し、最大吸収波長λmaxの吸光度が1,000倍以上であることが好ましく、10,000倍以上であることがより好ましく、100,000倍以上であることが更に好ましい。この比率がこの範囲にあることで、本発明の色素多量体を着色感放射線性組成物等に適用する際、特に青色カラーフィルタを作製する場合に、より透過率の高いカラーフィルタを形成することができる。なお、最大吸収波長、及びモル吸光係数は、分光光度計cary5バリアン社製により測定されるものである。前記一般式7及び一般式8で表されるジピロメテン金属錯体化合物の融点は、溶解性の観点から、高すぎない方がよい。前記一般式7及び一般式8で表されるジピロメテン金属錯体化合物は、米国特許第4,774,339号明細書、同第5,433,896号明細書、特開2001-240761号公報、同2002-155052号公報、特許第3614586号公報、Aust.J.Chem,1965,11,1835-1845、J.H.Bogeretal,HeteroatomChemistry,Vol.1,No.5,3891990等に記載の方法で合成することができる。具体的には、特開2008-292970号公報の段落[0131]~[0157]に記載の方法を適用することができる。以下にジピロメテン色素の具体例を示すが、本発明はこれに限定されるものではない。上記具体例のうち、色特性、現像性及び耐熱性の観点より、特にPM-8、PM-11~PM-22が好ましく、さらにPM-8、PM-16~PM-22が好ましく、PM-8及びPM-18が最も好ましい。<アゾ色素>本発明に係るA色素多量体の態様の一つは、アゾ色素アゾ化合物に由来する部分構造を、色素部位の部分構造として有する色素多量体である。本発明においてアゾ化合物とは、分子内にN=N基を含む色素部位を有する化合物を総称するものである。アゾ色素としては、公知のアゾ色素例えば、置換アゾベンゼン具体例として後述するAZ-4~AZ-6等から適宜選択して適用することができる。アゾ色素としては、マゼンタ色素及びイエロー色素として知られるアゾ色素が適用でき、それらの中でも、特に、下記一般式E、一般式F、一般式H、一般式I-1、一般式I-2、及び一般式Vで表されるアゾ色素が好ましい。-マゼンタ色素-レッド用カラーレジストやインクジェットインクに用いられるマゼンタ色素として、下記一般式Eで表されるアゾ色素が好適に用いられる。上記一般式E中、R61~R64は、各々独立に、水素原子、アルキル基、アルケニル基、アリール基、ヘテロ環基、アシル基、アルコキシカルボニル基、アリールオキシカルボニル基、カルバモイル基、アルキルスルホニル基、又はアリールスルホニル基を表し、A60は、アリール基、又は芳香族へテロ環基を表し、Z61~Z63は、各々独立に、-CR65=、又は-N=を表し、R65は水素原子、又は1価の置換基を表す。上記一般式Eの各置換基について詳しく説明する。上記一般式E中、R61~R64は、各々独立に、水素原子、又はアルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、アシル基好ましくは炭素数1~24、より好ましくは炭素数2~18のアシル基で、例えば、アセチル、ピバロイル、2-エチルヘキシル、ベンゾイル、シクロヘキサノイル、アルコキシカルボニル基好ましくは炭素数1~10、より好ましくは炭素数1~6のアルコキシカルボニル基で、例えば、メトキシカルボニル、エトキシカルボニル、アリールオキシカルボニル基好ましくは炭素数6~15、より好ましくは炭素数6~10のアリールオキシカルボニル基で、例えば、フェノキシカルボニル、カルバモイル基好ましくは炭素数1~8、より好ましくは炭素数2~6のカルバモイル基で、例えば、ジメチルカルバモイル、アルキルスルホニル基好ましくは炭素数1~24、より好ましくは炭素数1~18のアルキルスルホニル基で、例えば、メチルスルホニル、エチルスルホニル、イソプロピルスルホニル、シクロヘキシルスルホニル、又はアリールスルホニル基好ましくは炭素数6~24、より好ましくは炭素数6~18のアリールスルホニル基で、例えば、フェニルスルホニル、ナフチルスルホニルを表す。前記一般式E中、R61及びR63は、好ましくは、各々独立に、アルキル基、アルケニル基、アリール基、ヘテロ環基である。R62及びR64は、好ましくは、各々独立に、水素原子、アルキル基である。前記一般式E中、R61~R64が、置換可能な基である場合には、例えば、前記一般式8のR12~R15で説明した置換基で置換されていてもよく、2個以上の置換基を有する場合には、それらの置換基は同一であっても異なっていてもよい。前記一般式E中、R61とR62、R61とR65Z61又はZ62が-CR65=のとき、R63とR64、R63とR65Z61が-CR65=のときとは、互いに結合して、5員、又は6員の環を形成していてもよい。前記一般式E中、Z61~Z63は、各々独立に、-CR65=、又は-N=を表し、R65は水素原子、又は1価の置換基を表す。R65の置換基としては、例えば、前記一般式8のR12~R15で説明した置換基が挙げられる。R65の置換基が更に置換可能な基である場合には、例えば、前記一般式8のR12~R15で説明した置換基で置換されていてもよく、2個以上の置換基で置換されている場合には、それらの置換基は、同一であっても異なっていてもよい。前記一般式E中、Z61~Z63としては、好ましくは、Z61は-N=であって、Z62は-CR65=又は-N=であって、Z63は-CR65=である。更に好ましくは、Z61が-N=であって、Z62及びZ63が-CR65=である。前記一般式E中、A60は、アリール基、又は芳香族へテロ環基を表す。A60のアリール基、及び芳香族へテロ環基は、更に、例えば、前記一般式8のR12~R15で説明した置換基を有していてもよく、2個以上の置換基で置換されている場合には、それらの置換基は同一であっても異なっていてもよい。前記一般式E中、A60は、好ましくは芳香族ヘテロ環基である。更に好ましくは、イミダゾール環、ピラゾール環、トリアゾール環、チアゾール環、オキサゾール環、1,2,4-チアジアゾール環、1,3,4-チアジアゾール環、ピリジン環、ピリミジン環、ピラジンン環、ベンゾピラゾール環、ベンゾチアゾール環等が挙げられる。前記一般式Eにおいて、多量体化色素多量体の形成に与る重合性基が導入される部位は、特に制限はないが、合成適合性の点で、R61、R62及びA60のいずれか1つ又は2つ以上に導入されることが好ましく、より好ましくは、R61及び/又はA60である。上記一般式Eで表されるアゾ色素は、より好ましくは下記一般式E’で表される。上記一般式E’中、R61~R64は前記一般式Eのそれと同義であり、好ましい範囲も同様である。上記一般式E’中、Raは、ハメットの置換基定数σp値が0.2以上の電子吸引性基を表し、上記一般式E’中、Rbは、水素原子、又は1価の置換基を表す。上記一般式E’中、Rcはアルキル基、アルケニル基、アリール基、ヘテロ環基、アシル基、アルコキシカルボニル基、カルバモイル基、アルキルスルホニル基、又はアリールスルホニル基を表す。上記一般式E’中、Rbの置換基としては、例えば、前記一般式8のR12~R15で説明した置換基が挙げられる。レッド用カラーレジストやインクジェットインクに用いられるマゼンタ色素として、下記一般式Fで表されるアゾ色素も好適に用いられる。上記一般式F中、R71~R76は各々独立に、水素原子、又は1価の置換基を表す。R71とR72、及びR75とR76は、各々独立に、互いに結合して環を形成していてもよい。上記一般式Fの各置換基について詳しく説明する。上記一般式F中、R71~R76は各々独立に、水素原子又は1価の置換基を表す。1価の置換基は、例えばハロゲン原子、炭素数1~30のアルキル基ここでは、シクロアルキル基、ビシクロアルキル基を含む飽和脂肪族基を意味する。、炭素数2~30のアルケニル基ここでは、シクロアルケニル基、ビシクロアルケニル基を含む二重結合を有する不飽和脂肪族基を意味する。、炭素数2~30のアルキニル基、炭素数6~30のアリール基、炭素数3~30のヘテロ環基、シアノ基、炭素数1~30の脂肪族オキシ基、炭素数6~30のアリールオキシ基、炭素数2~30のアシルオキシ基、炭素数1~30のカルバモイルオキシ基、炭素数2~30の脂肪族オキシカルボニルオキシ基、炭素数7~30のアリールオキシカルボニルオキシ基、炭素数0~30のアミノ基アルキルアミノ基、アニリノ基及びヘテロ環アミノ基を含む。、炭素数2~30のアシルアミノ基、炭素数1~30のアミノカルボニルアミノ基、炭素数2~30の脂肪族オキシカルボニルアミノ基、炭素数7~30のアリールオキシカルボニルアミノ基、炭素数0~30のスルファモイルアミノ基、炭素数1~30のアルキルもしくはアリールスルホニルアミノ基、炭素数1~30のアルキルチオ基、炭素数6~30のアリールチオ基、炭素数0~30のスルファモイル基、炭素数1~30のアルキルもしくはアリールスルフィニル基、炭素数1~30のアルキルもしくはアリールスルホニル基、炭素数2~30のアシル基、炭素数6~30のアリールオキシカルボニル基、炭素数2~30の脂肪族オキシカルボニル基、炭素数1~30のカルバモイル基、炭素数3~30のアリールもしくはヘテロ環アゾ基、イミド基が挙げられ、それぞれの基はさらに置換基を有していてもよい。上記一般式F中、R71及びR72は、好ましくは、各々独立に、水素原子、ヘテロ環基、シアノ基であり、より好ましくはシアノ基である。上記一般式F中、R73及びR74は、好ましくは、各々独立に、水素原子、置換もしくは無置換のアルキル基、置換もしくは無置換のアリール基であり、より好ましくは、置換もしくは無置換のアルキル基である。上記一般式F中、R75及びR76は、好ましくは、各々独立に、水素原子、置換もしくは無置換のアルキル基、置換もしくは無置換のアリール基であり、より好ましくは、置換もしくは無置換のアルキル基である。上記一般式Fにおいて、多量体化色素多量体の形成に与る重合性基が導入される部位は、特に制限はないが、合成適合性の点で、R73、R75、及びR76のいずれか1つ又は2つ以上に導入されることが好ましく、より好ましくは、R73及び/又はR75であり、更に好ましくはR73である。-イエロー色素-レッド用及びグリーン用カラーレジストやインクジェットインクに用いられるイエロー色素として、下記一般式G、下記一般式H及び下記一般式Iで表されるアゾ色素が好適であるそれらの互変異性体も含む。上記一般式G中、R30は、水素原子、又は1価の置換基を表し、R31は、水素原子、アルキル基、アルケニル基、アリール基、ヘテロ環基、アシル基、アルコキシカルボニル基、又はカルバモイル基を表す。X30は、-OM基、-NR32R33を表し、Mは、水素原子、アルキル基、又は電荷を中和するために必要な金属原子又は有機塩基対を表し、R32、R33は各々独立に水素原子、アルキル基、アルケニル基、アリール基、ヘテロ環基、アシル基、アルコキシカルボニル基、又はカルバモイル基を表す。A30は、アリール基、又は芳香族ヘテロ環基を表す。上記一般式Gの各置換基について詳しく説明する。上記一般式G中、R30は、水素原子、又は1価の置換基を表す。置換基としては、例えば、前記一般式8のR12~R15で説明した置換基が挙げられる。これらの中でも、置換もしくは無置換のアルキル基、置換もしくは無置換のアリール基、もしくはヘテロ環基が好ましく、置換もしくは無置換のアルキル基、置換もしくは無置換のアリール基がより好ましい。上記一般式G中、R31は、水素原子、アルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、アシル基好ましくは炭素数1~24、より好ましくは炭素数2~18のアシル基で、例えば、アセチル、ピバロイル、2-エチルヘキシル、ベンゾイル、シクロヘキサノイル、アルコキシカルボニル基好ましくは炭素数1~6、より好ましくは炭素数1~4のアルコキシカルボニル基で、例えば、メトキシカルボニル基、又はカルバモイル基好ましくは炭素数1~6、より好ましくは炭素数1~4のカルバモイル基で、例えば、N,N-ジメチルカルバモイルを表す。上記一般式G中、X30は、-OM基、-NR32R33を表し、Mは、水素原子、アルキル基、又は電荷を中和するために必要な金属原子又は有機塩基対を表し、R32、R33は各々独立に水素原子、アルキル基、アルケニル基、アリール基、ヘテロ環基、アシル基、アルコキシカルボニル基、又はカルバモイル基を表す。上記一般式G中、A30は、前記一般式EにおけるA60と同義であり、好ましい態様も同様である。上記一般式Gにおいて、多量体化色素多量体の形成に与る重合性基が導入される部位は、特に制限はないが、合成適合性の点で、R31及び/又はA30が好ましい。上記一般式H中、R34は水素原子、又は1価の置換基を表し、R35は、水素原子、アルキル基、アルケニル基、アリール基、ヘテロ環基、アシル基、アルコキシカルボニル基、又はカルバモイル基を表す。Z30及びZ31は、各々独立に、-CR36=、又は-N=を表し、R36は水素原子、又は1価の置換基を表す。A31は、アリール基、又は芳香族ヘテロ環基を表す。上記一般式Hの各置換基について詳しく説明する。上記一般式H中、R34は水素原子、又は1価の置換基を表し、前記一般式GにおけるR30と同義であり、好ましい態様も同様である。上記一般式H中、R35は、水素原子、アルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、ヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イル、アシル基好ましくは炭素数1~24、より好ましくは炭素数2~18のアシル基で、例えば、アセチル、ピバロイル、2-エチルヘキシル、ベンゾイル、シクロヘキサノイル、アルコキシカルボニル基好ましくは炭素数1~10、より好ましくは炭素数1~6のアルコキシカルボニル基で、例えば、メトキシカルボニル基、エトキシカルボニル基、又はカルバモイル基好ましくは炭素数1~10、より好ましくは炭素数1~6のカルバモイル基で、例えば、N,N-ジメチルカルバモイルを表す。上記一般式H中、Z30及びZ31は、各々独立に、-CR36=、又は-N=を表し、R36は水素原子、又は1価の置換基を表す。R36の置換基としては、例えば、前記一般式8のR12~R15で説明した置換基が挙げられる。R36の置換基が更に置換可能な基である場合には、例えば、前記一般式8のR12~R15で説明した置換基で置換されていてもよく、2個以上の置換基で置換されている場合には、それらの置換基は、同一であっても異なっていてもよい。上記一般式H中、Z30及びZ31としては、好ましくは、Z30が-N=であって、Z31が-CR36=である。上記一般式H中、A31は、前記一般式EにおけるA60と同義であり、好ましい態様も同様である。上記一般式Hにおいて、多量体化色素多量体の形成に与る重合性基が導入される部位は、特に制限はないが、合成適合性の点で、R34及び/又はA31が好ましい。上記一般式I中、R42は水素原子、アルキル基、アルケニル基、アリール基、又はヘテロ環基を表し、R43及びR44は、各々独立に、水素原子、又は1価の置換基を表し、A33は、アリール基、又は芳香族ヘテロ環基を表す。上記一般式Iの各置換基について詳しく説明する。上記一般式I中、R42は水素原子、アルキル基好ましくは炭素数1~36、より好ましくは炭素数1~12の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アルケニル基好ましくは炭素数2~24、より好ましくは炭素数2~12のアルケニル基で、例えば、ビニル、アリル、3-ブテン-1-イル、アリール基好ましくは炭素数6~36、より好ましくは炭素数6~18のアリール基で、例えば、フェニル、ナフチル、又はヘテロ環基好ましくは炭素数1~24、より好ましくは炭素数1~12のヘテロ環基で、例えば、2-チエニル、4-ピリジル、2-フリル、2-ピリミジニル、1-ピリジル、2-ベンゾチアゾリル、1-イミダゾリル、1-ピラゾリル、ベンゾトリアゾール-1-イルを表す。上記一般式I中、R43及びR44は、各々独立に、水素原子、又は1価の置換基を表し、置換基としては、例えば、前記一般式8のR12~R15で説明した置換基が挙げられる。R43及びR44の置換基が更に置換可能な基である場合には、例えば、前記一般式8のR12~R15で説明した置換基で置換されていてもよく、2個以上の置換基で置換されている場合には、それらの置換基は、同一であっても異なっていてもよい。上記一般式I中、A33は、前記一般式EにおけるA60と同義であり、好ましい態様も同様である。上記一般式Iにおいて、多量体化色素多量体の形成に与る重合性基が導入される部位は、特に制限はないが、合成適合性の点で、R42及び/又はA33が好ましい。一般式I-1及び一般式I-2中、Ri1、Ri2及びRi3は、それぞれ独立して1価の置換基を表す。aは0~5の整数を表す。aが2以上の場合、隣接する2つのRi1で連結し縮環を形成してもよい。b及びcは、それぞれ独立して0~4の整数を表す。b及びcが1以上の場合、隣接する2つのRi1で連結し縮環を形成してもよい。A32は、下記一般式IA、一般式IB又は一般式ICを表す。一般式IA中、R42は、水素原子、アルキル基、又はアリール基を表す。R43は、1価の置換基を表す。R44は、水素原子、アルキル基、又はアリール基を表す。一般式IB中、R44及びR45は、それぞれ独立して水素原子、アルキル基、又はアリール基を表す。Tは、酸素原子又は硫黄原子を表す。一般式IC中、R46は、水素原子、アルキル基、又はアリール基を表す。R47は、1価の置換基を表す。一般式I-1及び一般式I-2におけるRi1、Ri2及びRi3が表す1価の置換基としては、前記置換基群Aの項で示した置換基が挙げられる。該1価の置換基としてより具体的には、アルキル基好ましくは炭素数1~10、より好ましくは炭素数1~5の直鎖、分岐鎖、又は環状のアルキル基で、例えば、メチル、エチル、プロピル、イソプロピル、ブチル、イソブチル、t-ブチル、ヘキシル、2-エチルヘキシル、ドデシル、シクロプロピル、シクロペンチル、シクロヘキシル、1-アダマンチル、アリール基好ましくは炭素数6~36、より好ましくは炭素数6~18のアリール基で、例えば、フェニル、ナフチル、スルホンアミド基、アルケニル基炭素数1~10、より好ましくは炭素数1~5の直鎖、分岐鎖、又は環状のアルケニル基で、例えばビニル、アリル、プレニル、ゲラニル、オレイル、スルホ基、スルファモイル基炭素数1~10のアルキルスルファモイル基が好ましいが挙げられ、特に炭素数1~5のアルキル基及び炭素数1~10のアルキルスルファモイル基が好ましい。aは1~3が好ましい。b及びcは1~3が好ましい。一般式IA中、R42は、水素原子、アルキル基、又はアリール基を表し、特に炭素数1~5のアルキル基及びフェニル基が好ましい。R43で表される1価の置換基としては、前記置換基群Aの項で挙げた置換基が挙げられ、特にシアノ基、カルバモイル基が好ましい。R44は、水素原子、アルキル基、又はアリール基を表し、特に炭素数1~5のアルキル基及びフェニル基が好ましい。一般式IB中、Tは酸素原子又は硫黄原子を表し、酸素原子が好ましい。R44及びR45は、それぞれ独立して、水素原子、アルキル基、又はアリール基を表し、特に炭素数1~5のアルキル基及びフェニル基が好ましい。一般式IC中、R46は、水素原子、アルキル基、又はアリール基を表し、特に炭素数1~5のアルキル基及びフェニル基が好ましい。R47が表す1価の置換基としては、前記置換基群Aの項で挙げた置換基が挙げられ、水素原子、アルキル基及びアリール基が好ましく、特に炭素数1~5のアルキル基及びフェニル基が好ましい。一般式V中、MvはCr又はCoを表す。Rv1は酸素原子又は-COO-を表す。Rv2及びRv3は、それぞれ独立して、水素原子、アルキル基又はアリール基を表す。vは0~4の整数を表す。Rv4は1価の置換基を表す。vが2以上である場合、隣接するRv4同士が互いに連結して環を形成してもよい。一般式V中、Rv2及びRv3としては、特に炭素数1~5のアルキル基又はフェニル基が好ましい。Rv4が表す1価の置換基としては、前記置換基群Aの項で挙げた置換基が挙げられ、特にアルキル基、アリール基、ニトロ基、スルファモイル基及びスルホ基が好ましく、炭素数1~5のアルキル基、フェニル基、ニトロ基が最も好ましい。Rv2、Rv3及びRv4がさらに置換可能なき出る場合には、前記置換基群Aの項で挙げた置換基をさらに有していてもよく、2個以上の置換基を有している場合には、それらの置換基は同一であっても異なってもよい。以下にアゾ色素の具体例を示すが、本発明はこれに限定されるものではない。上記具体例のうち色特性及び耐熱性の観点より、特に、AZ-7、AZ-8、AZ-9、AZ-11、AZ-13、AZ-14、AZ-15、AZ-16、AZ-17、AZ-19、AZ-20、AZ-21及びAZ-22が好ましい。上記のアゾ色素の中でも、イエロー色素としては、分光の観点からは、前記一般式Iで表されるアゾ色素が好ましく、耐光性、耐熱性の観点からは、前記一般式Gで表されるアゾ色素が好ましい。アゾ色素又はジピロメテン色素は、特開2005-189802号公報、特開2007-250224号公報、特開2006-124634号公報、特開2007-147784号公報、特開2007-277176号公報、特開2008-292970号公報、米国特許第5,789,560号明細書などに記載の方法に準じて容易に合成することができる。また、上記色素を多量体化する方法、重合性基を色素に導入する方法も公知の方法を適用することができる。具体的には実施例で例示する。<キサンテン色素>本発明における色素多量体の好ましい態様は、キサンテン色素キサンテン化合物に由来する部分構造を有するものである。該A色素多量体としては、下記一般式Jで表されるキサンテン化合物由来の色素骨格を、色素部位の部分構造として含む色素多量体が含まれる。上記一般式J中、R81、R82、R83、およびR84は各々独立に水素原子又は1価の置換基を表し、R85は各々独立に1価の置換基を表し、mは0から5の整数を表す。X-は、アニオンを表す。前記一般式JにおけるR81~R84、およびR85が1価の置換基を表す場合の1価の置換基としては、例えば、ハロゲン原子例えば、フッ素原子、塩素原子、臭素原子、アルキル基好ましくは炭素数1~48、より好ましくは炭素数1~24の、直鎖、分岐、又は環状のアルキル基で、例えば、メチル基、エチル基、プロピル基、イソプロピル基、ブチル基、t-ブチル基、ペンチル基、ヘキシル基、ヘプチル基、オクチル基、2-エチルヘキシル基、ドデシル基、ヘキサデシル基、シクロプロピル基、シクロペンチル基、シクロヘキシル基、1-ノルボルニル基、1-アダマンチル基、アルケニル基好ましくは炭素数2~48、より好ましくは炭素数2~18のアルケニル基で、例えば、ビニル基、アリル基、3-ブテン-1-イル基、アリール基好ましくは炭素数6~48、より好ましくは炭素数6~24のアリール基で、例えば、フェニル基、ナフチル基、ヘテロ環基好ましくは炭素数1~32、より好ましくは炭素数1~18のヘテロ環基で、例えば、2-チエニル基、4-ピリジル基、2-フリル基、2-ピリミジニル基、1-ピリジル基、2-ベンゾチアゾリル基、1-イミダゾリル基、1-ピラゾリル基、ベンゾトリアゾール-1-イル基基、シリル基好ましくは炭素数3~38、より好ましくは炭素数3~18のシリル基で、例えば、トリメチルシリル基、トリエチルシリル基、トリブチルシリル基、t-ブチルジメチルシリル基、t-ヘキシルジメチルシリル基、ヒドロキシル基、シアノ基、ニトロ基、アルコキシ基好ましくは炭素数1~48、より好ましくは炭素数1~24のアルコキシ基で、例えば、メトキシ基、エトキシ基、1-ブトキシ基、2-ブトキシ基、イソプロポキシ基、t-ブトキシ基、ドデシルオキシ基、シクロアルキルオキシ基で、例えば、シクロペンチルオキシ基、シクロヘキシルオキシ基、アリールオキシ基好ましくは炭素数6~48、より好ましくは炭素数6~24のアリールオキシ基で、例えば、フェノキシ基、1-ナフトキシ基、ヘテロ環オキシ基好ましくは炭素数1~32、より好ましくは炭素数1~18のヘテロ環オキシ基で、例えば、1-フェニルテトラゾール-5-オキシ基、2-テトラヒドロピラニルオキシ基、シリルオキシ基好ましくは炭素数1~32、より好ましくは炭素数1~18のシリルオキシ基で、例えば、トリメチルシリルオキシ基、t-ブチルジメチルシリルオキシ基、ジフェニルメチルシリルオキシ基、アシルオキシ基好ましくは炭素数2~48、より好ましくは炭素数2~24のアシルオキシ基で、例えば、アセトキシ基、ピバロイルオキシ基、ベンゾイルオキシ基、ドデカノイルオキシ基、アルコキシカルボニルオキシ基好ましくは炭素数2~48、より好ましくは炭素数2~24のアルコキシカルボニルオキシ基で、例えば、エトキシカルボニルオキシ基、t-ブトキシカルボニルオキシ基、シクロアルキルオキシカルボニルオキシ基で、例えば、シクロヘキシルオキシカルボニルオキシ、アリールオキシカルボニルオキシ基好ましくは炭素数7~32、より好ましくは炭素数7~24のアリールオキシカルボニルオキシ基で、例えば、フェノキシカルボニルオキシ、カルバモイルオキシ基好ましくは炭素数1~48、よりこの好ましくは炭素数1~24のカルバモイルオキシ基で、例えば、N,N-ジメチルカルバモイルオキシ基、N-ブチルカルバモイルオキシ基、N-フェニルカルバモイルオキシ基、N-エチル-N-フェニルカルバモイルオキシ基、スルファモイルオキシ基好ましくは炭素数1~32、より好ましくは炭素数1~24のスルファモイルオキシ基で、例えば、N,N-ジエチルスルファモイルオキシ基、N-プロピルスルファモイルオキシ基、アルキルスルホニルオキシ基好ましくは炭素数1~38、より好ましくは炭素数1~24のアルキルスルホニルオキシ基で、例えば、メチルスルホニルオキシ基、ヘキサデシルスルホニルオキシ基、シクロヘキシルスルホニルオキシ基、アリールスルホニルオキシ基好ましくは炭素数6~32、より好ましくは炭素数6~24のアリールスルホニルオキシ基で、例えば、フェニルスルホニルオキシ基、アシル基好ましくは炭素数1~48、より好ましくは炭素数1~24のアシル基で、例えば、ホルミル基、アセチル基、ピバロイル基、ベンゾイル基、テトラデカノイル基、シクロヘキサノイル基、アルコキシカルボニル基好ましくは炭素数2~48、より好ましくは炭素数2~24のアルコキシカルボニル基で、例えば、メトキシカルボニル基、エトキシカルボニル基、オクタデシルオキシカルボニル基、シクロヘキシルオキシカルボニル基、2,6-ジ-tert-ブチル-4-メチルシクロヘキシルオキシカルボニル基、アリールオキシカルボニル基好ましくは炭素数7~32、より好ましくは炭素数7~24のアリールオキシカルボニル基で、例えば、フェノキシカルボニル基、カルバモイル基好ましくは炭素数1~48、より好ましくは炭素数1~24のカルバモイル基で、例えば、カルバモイル基、N,N-ジエチルカルバモイル基、N-エチル-N-オクチルカルバモイル基、N,N-ジブチルカルバモイル基、N-プロピルカルバモイル基、N-フェニルカルバモイル基、N-メチルN-フェニルカルバモイル基、N,N-ジシクロへキシルカルバモイル基、アミノ基好ましくは炭素数32以下、より好ましくは炭素数24以下のアミノ基で、例えば、アミノ基、メチルアミノ基、N,N-ジブチルアミノ基、テトラデシルアミノ基、2-エチルへキシルアミノ基、シクロヘキシルアミノ基、アニリノ基好ましくは炭素数6~32、より好ましくは6~24のアニリノ基で、例えば、アニリノ基、N-メチルアニリノ基、ヘテロ環アミノ基好ましくは炭素数1~32、より好ましくは1~18のヘテロ環アミノ基で、例えば、4-ピリジルアミノ基、カルボンアミド基好ましくは炭素数2~48、より好ましくは2~24のカルボンアミド基で、例えば、アセトアミド基、ベンズアミド基、テトラデカンアミド基、ピバロイルアミド基、シクロヘキサンアミド基、ウレイド基好ましくは炭素数1~32、より好ましくは炭素数1~24のウレイド基で、例えば、ウレイド基、N,N-ジメチルウレイド基、N-フェニルウレイド基、イミド基好ましくは炭素数36以下、より好ましくは炭素数24以下のイミド基で、例えば、N-スクシンイミド基、N-フタルイミド基、アルコキシカルボニルアミノ基好ましくは炭素数2~48、より好ましくは炭素数2~24のアルコキシカルボニルアミノ基で、例えば、メトキシカルボニルアミノ基、エトキシカルボニルアミノ基、t-ブトキシカルボニルアミノ基、オクタデシルオキシカルボニルアミノ基、シクロヘキシルオキシカルボニルアミノ基、アリールオキシカルボニルアミノ基好ましくは炭素数7~32、より好ましくは炭素数7~24のアリールオキシカルボニルアミノ基で、例えば、フェノキシカルボニルアミノ基、スルホンアミド基好ましくは炭素数1~48、より好ましくは炭素数1~24のスルホンアミド基で、例えば、メタンスルホンアミド基、ブタンスルホンアミド基、ベンゼンスルホンアミド基、ヘキサデカンスルホンアミド基、シクロヘキサンスルホンアミド基、スルファモイルアミノ基好ましくは炭素数1~48、より好ましくは炭素数1~24のスルファモイルアミノ基で、例えば、N,N-ジプロピルスルファモイルアミノ基、N-エチル-N-ドデシルスルファモイルアミノ、アゾ基好ましくは炭素数1~32、より好ましくは炭素数1~24のアゾ基で、例えば、フェニルアゾ基、3-ピラゾリルアゾ基、アルキルチオ基好ましくは炭素数1~48、より好ましくは炭素数1~24のアルキルチオ基で、例えば、メチルチオ基、エチルチオ基、オクチルチオ基、シクロヘキシルチオ基、アリールチオ基好ましくは炭素数6~48、より好ましくは炭素数6~24のアリールチオ基で、例えば、フェニルチオ基、ヘテロ環チオ基好ましくは炭素数1~32、より好ましくは炭素数1~18のヘテロ環チオ基で、例えば、2-ベンゾチアゾリルチオ基、2-ピリジルチオ基、1-フェニルテトラゾリルチオ基、アルキルスルフィニル基好ましくは炭素数1~32、より好ましくは炭素数1~24のアルキルスルフィニル基で、例えば、ドデカンスルフィニル基、アリールスルフィニル基好ましくは炭素数6~32、より好ましくは炭素数6~24のアリールスルフィニル基で、例えば、フェニルスルフィニル基、アルキルスルホニル基好ましくは炭素数1~48、より好ましくは炭素数1~24のアルキルスルホニル基で、例えば、メチルスルホニル基、エチルスルホニル基、プロピルスルホニル基、ブチルスルホニル基、イソプロピルスルホニル基、2-エチルヘキシルスルホニル基、ヘキサデシルスルホニル基、オクチルスルホニル基、シクロヘキシルスルホニル基、アリールスルホニル基好ましくは炭素数6~48、より好ましくは炭素数6~24のアリールスルホニル基で、例えば、フェニルスルホニル基、1-ナフチルスルホニル基、スルファモイル基好ましくは炭素数32以下、より好ましくは炭素数24以下のスルファモイル基で、例えば、スルファモイル基、N,N-ジプロピルスルファモイル基、N-エチル-N-ドデシルスルファモイル基、N-エチル-N-フェニルスルファモイル基、N-シクロヘキシルスルファモイル基、スルホ基、ホスホニル基好ましくは炭素数1~32、より好ましくは炭素数1~24のホスホニル基で、例えば、フェノキシホスホニル基、オクチルオキシホスホニル基、フェニルホスホニル、ホスフィノイルアミノ基好ましくは炭素数1~32、より好ましくは炭素数1~24のホスフィノイルアミノ基で、例えば、ジエトキシホスフィノイルアミノ基、ジオクチルオキシホスフィノイルアミノ基を表す。上記一般式J中のR81~R85で示される1価の置換基が、さらに置換可能な基である場合には、前記R81~R85で説明した置換基をさらに有していてもよく、2個以上の置換基を有している場合には、それらの置換基は同一であっても異なっていてもよい。上記一般式J中のR81とR82、R83とR84、および、mが2以上の場合のR85同士は、各々独立に、互いに結合して5員、6員、又は7員の飽和環、又は不飽和環を形成していてもよい。形成される5員、6員、及び7員の環が、さらに置換可能な基である場合には、前記R81~R85で説明した置換基で置換されていてもよく、2個以上の置換基で置換されている場合には、それらの置換基は同一であっても異なっていてもよい。上記一般式J中のR81とR82、R83とR84、および、mが2以上の場合のR85同士は、各々独立に、互いに結合して、置換基を有しない5員、6員、又は7員の飽和環、又は不飽和環を形成する場合、置換基を有しない5員、6員、又は7員の飽和環、又は不飽和環としては、例えば、ピロール環、フラン環、チオフェン環、ピラゾール環、イミダゾール環、トリアゾール環、オキサゾール環、チアゾール環、ピロリジン環、ピペリジン環、シクロペンテン環、シクロヘキセン環、ベンゼン環、ピリジン環、ピラジン環、ピリダジン環が挙げられ、好ましくは、ベンゼン環、ピリジン環が挙げられる。特に、上記一般式Jにおいては、R82及びR83は水素原子であり、R81及びR84は置換又は無置換のフェニル基であることが好ましい。また、R85はハロゲン原子、炭素数1~5の直鎖又は分岐のアルキル基、スルホ基、スルホンアミド基、カルボキシル基であることが好ましい。R81及びR84のフェニル基が有する置換基は、水素原子、ハロゲン原子、炭素数1~5の直鎖又は分岐のアルキル基、スルホ基、スルホンアミド基、カルボキシル基であることが最も好ましい。上記一般式J中、X-はアニオンを表す。X-として、具体的には、フッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。X-は色素骨格と連結してもよく、又は色素多量体の一部高分子鎖等と連結してもよい。上記一般式J中、X-はフッ素アニオン、塩素アニオン、臭素アニオン、ヨウ素アニオン、過塩素酸アニオン、カルボン酸アニオンであることが好ましく、過塩素酸アニオン、カルボン酸アニオンであることが最も好ましい。以下にキサンテン化合物の具体例を示すが、本発明はこれに限定されるものではない。式1a~1f中、Rb及びRcは、それぞれ独立に、水素原子、-SO3-、-CO2H又は-SO2NHRaを表す。Rd、Re及びRfは、それぞれ独立に、-SO3-、-SO3Na又は-SO2NHRaを表す。Rg、Rh及びRiは、それぞれ独立に、水素原子、-SO3-、-SO3H又は-SO2NHRaを表す。Raは、1~10のアルキル基、好ましくは、2-エチルヘキシル基を表す。X及びaは、上記と同じ意味を表す。式1bで表される化合物は、式1b-1で表される化合物の互変異性体である。なかでも、色特性及び耐熱性の観点より特に式1e及び式1fが好ましい。前記一般式Jで表されるキサンテン骨格を有する化合物のモル吸光係数は、膜厚の観点から、できるだけ大きいほうが好ましい。また、最大吸収波長λmaxは、色純度向上の観点から、520nm~580nmが好ましく、530nm~570nmが更に好ましい。なお、最大吸収波長、及びモル吸光係数は、分光光度計UV-2400PC島津製作所社製により測定されるものである。前記一般式Jで表されるキサンテン骨格を有する化合物の融点は、溶解性の観点から、高すぎない方がよい。前記一般式Jで表されるキサンテン骨格を有する化合物は、文献記載の方法で合成することができる。具体的には、テトラへドロンレターズ、2003年、vol.44,No.23、4355~4360頁、テトラへドロン、2005年、vol.61,No.12、3097~3106頁などに記載の方法を適用することができる。<スクアリリウム色素>本発明に係る色素多量体の態様の一つは、スクアリリウム色素スクアリリウム化合物に由来する部分構造を有するものである。該A色素多量体としては、下記一般式Kで表される化合物スクアリリウム化合物由来の構造を色素部位の部分構造として含む色素多量体である。本発明においてスクアリリウム化合物とは、分子内にスクアリリウム骨格を含む色素部位を有する化合物を総称するものである。上記一般式K中、A及びBは、それぞれ独立に、アリール基又はヘテロ環基を表す。アリール基としては、好ましくは炭素数6~48、より好ましくは6~24のアリール基で、例えば、フェニル、ナフチル等が挙げられる。ヘテロ環基としては五員環又は六員環のへテロ環基が好ましく、例えばピロイル、イミダゾイル、ピラゾイル、チエニル、ピリジル、ピリミジル、ピリダジル、トリアゾール-1-イル、チエニル、フリル、チアジアゾイル等が挙げられる。上記一般式Kで現される化合物としては、特に下記一般式K-1、下記一般式K-2、下記一般式K-3又は下記一般式K-4で表される化合物であることが好ましい。上記一般式K-1中、R91、R92、R94、R95、R96、及び、R98は、それぞれ独立に、水素原子、ハロゲン原子、直鎖もしくは分岐のアルキル基、シクロアルキル基、直鎖もしくは分岐のアルケニル基、シクロアルケニル基、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アミノ基アルキルアミノ基、アニリノ基を含む、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、スルホ基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基又はシリル基を表す。R93及びR97は、それぞれ独立に、水素原子、直鎖もしくは分岐のアルキル基、シクロアルキル基、シクロアルケニル基、アルキニル基、アリール基又はヘテロ環基を表す。R91とR92、及び、R95とR96は、それぞれ、互いに連結して環を形成してもよい。上記一般式K-2中、R101、R103、R104、R105、R107及びR108は、前記一般式K-1におけるR91、R93、R94、R95、R97及びR98とそれぞれ同義である。前記一般式K-1中のR91、R92、R94、R95、R96、R98が取りうる上記置換基について以下に、さらに説明する。ハロゲン原子例えば、フッ素原子、塩素原子、臭素原子、ヨウ素原子、直鎖もしくは分岐のアルキル基直鎖または分岐の置換もしくは無置換のアルキル基で、好ましくは炭素数1~30のアルキル基であり、例えばメチル、エチル、n-プロピル、イソプロピル、t-ブチル、n-オクチル、2-クロロエチル、2-シアノエチル、2-エチルヘキシル、シクロアルキル基好ましくは、炭素数3~30の置換または無置換のシクロアルキル基、例えば、シクロヘキシル、シクロペンチルが挙げられ、多シクロアルキル基、例えば、ビシクロアルキル基好ましくは、炭素数5~30の置換もしくは無置換のビシクロアルキル基で、例えば、ビシクロ[1,2,2]ヘプタン-2-イル、ビシクロ[2,2,2]オクタン-3-イルやトリシクロアルキル基等の多環構造の基が挙げられる。好ましくは単環のシクロアルキル基、ビシクロアルキル基であり、単環のシクロアルキル基が特に好ましい。、直鎖もしくは分岐のアルケニル基直鎖または分岐の置換もしくは無置換のアルケニル基で、好ましくは炭素数2~30のアルケニル基であり、例えば、ビニル、アリル、プレニル、ゲラニル、オレイル、シクロアルケニル基好ましくは、炭素数3~30の置換もしくは無置換のシクロアルケニル基で、例えば、2-シクロペンテン-1-イル、2-シクロヘキセン-1-イルが挙げられ、多シクロアルケニル基、例えば、ビシクロアルケニル基好ましくは、炭素数5~30の置換もしくは無置換のビシクロアルケニル基で、例えば、ビシクロ[2,2,1]ヘプト-2-エン-1-イル、ビシクロ[2,2,2]オクト-2-エン-4-イルやトリシクロアルケニル基であり、単環のシクロアルケニル基が特に好ましい。アルキニル基好ましくは、炭素数2~30の置換または無置換のアルキニル基、例えば、エチニル、プロパルギル、トリメチルシリルエチニル基、アリール基好ましくは炭素数6~30の置換もしくは無置換のアリール基で、例えばフェニル、p-トリル、ナフチル、m-クロロフェニル、o-ヘキサデカノイルアミノフェニル、ヘテロ環基好ましくは5~7員の置換もしくは無置換、飽和もしくは不飽和、芳香族もしくは非芳香族、単環もしくは縮環のヘテロ環基であり、より好ましくは、環構成原子が炭素原子、窒素原子および硫黄原子から選択され、かつ窒素原子、酸素原子および硫黄原子のいずれかのヘテロ原子を少なくとも一個有するヘテロ環基であり、更に好ましくは、炭素数3~30の5もしくは6員の芳香族のヘテロ環基である。例えば、2-フリル、2-チエニル、2-ピリジル、4-ピリジル、2-ピリミジニル、2-ベンゾチアゾリル、シアノ基、ヒドロキシル基、ニトロ基、カルボキシル基、アルコキシ基好ましくは、炭素数1~30の置換もしくは無置換のアルコキシ基で、例えば、メトキシ、エトキシ、イソプロポキシ、t-ブトキシ、n-オクチルオキシ、2-メトキシエトキシ、アリールオキシ基好ましくは、炭素数6~30の置換もしくは無置換のアリールオキシ基で、例えば、フェノキシ、2-メチルフェノキシ、2,4-ジ-t-アミルフェノキシ、4-t-ブチルフェノキシ、3-ニトロフェノキシ、2-テトラデカノイルアミノフェノキシ、シリルオキシ基好ましくは、炭素数3~20のシリルオキシ基で、例えば、トリメチルシリルオキシ、t-ブチルジメチルシリルオキシ、ヘテロ環オキシ基好ましくは、炭素数2~30の置換もしくは無置換のヘテロ環オキシ基で、ヘテロ環部は前述のヘテロ環基で説明されたヘテロ環部が好ましく、例えば、1-フェニルテトラゾール-5-オキシ、2-テトラヒドロピラニルオキシ、アシルオキシ基好ましくはホルミルオキシ基、炭素数2~30の置換もしくは無置換のアルキルカルボニルオキシ基、炭素数6~30の置換もしくは無置換のアリールカルボニルオキシ基であり、例えば、ホルミルオキシ、アセチルオキシ、ピバロイルオキシ、ステアロイルオキシ、ベンゾイルオキシ、p-メトキシフェニルカルボニルオキシ、カルバモイルオキシ基好ましくは、炭素数1~30の置換もしくは無置換のカルバモイルオキシ基で、例えば、N,N-ジメチルカルバモイルオキシ、N,N-ジエチルカルバモイルオキシ、モルホリノカルボニルオキシ、N,N-ジ-n-オクチルアミノカルボニルオキシ、N-n-オクチルカルバモイルオキシ、アルコキシカルボニルオキシ基好ましくは、炭素数2~30の置換もしくは無置換アルコキシカルボニルオキシ基で、例えばメトキシカルボニルオキシ、エトキシカルボニルオキシ、t-ブトキシカルボニルオキシ、n-オクチルカルボニルオキシ、アリールオキシカルボニルオキシ基好ましくは、炭素数7~30の置換もしくは無置換のアリールオキシカルボニルオキシ基で、例えば、フェノキシカルボニルオキシ、p-メトキシフェノキシカルボニルオキシ、p-n-ヘキサデシルオキシフェノキシカルボニルオキシ、アミノ基好ましくは、アミノ基、炭素数1~30の置換もしくは無置換のアルキルアミノ基、炭素数6~30の置換もしくは無置換のアリールアミノ基、炭素数0~30のヘテロ環アミノ基であり、例えば、アミノ、メチルアミノ、ジメチルアミノ、アニリノ、N-メチル-アニリノ、ジフェニルアミノ、N-1,3,5-トリアジン-2-イルアミノ、アシルアミノ基好ましくは、ホルミルアミノ基、炭素数1~30の置換もしくは無置換のアルキルカルボニルアミノ基、炭素数6~30の置換もしくは無置換のアリールカルボニルアミノ基であり、例えば、ホルミルアミノ、アセチルアミノ、ピバロイルアミノ、ラウロイルアミノ、ベンゾイルアミノ、3,4,5-トリ-n-オクチルオキシフェニルカルボニルアミノ、アミノカルボニルアミノ基好ましくは、炭素数1~30の置換もしくは無置換のアミノカルボニルアミノ基、例えば、カルバモイルアミノ、N,N-ジメチルアミノカルボニルアミノ、N,N-ジエチルアミノカルボニルアミノ、モルホリノカルボニルアミノ、アルコキシカルボニルアミノ基好ましくは炭素数2~30の置換もしくは無置換アルコキシカルボニルアミノ基で、例えば、メトキシカルボニルアミノ、エトキシカルボニルアミノ、t-ブトキシカルボニルアミノ、n-オクタデシルオキシカルボニルアミノ、N-メチル-メトキシカルボニルアミノ、アリールオキシカルボニルアミノ基好ましくは、炭素数7~30の置換もしくは無置換のアリールオキシカルボニルアミノ基で、例えば、フェノキシカルボニルアミノ、p-クロロフェノキシカルボニルアミノ、m-n-オクチルオキシフェノキシカルボニルアミノ、スルファモイルアミノ基好ましくは、炭素数0~30の置換もしくは無置換のスルファモイルアミノ基で、例えば、スルファモイルアミノ、N,N-ジメチルアミノスルホニルアミノ、N-n-オクチルアミノスルホニルアミノ、アルキル又はアリールスルホニルアミノ基好ましくは炭素数1~30の置換もしくは無置換のアルキルスルホニルアミノ基、炭素数6~30の置換もしくは無置換のアリールスルホニルアミノ基であり、例えば、メチルスルホニルアミノ、ブチルスルホニルアミノ、フェニルスルホニルアミノ、2,3,5-トリクロロフェニルスルホニルアミノ、p-メチルフェニルスルホニルアミノ、メルカプト基、アルキルチオ基好ましくは、炭素数1~30の置換もしくは無置換のアルキルチオ基で、例えばメチルチオ、エチルチオ、n-ヘキサデシルチオ、アリールチオ基好ましくは炭素数6~30の置換もしくは無置換のアリールチオ基で、例えば、フェニルチオ、p-クロロフェニルチオ、m-メトキシフェニルチオ、ヘテロ環チオ基好ましくは炭素数2~30の置換または無置換のヘテロ環チオ基で、ヘテロ環部は前述のヘテロ環基で説明されたヘテロ環部が好ましく、例えば、2-ベンゾチアゾリルチオ、1-フェニルテトラゾール-5-イルチオ、スルファモイル基好ましくは炭素数0~30の置換もしくは無置換のスルファモイル基で、例えば、N-エチルスルファモイル、N-3-ドデシルオキシプロピルスルファモイル、N,N-ジメチルスルファモイル、N-アセチルスルファモイル、N-ベンゾイルスルファモイル、N-N’-フェニルカルバモイルスルファモイル、スルホ基、アルキル又はアリールスルフィニル基好ましくは、炭素数1~30の置換または無置換のアルキルスルフィニル基、6~30の置換または無置換のアリールスルフィニル基であり、例えば、メチルスルフィニル、エチルスルフィニル、フェニルスルフィニル、p-メチルフェニルスルフィニル、アルキル又はアリールスルホニル基好ましくは、炭素数1~30の置換または無置換のアルキルスルホニル基、6~30の置換または無置換のアリールスルホニル基であり、例えば、メチルスルホニル、エチルスルホニル、フェニルスルホニル、p-メチルフェニルスルホニル、アシル基好ましくはホルミル基、炭素数2~30の置換または無置換のアルキルカルボニル基、炭素数7~30の置換もしくは無置換のアリールカルボニル基であり、例えば、アセチル、ピバロイル、2-クロロアセチル、ステアロイル、ベンゾイル、p-n-オクチルオキシフェニルカルボニル、アリールオキシカルボニル基好ましくは、炭素数7~30の置換もしくは無置換のアリールオキシカルボニル基で、例えば、フェノキシカルボニル、o-クロロフェノキシカルボニル、m-ニトロフェノキシカルボニル、p-t-ブチルフェノキシカルボニル、アルコキシカルボニル基好ましくは、炭素数2~30の置換もしくは無置換アルコキシカルボニル基で、例えば、メトキシカルボニル、エトキシカルボニル、t-ブトキシカルボニル、n-オクタデシルオキシカルボニル、カルバモイル基好ましくは、炭素数1~30の置換もしくは無置換のカルバモイル、例えば、カルバモイル、N-メチルカルバモイル、N,N-ジメチルカルバモイル、N,N-ジ-n-オクチルカルバモイル、N-メチルスルホニルカルバモイル、アリール又はヘテロ環アゾ基好ましくは炭素数6~30の置換もしくは無置換のアリールアゾ基、炭素数3~30の置換もしくは無置換のヘテロ環アゾ基ヘテロ環部は前述のヘテロ環基で説明されたヘテロ環部が好ましい、例えば、フェニルアゾ、p-クロロフェニルアゾ、5-エチルチオ-1,3,4-チアジアゾール-2-イルアゾ、イミド基好ましくは、炭素数2~30の置換もしくは無置換のイミド基で、例えばN-スクシンイミド、N-フタルイミド、ホスフィノ基好ましくは、炭素数2~30の置換もしくは無置換のホスフィノ基、例えば、ジメチルホスフィノ、ジフェニルホスフィノ、メチルフェノキシホスフィノ、ホスフィニル基好ましくは、炭素数2~30の置換もしくは無置換のホスフィニル基で、例えば、ホスフィニル、ジオクチルオキシホスフィニル、ジエトキシホスフィニル、ホスフィニルオキシ基好ましくは、炭素数2~30の置換もしくは無置換のホスフィニルオキシ基で、例えば、ジフェノキシホスフィニルオキシ、ジオクチルオキシホスフィニルオキシ、ホスフィニルアミノ基好ましくは、炭素数2~30の置換もしくは無置換のホスフィニルアミノ基で、例えば、ジメトキシホスフィニルアミノ、ジメチルアミノホスフィニルアミノ、シリル基好ましくは、炭素数3~30の置換もしくは無置換のシリル基で、例えば、トリメチルシリル、t-ブチルジメチルシリル、フェニルジメチルシリルが挙げられる。上記の官能基の中で、水素原子を有するものは、官能基中の水素原子の部分が、上記いずれかの基で置換されていてもよい。置換基として導入可能な官能基の例としては、アルキルカルボニルアミノスルホニル基、アリールカルボニルアミノスルホニル基、アルキルスルホニルアミノカルボニル基、アリールスルホニルアミノカルボニル基が挙げられ、具体的には、メチルスルホニルアミノカルボニル、p-メチルフェニルスルホニルアミノカルボニル、アセチルアミノスルホニル、ベンゾイルアミノスルホニル基が挙げられる。上記一般式K-1中、R91~R98は、それぞれ独立に、水素原子、アルキル基、ヒドロキシ基、アミノ基、アリール基又はヘテロ環基であることが好ましく、R93、R94、R97及びR98はアルキル基であり、且つ、R91とR92、及びR95とR96が互いに連結してアリール環を形成していることがさらに好ましく、R93、R94、R97及びR98は炭素数1~20のアルキル基であり、且つ、R91とR92、及びR95とR96が互いに連結してベンゼン環を形成していることが最も好ましい。上記一般式K-2中、R101、R103、R104、R105、R107及びR108は、それぞれ、上記一般式K-1における、R91、R93、R94、R95、R97及びR98と同義である。特に、R101、R103、R104、R105、R107及びR108は、水素原子、アルキル基、ヒドロキシ基、アミノ基、アリール基又は、ヘテロ環基であることが好ましく、R101、R103、R105及びR107はアルキル基又はアリール基であり、且つ、R104及びR108はヒドロキシ基又はアミノ基であることがさらに好ましく、R101、R103、R105及びR107は炭素数1~20のアルキル基であり、且つ、R104及びR108はヒドロキシ基であることがさらに好ましい。前記R91、R92、R93、R94、R95、R96、R97、R98、R101、R103、R104、R105、R107及びR108が、さらに置換可能な基である場合には、前記R94~R98において例示した1価の置換基から選択される置換基で置換されていてもよく、2個以上の置換基で置換されている場合には、それらの置換基は同一であっても異なっていてもよい。本発明における色素構造に含まれうる色素化合物としては、上記一般式K-2で現されるスクアリリウム化合物由来の構造を有することもまた色相の観点から好ましい。前記一般式Kで表されるスクアリウム系化合物を、後述する一般式A、一般式Cで表される構造単位、一般式Dで表される多量体、或いは、一般式1で表される単量体に導入する場合の導入部位は、特に制限はないが、合成適合性の点で、A又はBのいずれか一方に導入することが好ましい。特に、前記一般式K-1及び前記一般式K-2で表されるスクアリリウム化合物を、後述する一般式A、一般式Cで表される構造単位、一般式Dで表される多量体、或いは、一般式1で表される単量体に導入する場合の導入部位は、特に制限はないが、合成適合性の点で、R91、R92、R93、R94、R95、R96、R97及びR98、又は、R101、R103、R104、R105、R107及びR108のいずれか1つの部位で導入されることが好ましく、R93及びR97、又はR103及びR107のいずれか1つにおいて導入されることが最も好ましい。本発明に係る色素多量体にアルカリ可溶性基を導入する方法として、前記一般式Kで表されるスクアリリウム化合物のA又はBのいずれか1つ又は2つ以上の置換基にアルカリ可溶性基を導入する方法が挙げられる。特に、スクアリリウム化合物が一般式K-1及びK-2で表される化合物である場合、R91、R92、R93、R94、R95、R96、R97及びR98、又は、R101、R103、R104、R105、R107及びR108のいずれか1つ又は2つ以上の置換基にアルカリ可溶性基を導入してもよい。これら置換基の中でも、R93及びR97、又はR103及びR107のいずれか1つに、アルカリ可溶性基が導入される態様が最も好ましい。一般式K-3中、R109、R110、R111、R112、R113、R114、R115、R118及びR119は、前記一般式K-3におけるR91、R93、R94、R95、R97及びR98と同義である。R116及びR117は、前記一般式K-1におけるR93及びR97と同義である。一般式K-3中、R109、R109、R109、R109、R113、R114、R115、R118及びR119は、水素原子、ハロゲン原子、直鎖もしくは分岐のアルキル基、ヒドロキシ基、アルコキシ基であることが好ましい。特に、R109、R113、R115、R118及びR119は、水素原子であり、R110、R111及びR112は、水素原子又はアルコキシ基であり、R114は、水素原子、ハロゲン原子、ヒドロキシ基、炭素数1~5のアルキル基、又は炭素数1~5のアルコキシ基であることが最も好ましい。一般式K-4中、R120は、ハロゲン原子、アルキル基、アルコキシ基、又はアルケニル基を表す。mは1~4の整数を表す。nは0~4の整数を表す。R120は、特に、炭素数1~5のアルキル基、又は炭素数1~5のアルコキシ基が好ましい。mは1~3が好ましく、mが3であることが最も好ましい。nは0~3が好ましく、0又は1が好ましい。本発明における色素構造を形成しうる色素化合物としては、前記一般式K-1で現されるスクアリリウム化合物が色相の観点から好ましい。前記一般式K-1~一般式K-4で表されるスクアリリウム化合物は、J.Chem.Soc.,PerkinTrans.1,2000,599.に記載の方法を適用して合成することができる。上記具体例のうち、色特性及び耐熱性の観点からsq-1、sq-2、sq-3、sq-7、sq-8、sq-9、s9-9、sq-10、sq-11及びsq-12が好ましい。上記一般式K及び上記一般式K-1から上記一般式K-4で表されるスクアリリウム化合物は、本発明の効果を損なわない限りにおいて、必要に応じて有するアルカリ可溶性基以外の官能基を有していてもよい。前記一般式K及び上記一般式K-1から上記一般式K-4で表されるスクアリリウム化合物のモル吸光係数は、膜厚の観点から、できるだけ高いほうが好ましい。また、最大吸収波長λmaxは、色純度向上の観点から、520nm~580nmが好ましく、530nm~570nmが更に好ましい。なお、最大吸収波長、及びモル吸光係数は、分光光度計UV-2400PC島津製作所社製により測定されるものである。前記一般式K及び上記一般式K-1から上記一般式K-4で表されるスクアリリウム化合物の融点は、溶解性の観点から、高すぎない方がよい。より具体的には、融点は50°C~150°Cであることが好ましい。前記一般式K及び上記一般式K-1から上記一般式K-4で表されるスクアリリウム化合物は、J.Chem.Soc.,PerkinTrans.1,2000,599.に記載の方法を適用して合成することができる。フタロシアニン色素本発明に係る色素多量体の態様の一つは、フタロシアニン色素フタロシアニン化合物に由来する部分構造を有するものである。該A色素多量体としては、下記一般式PHで表される化合物フタロシアニン化合物に由来する部分構造を、色素部位の部分構造として有する色素多量体が含まれる。本発明においてフタロシアニン化合物とは、分子内にフタロシアニン骨格を含む色素部位を有する化合物を総称するものである。一般式PH中、M1は金属類を表し、Z1、Z2、Z3、及びZ4は、各々独立に、水素原子、炭素原子及び窒素原子より選ばれる原子を含んで構成される6員環を形成するために必要な原子群を表す。一般式PHを詳しく説明する。一般式PH中、M1で表される金属類としては、例えば、Zn、Mg、Si、Sn、Rh、Pt、Pd、Mo、Mn、Pb、Cu、Ni、Co、及びFe等の金属原子、AlCl、InCl、FeCl、TiCl2、SnCl2、SiCl2、GeCl2などの金属塩化物、TiO、VO等の金属酸化物、並びにSiOH2等の金属水酸化物が含まれるが、特にCu、Znが好ましい。一般式PH中、Z1、Z2、Z3、及びZ4は、各々独立に、水素原子、炭素原子、窒素原子より選ばれる原子を含んで構成される6員環を形成するために必要な原子群を表す。該6員環は、飽和環であっても、不飽和環であってもよく、無置換であっても置換基を有していてもよい。置換基としては、前記置換基群Aの項で示した置換基が挙げられる。また該6員環が2個以上の置換基を有する場合には、それらの置換基は同一であっても異なっていてもよい。更に該6員環は、他の5員又は6員の環と縮合していてもよい。6員環には、ベンゼン環、シクロヘキサン環などが含まれる。一般式PHで表されるフタロシアニン色素残基の中でも、特に下記一般式PH-1で表されるフタロシアニン色素に由来する残基が好ましい。一般式PH-1において、M2は前記一般式PHにおけるM1と同義であり、その一般式PH-1において、M2は前記一般式PHにおけるM1と同義であり、その好ましい態様も同様である。前記一般式PH-1中、R101~R116は各々独立に、水素原子又は置換基を表し、R101~R116で表される置換基が、更に置換可能な基である場合には、前記の置換基群Aの項で説明した基で置換されていてもよく、2個以上の置換基で置換されている場合には、それらの置換基は同一であっても異なっていてもよい。R101~R116で表される置換基は、上記の中でも、水素原子、SO2NR117R118R117及びR118は水素原子、直鎖又は分岐の炭素数3~20の置換基を有してもよいアルキル基、SR119R119は直鎖又は分岐の炭素数3~20の置換基を有してもよいアルキル基が好ましい。以下に一般式PHで表される化合物の具体例を示すが、本発明はこれに限定されるものではない。上記具体例のうち、色特性及び耐熱性の観点より、特にPh-1~Ph-3、Ph-7~Ph-10が好ましい。サブフタロシアニン化合物本発明に係る色素多量体の態様の一つは、サブフタロシアニン色素フタロシアニン化合物に由来する部分構造を有するものである。該A色素多量体としては、下記一般式SPで表される化合物サブフタロシアニン化合物に由来する部分構造を、色素部位の部分構造として有する色素多量体が含まれる。本発明においてサブフタロシアニン化合物とは、分子内にサブフタロシアニン骨格を含む色素部位を有する化合物を総称するものである。一般式SP中、Z1~Z12は、それぞれ独立して、水素原子、アルキル基、アリール基、ヒロドキシ基、メルカプト基、アミノ基、アルコキシ基、アリールオキシ基、チオエーテル基を表す。Xはアニオンを表す。一般式SPを詳しく説明する。一般式SP中のZ1~Z12が有してもよいアルキル基は直鎖又は分岐の置換又は無置換のアルキル基を表す。Z1~Z12としては、特に、炭素数1~20が好ましく、炭素数1~10がさらに好ましい。Z1~Z12が有してもよい置換基としては前記置換基群Aの項で挙げた置換基が挙げられるが、特にフッ素原子、ヒドロキシ基及びメルカプト基が好ましい。一般式SP中のXはアニオンを表す。X-はアニオンを表す。X-として具体的には、フッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。X-は色素骨格と連結してもよく、又は色素多量体の一部高分子鎖等と連結してもよい。X-はフッ素アニオン、塩素アニオン、臭素アニオン、ヨウ素アニオン、過塩素酸アニオン、カルボン酸アニオン、リン酸アニオンであることが好ましく、過塩素酸アニオン、カルボン酸アニオンであることが最も好ましい。以下にサブフタロシアニン化合物の具体例を示すが、本発明はこれに限定されるものでない。上記具体例のうち、色特性及び耐熱性の観点より、特にSP-2、SP-3、SP-4、SP-5、SP-6及びSP-7が好ましい。アントラキノン色素本発明に係るA色素多量体の態様の一つは、アントラキノン色素アントラキノンゾ化合物に由来する部分構造を有するものである。該A色素多量体としては、下記一般式AQ-1~AQ-3で表される化合物アントラキノン化合物に由来する部分構造を、色素部位の部分構造として有する色素多量体が含まれる。本発明においてアントラキノン化合物とは、分子内にアントラキノン骨格を含む色素部位を有する化合物を総称するものである。一般式AQ-1中、A及びBは、それぞれ独立して、アミノ基、ヒドロキシル基、アルコキシ基又は水素原子を表す。XqaはORqa1又はNRqa2Rqa3を表す。Rqa1~Rqa3は、それぞれ独立して、水素原子、アルキル基又はアリール基を表す。Rq1~Rq4は置換基を表す。Rq1~Rq4が取りうる置換基は、前記置換基群Aの項で挙げた置換基と同様である。Ra及びRbは、それぞれ独立して、水素原子、アルキル基又はアリール基を表す。一般式AQ-2中、C及びDは、一般式AQ-1中のA及びBと同義である。XqbはORqb1又はNRqb2Rqb3を表す。Rqb1~Rqb3は、それぞれ独立して水素原子、アルキル基又はアリール基を表す。Rq5~Rq8は置換基を表す。Rq5~Rq8は、一般式AQ-1中のRq1~Rq4と同義である。Rcは、一般式AQ-1中のRa又はRbと同義である。一般式AQ-3中、E及びFは、一般式AQ-1中のA及びBと同義である。XqcはORqc1又はNRqc2Rqc3を表す。Rqc1~Rqc3はそれぞれ独立して水素原子、アルキル基又はアリール基を表す。Rq9~Rq12は、一般式AQ-1中のRq1~Rq4と同義である。Rdは、一般式AQ-1中のRa又はRbと同義である。一般式AQ-1中、A及びBは水素原子であることが好ましい。Xqaは、ORqa1Rqa1は水素原子、炭素数1~5のアルキル基又はフェニル基、NRqa2Raq3Rqa2は水素原子、Rqa3は炭素数1~5のアルキル基又はフェニル基であることが好ましい。Rq1~Rq4は水素原子、ハロゲン原子又はアルコキシ基が好ましい。Raは水素原子であることが好ましい。Rbは、水素原子、炭素数1~5のアルキル基又はフェニル基であることが好ましい。一般式AQ-2中、C及びDは水素原子であることが好ましい。XqbはORqb1Rqb1は水素原子、炭素数1~5のアルキル基又はフェニル基、NRqb2Rbq3Rqb2は水素原子、Rqb3は炭素数1~5のアルキル基又はフェニル基であることが好ましい。Rq5~Rq8は水素原子、ハロゲン原子又はアルコキシ基が好ましい。Rcは水素原子、炭素数1~5のアルキル基、フェニル基であることが好ましい。一般式AQ-3中、E及びFは水素原子であることが好ましい。XqcはORqc1Rqc1は水素原子、炭素数1~5のアルキル基又はフェニル基、NRqc2Rcq3Rqc2は水素原子、Rqc3は炭素数1~5のアルキル基又はフェニル基であることが好ましい。Rq9~Rq12は水素原子、ハロゲン原子又はアルコキシ基が好ましい。Rdは水素原子、炭素数1~5のアルキル基又はフェニル基であることが好ましい。以下にアントラキノン色素の具体例を示すが、本発明はこれに限定されるものではない。上記具体例のうち、色特性及び耐熱性の観点より、特にaq-1~aq-4、aq-13、aq-14及びaq-15が好ましい。が好ましい。トリフェニルメタン色素本発明に係る色素多量体の態様の一つは、トリフェニルメタン色素トリフェニルメタン化合物に由来する部分構造を有するものである。該A色素多量体としては、下記一般式TPで表される化合物トリフェニルメタン化合物に由来する部分構造を、色素部位の部分構造として有する色素多量体が含まれる。本発明においてトリフェニルメタン化合物とは、分子内にトリフェニルメタン骨格を含む色素部位を有する化合物を総称するものである。一般式TP中、Rtp1~Rtp4は、それぞれ独立して、水素原子、アルキル基又はアリール基を表す。Rtp5は、水素原子、アルキル基、アリール基又はNRtp9Rtp10Rtp9及びRtp10は水素原子、アルキル基又はアリール基を表すを表す。Rtp6、Rtp7及びRtp8は、置換基を表す。a、b及びcは、0~4の整数を表す。a、b及びcが2以上の場合、Rtp6、Rtp7及びRtp8は、それぞれ連結して環を形成してもよい。X-はアニオンを表す。一般式TP中、Rtp1~Rtp6として、好ましくは水素原子、炭素数1~5の直鎖又は分岐のアルキル基及びフェニル基が好ましい。Rtp5は水素原子又はNRtp9Rtp10が好ましく、NRtp9Rtp10であることが最も好ましい。Rtp9及びRtp10は水素原子、炭素数1~5の直鎖若しくは分岐のアルキル基又はフェニル基が好ましい。Rtp6、Rtp7及びRtp8が表す置換基は、前記置換基群Aの項で挙げた置換基を用いることができるが、特に、炭素数1~5の直鎖若しくは分岐のアルキル基、炭素数1~5のアルケニル基、炭素数6~15のアリール基、カルボキシル基又はスルホ基が好ましく、炭素数1~5の直鎖若しくは分岐のアルキル基、炭素数1~5のアルケニル基、フェニル基又はカルボキシル基がさらに好ましい。特に、Rtp6、Rtp8は、炭素数1~5のアルキル基が好ましく、Rtp7はアルケニル基特に隣接した2つのアルケニル基が連結したフェニル基が好ましい、フェニル基又はカルボキシル基が好ましい。一般式TP中、a、b又はcは、それぞれ独立に0~4の整数を表す。特にa及びbは0~1が好まく、cは0~2が好ましい。一般式TP中、X-はアニオンを表す。X-として、具体的には、フッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。X-は色素骨格と連結してもよく、又は色素多量体の一部高分子鎖等と連結してもよい。一般式TP中、X-は、フッ素アニオン、塩素アニオン、臭素アニオン、ヨウ素アニオン、過塩素酸アニオン、カルボン酸アニオンであることが好ましく、過塩素酸アニオン、カルボン酸アニオンであることが最も好ましい。下記に一般式TPで表される化合物の具体例を示すが、本発明はこれに限定されるものではない。上記具体例のうち、色特性及び耐熱性の観点より、特にtp-4、tp-5、tp-6及びtp-8が好ましい。シアニン色素本発明に係る色素多量体の態様の一つは、シアニン色素シアニン化合物に由来する部分構造を有するものである。該A色素多量体としては、下記一般式PMで表される化合物シアニン化合物に由来する部分構造を、色素部位の部分構造として有する色素多量体が含まれる。本発明においてシアニン化合物とは、分子内にシアニン骨格を含む色素部位を有する化合物を総称するものである。一般式PM中、環Z1及び環Z2は、それぞれ独立に置換基を有してもよい複素環を表す。lは0以上3以下の整数を表す。X-はアニオンを表す。一般式PM中、環Z1及び環Z2は、それぞれ独立して、オキサゾール、ベンゾオキサゾール、オキサゾリン、チアゾール、チアゾリン、ベンゾチアゾール、インドレニン、ベンゾインドレニン、1,3-チアジアジン等が挙げられる。一般式PM中、環Z1及び環Z2が取りうる置換基は、前記置換基群Aの項で挙げた置換基と同様である。X-はフッ素アニオン、塩素アニオン、臭素アニオン、ヨウ素アニオン、過塩素酸アニオン、チオシアン酸アニオン、六フッ化リンアニオン、六フッ化アンチモンアニオン、四フッ化ホウ素アニオン等の無機系アニオン、酢酸アニオン、安息香酸アニオン等のカルボン酸アニオン、ベンゼンスルホン酸アニオン、トルエンスルホン酸アニオン、トリフルオロメタンスルホン酸アニオン等の有機スルホン酸アニオン、オクチルリン酸アニオン、ドデシルリン酸アニオン、オクタデシルリン酸アニオン、フェニルリン酸アニオン、ノニルフェニルリン酸アニオン等の有機リン酸アニオン等が挙げられる。Xは色素骨格と連結してもよく、又は色素多量体の一部高分子鎖等と連結してもよい。一般式PMで表される化合物は、下記一般式PM-2で表される化合物であることが好ましい。一般式PM-2中、環Z5及び環Z6は、それぞれ独立に、置換基を有していてもよいベンゼン環又は置換基を有していてもよいナフタレン環を表す。一般式PM-2中、Y-は、Cl-、Br-、I-、ClO4-、OH-、1価の有機カルボン酸アニオン、1価の有機スルホン酸アニオン、1価のホウ素アニオン又は1価の有機金属錯体アニオンを表す。Y-は色素骨格と連結してもよく、又は色素多量体の一部高分子鎖等と連結してもよい。一般式PM-2中、nは、0以上3以下の整数を表す。一般式PM-2中、A1及びA2は、それぞれ独立に、酸素原子、硫黄原子、セレン原子、炭素原子又は窒素原子を表す。一般式PM-2中、R1及びR2は、それぞれ独立に、置換基を有していてもよい1価の炭素数1~20の脂肪族炭化水素基を表す。一般式PM-2中、R3及びR4は、それぞれ独立に水素原子又は1価の炭素数1~6の脂肪族炭化水素基を表すか、1個のR3と1個のR4とが一緒になって形成された2価の炭素数2~6の脂肪族炭化水素基を表す。一般式PM-2中、a及びbは、それぞれ独立に、0以上2以下の整数を表す。一般式PM-2中、Y-はフッ素アニオン、塩素アニオン、臭素アニオン、ヨウ素アニオン、過塩素酸アニオン、カルボン酸アニオンであることが好ましく、塩素アニオン、過塩素アニオン、カルボン酸アニオンであることが最も好ましい。nは1であることが好ましい。A1及びA2は、それぞれ独立に酸素原子、硫黄原子又は炭素原子であることが好ましく、双方が炭素原子であることが最も好ましい。以下に、シアニン化合物の具体例を示すが、本発明はこれに限定されるものではない。具体例のうち、pm-1~pm-6、pm-9及びpm-10で表される構造が好ましく、中でも、色特性及び耐熱性の観点より、pm-1、pm-2及びpm-10で表される色素構造が特に好ましい。キノフタロン色素本発明に係る色素多量体の態様の一つは、キノフタロン色素キノフタロン化合物に由来する部分構造を有するものである。該A色素多量体としては、下記一般式QPで表される化合物キノフタロン化合物に由来する部分構造を、色素部位の部分構造として有する色素多量体が含まれる。本発明においてキノフタロン化合物とは、分子内にキノフタロン骨格を含む色素部位を有する化合物を総称するものである。一般式QP中、Rqp1~Rqp6はそれぞれ独立に水素原子又は置換基を表す。Rqp1~Rqp6の少なくとも2つが隣接位にある場合は、互いに結合して環を形成してもよく、該環がさらに置換基を有してもよい。一般式QP中、Rqp1~Rqp6が表す置換基は、前記置換基群Aの項で挙げた置換基を表す。Rqp1~Rqp6が表す置換基としては、ハロゲン原子、アルキル基、アルケニル基及びアリール基が好ましい。特に、Rqp1とRqp2、及びRqp5とRqp6は互いに連結して置換もしくは無置換のフェニル基を形成することが好ましい。Rqp3及びRqp4は水素原子又は塩素原子、臭素原子であることが好ましい。一般式QP中、Rqp1とRqp2、及びRqp5とRqp6は互いに連結して形成するフェニル基が有してもよい置換基としては、前記置換基の項で挙げた置換基が挙げられるが、ハロゲン原子、カルバモイル基、アミノ基、アルコキシ基、アリールオキシ基、アルキルチオ基、アリールチオ基及びアルコキシカルボニル基が挙好ましい。以下に一般式QPで表される化合物の具体例を示すが、本発明はこれに限定されるものではない。上記具体例のうち、色特性及び耐熱性の観点からQP-1~QP-5が好ましい。本発明の着色感放射線性組成物に用いる色素構造は、さらに、重合性基を有することが好ましい。色素構造に重合性基を導入する方法としては、特に制限はないが、エチレン性不飽和基例えば、メタクリル基、アクリル基、スチリル基等、環状エーテル基例えば、エポキシ基、オキセタニル基等などを有する重合性化合物を色素構造に付加させることで導入することができる。具体的には、重合性化合物と反応する基例えば、ヒドロキシル基、アミノ基、カルボキシル基等を有する色素構造に、重合性化合物メタクリルクロライド、アクリルクロライド、4-クロロメチルスチレン、グリシジルメタクリレート、メタクリルオキシエチルイソシアネート等を付加させることで、重合性基を有する色素構造を合成することができる。色素構造に重合性基を導入することで、硬化性、耐熱性、耐溶剤性が良好となる。本発明の着色感放射線性組成物に用いる色素構造は、さらにアルカリ可溶性基を有することが好ましい。色素構造にアルカリ可溶性基を導入する方法としては、特に制限はないが、アルカリ可溶性基を有する化合物を色素構造に付加させることで導入することができる。具体的には、例えば、アルカリ可溶性を有する化合物と反応する基例えば、ハロゲン化アルキル基、α―ハロゲン化アシル基等を有する色素構造に、アルカリ可溶性を有する化合物例えば、チオリンゴ酸、チオグリコール酸、5-メルカプトイソフタル酸、3-メルカプト安息香酸、リンゴ酸、グリコール酸、5-ヒドロキシイソフタル酸、3-ヒドロキシ安息香酸等を付加させることで、アルカリ可溶性基を有する色素構造を合成することができる。色素構造にアルカリ可溶性基を導入することで、着色パターン形成性が良好となる。本発明の着色感放射線性組成物に用いる色素構造は、着色感放射線性組成物に適用した場合の着色パターン形成性の観点から、アルカリ可溶性基を、酸価10mgKOH/g~400mgKOH/g含むことが好ましく、酸価30mgKOH/g~300mgKOH/g含むことがより好ましく、酸価50mgKOH/g~200mgKOH/g含むことが更に好ましい。本発明において、酸価はJIS規格JISK0070:1992記載の方法により求める。色素多量体本発明の着色感放射線性組成物に用いる色素多量体は、上述の色素構造を色素部位の部分構造として含む色素多量体である。特に、ジピロメテン化合物由来の色素構造を色素部位の部分構造として含む色素多量体であってもよく、またジピロメテン金属錯体化合物由来の色素構造を色素部位の部分構造として含む色素多量体であってもよい。本発明の色素多量体に、色素構造を導入する方法は任意であり、重合性の単量体に該色素骨格を導入したものを重合、或いは、共重合させて多量体を得てもよく、多量体を形成した後に、高分子反応などにより色素骨格を導入してもよい。好ましい態様としては、下記一般式A~Cで表される少なくとも一つの構成単位を含んでなる多量体、下記一般式Dで表される色素多量体、及び下記一般式1で表される色素単量体を重合成分として含む多量体が挙げられる。本発明の着色感放射線性組成物に用いる色素多量体の好ましい物性本発明の着色感放射線性組成物に用いる色素多量体は、耐熱性、耐溶剤性に優れ、色移りが少なく、パターン成形性の良好な着色硬化膜を形成し得ることから、カラーフィルタの着色パターン形成に好適な着色感放射線性組成物に用いうる。そのような観点から、色素多量体の好ましい物性を挙げれば、着色感放射線性組成物としたときの着色パターン形成性を向上させる観点から、色素多量体は、アルカリ可溶性基を有することが好ましい。本発明の着色感放射線性組成物に用いる色素多量体にアルカリ可溶性基を導入する方法としては、特に制限はないが、アルカリ可溶性基を有する単量体を用いて色素多量体を合成することで導入することができ、また、色素多量体を合成した後にアルカリ可溶性基を導入することができる。アルカリ可溶性基を有する単量体を用いて色素多量体を合成する場合、下記一般式A、下記一般式B、及び、下記一般式Cで表される構成単位の少なくとも一つを含んでなる色素多量体、下記一般式Dで表される色素多量体、一般式1で表される色素単量体、及び、一般式1で表される色素単量体とは構造が異なり、且つ末端エチレン性不飽和結合を有する単量体、の少なくとも1種が、アルカリ可溶性基を有していればよい。下記一般式A、下記一般式B、及び、下記一般式Cで表される構成単位、或いは、下記一般式1で表される色素単量体が、アルカリ可溶性基を有する単量体である場合、Dye部分色素残基にアルカリ可溶性基を有することができる。合成適合性の観点からは、Dye部分色素残基を有する構成単位を形成する単量体よりも、共重合成分として含まれる、他のエチレン性不飽和結合単量体の少なくとも1種がアルカリ可溶性基を有する単量体であることが好ましい。本発明の着色感放射線性組成物に用いる色素多量体は、着色感放射線性組成物の着色パターン形成性の観点から、アルカリ可溶性基を、酸価10mgKOH/g~400mgKOH/g含むことが好ましく、酸価30mgKOH/g~300mgKOH/g含むことがより好ましく、酸価50mgKOH/g~200mgKOH/g含むことが更に好ましい。本発明において、酸価はJIS規格JISK0070:1992記載の方法により求める。本発明の着色感放射線性組成物に用いる色素多量体は、現像液であるアルカリ溶液pH9~pH15への溶解度が0.1質量以上、80質量以下であることが好ましく、0.5質量以上、50質量以下であることがより好ましく、1質量以上30質量であることが好ましい。この領域にあることで、本発明の色素多量体を着色感放射線性組成物のアルカリ現像が必要な用途に使用する場合に、好適なパターン形状の形成や、基板上の残渣を低減するができるようになる。また、本発明の着色感放射線性組成物に用いる色素多量体は、色移りを抑制し、着色パターン形成性を向上させる観点から、重合性基を有することが好ましい。色素多量体に含まれる重合性基は、1種でもよく2種以上でもよい。上記の重合性基としては、例えば、エチレン性不飽和基例えば、メタクリル基、アクリル基、スチリル基等、環状エーテル基例えば、エポキシ基、オキセタニル基等などが挙げられる。中でも、重合後の耐熱性、耐溶剤性の点で、エチレン性不飽和基が好ましい。重合性基を含有する色素多量体は、重合性基を有する構成単位と、色素に由来する基を有する構成単位とを、繰り返し単位として含むことが好ましい。また、重合性基を含有する色素多量体は、重合性基を有する構成単位と色素に由来する基を有する構成単位のほかの構成単位を含んでいてもよい。重合性基を含有する色素多量体において、カラーフィルタの薄層化の観点からは、色素に由来する基を有する構成単位を質量比で、着色感放射線性組成物の全固形分に対して60質量~99質量含むことが好ましく、70質量~97質量含むことがより好ましく、80質量~95質量含むことがさらに好ましい。また、耐熱性、耐溶剤の観点からは、重合性基を有する構成単位を質量比で、着色感放射線性組成物の全固形分に対して1質量~40質量含むことが好ましく、3質量~30質量含むことがより好ましく、5質量~20質量含むことがさらに好ましい。ここで本明細書において、全固形分とは、着色感放射線性組成物を構成する溶剤を除いた着色感放射線性組成物の全成分の合計含有量のことである。前記重合性基を有する構成単位は、例えば、以下の方法で色素多量体に導入することができる。すなわち、前記色素構造と、色素骨格を有しない共重合成分例えば、メタクリル酸、アクリル酸、ヒドロキシエチルメタクリレート等との共重合により多量体を得て、次いで、前記共重合成分に由来する構成単位と反応する基を有する重合性化合物例えば、グリシジルメタクリレート、メタクリルオキシエチルイソシアネート等を付加させることで、重合性基を有する構成単位を導入することができる。また、前記色素構造において、色素構造の多量体化に与る重合性基とは別の重合性基を色素骨格に導入させておき、その色素構造を重合させて、重合性基含有色素多量体を得ることもできる。本発明の着色感放射線性組成物に用いる色素多量体の構造本発明の着色感放射線性組成物に用いる色素多量体としては、ジピロメテン金属錯体化合物、アゾ色素、キサンテン色素、スクアリリウム色素、フタロシアニン色素、サブフタロシアニン色素、アントラキノン色素、トリフェニルメタン色素、シアニン色素又はキノフタロン色素等に由来の色素骨格を有する色素多量体が好ましく、ジピロメテン金属錯体化合物、アゾ色素、キサンテン色素、スクアリリウム色素、フタロシアニン色素がより好ましく、ジピロメテン金属錯体化合物、アゾ色素、フタロシアニン色素がさらに好ましく、ジピロメテン金属錯体化合物が特に好ましい。前記色素骨格を有する色素多量体としては、下記一般式A、一般式B、及び、一般式Cで表される構成単位の少なくとも一つを含んでなるか、又は、一般式Dで表される色素多量体、さらには、下記一般式1で表される色素単量体を重合成分として含む色素多量体が挙げられる。これらを順次説明する。<一般式Aで表される構成単位>一般式A中、XA1は重合によって形成される連結基を表し、LA1は単結合または2価の連結基を表す。DyeIIは色素構造を表し、例えば上記一般式Mで表されるジピロメテン化合物と金属又は金属化合物とから得られるジピロメテン金属錯体化合物の任意の水素原子を1~p個取り除いた色素構造等が挙げられる。pは1または2を表す。XA2は重合によって形成される連結基を表し、LA2は単結合または2価の連結基を表し、m1は0~3の整数を表す。m1が2以上のときは、[内の構造は同じであっても異なっていてもよい。DyeIIとLA2とは、共有結合、イオン結合、及び配位結合のいずれかで連結される。前記一般式A中、XA1及びXA2はそれぞれ独立に、重合によって形成される連結基を表す。すなわち重合反応で形成される主鎖に相当する繰り返し単位を形成する部分を指す。なお、2つので表された部位が繰り返し単位となる。XA1及びXA2としては、公知の重合可能なモノマーから形成される連結基であれば得に制限ないが、置換もしくは無置換の不飽和エチレン基を重合して形成される連結基、環状エーテルを開環重合して形成される連結基等が挙げられ、好ましくは、不飽和エチレン基を重合して形成される連結基が挙げられる。また、下記に示される連結基が好ましく、中でも耐熱性の観点より、X-11、X-15、XX-1、XX-2、XX-9、XX-10、XX-11、XX-12、XX-13、XX-14及びXX-15で表されるスチレン系及びメタアクリル系の連結基が好ましい。なお、下記X-1~X-15及びXX-1~XX-19においてで示された部位でLA1と連結していることを表す。Meはメチル基を表す。XX-14及びXX-15中のRは、水素原子、炭素数1~5のアルキル基又はフェニル基を表す。一般式A中、LA1は単結合または2価の連結基を表す。LA1は2価の連結基を表す場合の2価の連結基としては、炭素数1~30の置換もしくは無置換のアルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH=CH-、-O-、-S-、-NR-ここで、Rは、それぞれ独立に、水素原子、アルキル基、アリール基、又はヘテロ環基を表す。、-C=O-、-SO-、-SO2-及びこれらを2個以上連結して形成される連結基を表す。一般式Aにおける2価の連結基は、本発明の効果を奏しうる範囲であれば何ら限定されない。一般式A中、DyeIIは前述した色素化合物に由来する色素構造を表す。例えば、一般式A中、DyeIIで表される色素構造は、前記一般式Mで表されるジピロメテン化合物と金属又は金属化合物とから得られるジピロメテン金属錯体化合物の任意の水素原子を1~p個取り除いた残基を表す。pは1または2を表す。一般式Aで表される構成単位を有する色素多量体は、1色素残基を有するモノマーを付加重合により合成する方法、2イソシアネート基、酸無水物基又はエポキシ基等の高反応性官能基を有するポリマーと、高反応性基と反応可能な官能基ヒドロキシル基、一級又は二級アミノ基、カルボキシル基等を有する色素とを反応させる方法により合成できる。付加重合には公知の付加重合ラジカル重合、アニオン重合、カチオン重合が適用できるが、このうち、特にラジカル重合により合成することが反応条件を穏和化でき、色素構造を分解させないため好ましい。ラジカル重合には、公知の反応条件を適用することができる。中でも、本発明における一般式Aで表される構成単位を有する色素多量体は、耐熱性の観点から、エチレン性不飽和結合を有する色素単量体を用いてラジカル重合して得られたラジカル重合体であることが好ましい。以下に一般式Aで表される構成単位の具体例を示すが、本発明はこれに限定されるものではない。なお、色素構造のより好ましい態様としては、下記一般式6で表されるジピロメテン金属錯体化合物の任意の水素原子をm11個取り除いた色素構造が挙げられる。一般式6中、Dyeは色素構造を表し、G1は窒素原子または酸素原子を表し、G3は炭素原子、硫黄原子、酸素原子または窒素原子を表す。pは1または2を表し、pが2の時、括弧内の構造は同じでも異なっていてもよい。Dyeは、例えば上記一般式Mで表されるジピロメテン化合物と金属又は金属化合物とから得られるジピロメテン金属錯体化合物の任意の水素原子を1~p個取り除いた色素構造等が好ましい。pは1または2を表す。以下に、色素構造として前記一般式6で表されるジピロメテン金属錯体化合物の任意の水素原子をm11個取り除いた色素構造を用いた場合の一般式Aで表される構成単位の具体例を示すが、本発明はこれに限定されるものではない。<一般式Bで表される構成単位>次に、一般式Bで表される構成単位について詳細を説明する。一般式B中、XB1は重合によって形成される連結基を表し、LB1は単結合または2価の連結基を表し、AはDyeIIIとイオン結合もしくは配位結合可能な基を表す。DyeIIIは、色素構造を表し、例えば上記一般式Mで表されるジピロメテン化合物と金属又は金属化合物とから得られるジピロメテン金属錯体化合物の任意の水素原子をp個取り除いた色素構造等が挙げられる。pは1または2を表す。XB2は重合によって形成される連結基を表し、LB2は単結合または2価の連結基を表し、m2は0~3の整数を表す。m2が2以上のときは、[内の構造は同じであっても異なっていてもよい。DyeIIIとLB2とは、共有結合、イオン結合、及び配位結合のいずれかで連結される。一般式B中のXB1、およびLB1は、前記一般式AにおけるXA1、およびLA1とそれぞれ同義の基を表し、好ましい範囲も同じである。一般式B中のAで表される基としては、DyeIIIとイオン結合もしくは配位結合可能な基であればよく、イオン結合できる基としては、アニオン性基、カチオン性基のどちらでもよい。アニオン性基としては、カルボキシル基、ホスホ基、スルホ基、アシルスルホンアミド基、スルホンイミド基など、pKaが12以下のアニオン性基が好ましく、より好ましくはpKaが7以下であり、更に好ましくは、5以下である。アニオン性基はDye中のMaもしくはヘテロ環基とイオン結合もしくは配位結合してもよいが、Maとイオン結合することがより好ましい。アニオン性基として好ましい具体例を以下に示すが、本発明はこれらに限定されない。なお、以下に示すアニオン性基において、Rは、それぞれ独立に、水素原子、アルキル基、アリール基、又はヘテロ環基を表す。一般式B中のAで表されるカチオン性基としては、置換もしくは無置換のオニウムカチオン例えば、置換もしくは無置換のアンモニウム基、ピリジニウム基、イミダゾリウム基、スルホニウム基、ホスホニウム基などが好ましく、特に置換アンモニウム基が好ましい。Aは、DyeIIIが有しているアニオン部COO-、SO3-、O-等やカチオン部前記オニウムカチオンや金属カチオン等と結合することができる。中でも、本発明における一般式Bで表される構成単位を有する色素多量体は、耐熱性の観点から、エチレン性不飽和結合を有する色素単量体を用いてラジカル重合して得られたラジカル重合体であることが好ましい。以下に、一般式Bで表される構成単位の具体例を示すが、本発明はこれに限定されない。<一般式Cで表される構成単位>次に、一般式Cで表される構成単位について詳細を説明する。一般式C中、LC1は単結合または2価の連結基を表す。DyeIVは、色素構造を表し、例えば上記一般式Mで表されるジピロメテン化合物と金属又は金属化合物とから得られるジピロメテン金属錯体化合物の任意の水素原子をp個取り除いた色素構造等が挙げられる。pは1または2を表す。m3は1~4の整数を表す。m3が2以上のときは、LC1構造は同じであっても異なっていてもよい。前記一般式C中、LC1で表される2価の連結基としては、炭素数1~30の置換もしくは無置換の直鎖、分岐もしくは環状アルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH=CH-、-O-、-S-、-NR-Rは、それぞれ独立に、水素原子、アルキル基、アリール基、又はヘテロ環基を表す。、-C=O-、-SO-、-SO2-,および、これらを2個以上連結して形成される連結基が好適に挙げられる。以下に一般式C中のLC1で表される2価の連結基として好適に使用される具体例を記載するが、本発明のLC1としてはこれらに限定されるものではない。以下に、一般式Cで表される構成単位の具体例を示すが、本発明はこれに限定されない。<共重合成分>本発明の色素多量体は、前記一般式A、一般式B、及び、一般式Cで表される構成単位のみで形成されていてもよいが、他の構成単位と共に多量化されていてもよい。他の構成単位として好ましくは、以下に示す構成単位であり、それらの具体例を示すが、本発明はこれらに限定されない。また、他の構成単位として、重合性基を有する構成単位を有していてもよい。重合性基を有する構成単位としては、例えば、以下のような構成単位が挙げられる。すなわち、上述の共重合成分例えば、メタクリル酸、アクリル酸、ヒドロキシエチルメタクリレート等に由来する構成単位に、当該構成単位と反応する基を有する重合性化合物例えば、グリシジルメタクリレート、メタクリルオキシエチルイソシアネート等を付加させてできた構成単位である。前記重合性基を有する構成単位以下、重合性ユニットということがある。が有する重合性基としては、特に制限はなく、例えば、エチレン性不飽和基例えば、メタクリル基、アクリル基、スチリル基等、環状エーテル基例えば、エポキシ基、オキセタニル基等などが挙げられる。中でも、耐熱性、耐溶剤性の点で、エチレン性不飽和基が好ましい。前記重合性基を有する構成単位としては、以下のような具体例が挙げられる。ただし、本発明はこれらに限定されるものではない。<一般式Dで表される色素多量体>次に一般式Dで表される色素多量体について詳細を説明する。一般式D中、LD1はm4価の連結基を表し、m4は2~100の整数を表す。m4が2以上のときは、DyeVの構造は同じであっても異なっていてもよい。DyeVは、色素構造を表し、例えば上記一般式Mで表されるジピロメテン化合物と金属又は金属化合物とから得られるジピロメテン金属錯体化合物の任意の水素原子をp個取り除いた色素構造等が挙げられる。pは1または2を表す。前記一般式D中、m4は好ましくは2~80であり、より好ましくは2~40であり、特に好ましくは2~10である。一般式Dにおいて、m4が2の場合、LD1で表される2価の連結基としては、炭素数1~30の置換もしくは無置換のアルキレン基例えば、メチレン基、エチレン基、トリメチレン基、プロピレン基、ブチレン基など、炭素数6~30の置換もしくは無置換のアリーレン基例えば、フェニレン基、ナフタレン基等、置換もしくは無置換のヘテロ環連結基、-CH=CH-、-O-、-S-、-NR-Rは、それぞれ独立に、水素原子、アルキル基、アリール基、又はヘテロ環基を表す。、-C=O-、-SO-、-SO2-,および、これらを2個以上連結して形成される連結基が好適に挙げられる。一般式Dにおいて、m4が3以上のm4価の連結基は、置換もしくは無置換のアリーレン基1,3,5-フェニレン基、1,2,4-フェニレン基、1,4,5,8-ナフタレン基など、へテロ環連結基例えば、1,3,5-トリアジン基など、アルキレン連結基等を中心母核とし、前記2価の連結基が置換して形成される連結基が挙げられる。以下に一般式D中のL4の具体例を示すが、本発明はこれに限定されるものではない。以下に一般式D中のDyeIVの具体例を示すが、本発明はこれに限定されるものではない。以下に、前記一般式Dで表される色素多量体の具体例を示すが、本発明はこれに限定されない。以下に、本発明の色素多量体として好ましい例を、その構成単位前記構成単位の種類と質量、及び重量平均分子量と分散度とを明示して下記表1、表2に示す。一般式A、一般式B及び/又は一般式Cで表される構成単位を有する色素多量体、及び、一般式Dで表される色素多量体のうち、一般式A及び一般式Cで表される構成単位を有する色素多量体、及び一般式Dで表される色素多量体は、色素に由来する部分構造が分子構造中に共有結合で連結されているため、該色素多量体を含有する着色硬化性組成物は耐熱性に優れる。このため、該着色硬化性組成物を、高温プロセを有するパターン形成に適用した場合において、隣接する他の着色パターンへの色移り抑制に効果があるため好ましい。また本発明の色素多量体は、前記一般式A、一般式B、又は、一般式Cで表される構成単位を含むことが好ましいが、これらの中でも、色素多量体の分子量の制御がし易いという観点より、一般式Aで表される構成単位を含むことが好ましい。更に、一般式Aで表される構成単位は、下記一般式1で表される色素単量体を重合成分として形成されることが好ましい。以下に、一般式1で表される色素単量体についての詳細を記載する。<一般式1で表される色素単量体>本発明の色素多量体に重合成分として含まれる色素単量体について詳細に説明する。上記色素単量体は、下記一般式1で表される化合物である。一般式1中、R21は、水素原子、ハロゲン原子、アルキル基、又はアリール基を表す。Q1は、-NR2C=O-、-OC=O-、-C=ONR2-、-C=OO-、下記一般式2で表される基、下記一般式3で表される基、又は下記一般式4で表される基を表す。Q2は、2価の連結基を表す。n1及びn2は各々独立に0又は1を表す。DyeVIは、色素構造を表し、例えば上記一般式7、又は8で表されるジピロメテン化合物と金属又は金属化合物とから得られるジピロメテン金属錯体化合物の任意の水素原子をp個取り除いた色素構造等が挙げられる。pは1または2を表す。Q1におけるR2は、水素原子、アルキル基、アリール基、又はヘテロ環基を表す。一般式2~4中、R22は、水素原子、アルキル基、アリール基、又はヘテロ環基を表す。複数あるR23は各々独立に、水素原子、又は一価の置換基を表す。kは0~4の整数を表す。kが2以上のときは、R23は同じであっても異なっていてもよい。は、一般式1における-CR21=CH2基と結合する位置を表し、は、一般式1におけるQ2又はDyeVIn2=0の場合と結合する位置を表す。上記一般式7中、R4~R9は各々独立に、水素原子、又は1価の置換基を表し、R10は、水素原子、ハロゲン原子、アルキル基、アリール基、又はヘテロ環基を表す。Maは、金属原子、又は金属化合物を表す。X1は、Maに結合可能な基を表し、X2は、Maの電荷を中和する基を表し、X1とX2は、互いに結合してMaと共に5員、6員、又は7員の環を形成していてもよい。ただし、R4とR9とが互いに結合して環を形成することはない。なお、上記一般式7で表されるジピロメテン金属錯体化合物は、互変異性体を含む。上記一般式8中、R11及びR16は各々独立に、アルキル基、アルケニル基、アリール基、ヘテロ環基、アルコキシ基、アリールオキシ基、アルキルアミノ基、アリールアミノ基、又はヘテロ環アミノ基を表す。R12~R15は各々独立に、水素原子、又は1価の置換基を表す。R17は、水素原子、ハロゲン原子、アルキル基、アリール基、又はヘテロ環基を表す。Maは、金属原子、又は金属化合物を表す。X2及びX3は各々独立に、NRRは水素原子、アルキル基、アルケニル基、アリール基、ヘテロ環基、アシル基、アルキルスルホニル基、又はアリールスルホニル基を表す。、窒素原子、酸素原子、又は硫黄原子を表す。Y1及びY2は各々独立に、NRCRCは水素原子、アルキル基、アルケニル基、アリール基、ヘテロ環基、アシル基、アルキルスルホニル基、又はアリールスルホニル基を表す。、窒素原子、又は炭素原子を表す。R11とY1は、互いに結合して5員、6員、又は7員の環を形成していてもよく、R16とY2は、互いに結合して5員、6員、又は7員の環を形成していてもよい。X1はMaと結合可能な基を表し、aは0、1、又は2を表す。なお、上記一般式8で表されるジピロメテン金属錯体化合物は、互変異性体を含む。すなわち、前記一般式1で表される色素単量体は、前記一般式7又は前記一般式8で表されるジピロメテン金属錯体化合物に、一般式1における、-Q2n2-Q1n1-CR21=CH2で表される重合性基が導入された化合物である。なお、n1及びn2のいずれもが0の場合、上記ジピロメテン金属錯体化合物に、直接-CR21=CH2基が導入される。ここで、Q1、Q2及びR21は、前記一般式1におけるQ1、Q2及びR21とそれぞれ同義である。前記一般式7で表されるジピロメテン金属錯体化合物において、上記重合性基が導入される部位は、特に制限はないが、合成適合性の点で、R4~R9のいずれか1つに上記重合性基が導入されることが好ましく、R4、R6、R7及びR9のいずれか1つに上記重合性基が導入されることがより好ましく、R4及びR9のいずれか1つに上記重合性基が導入されることが更に好ましい。前記一般式8で表されるジピロメテン金属錯体化合物において、上記重合性基が導入される部位は、R11~R17、X1、Y1~Y2のいずれか1つである。これら置換基の中でも、合成適合性の点で、R11~R16及びX1のいずれか1つに上記重合性基が導入されることが好ましく、R11、R13、R14及びR16のいずれか1つに上記重合性基が導入されることがより好ましく、R11及びR16のいずれか1つに上記重合性基が導入されることが更に好ましい。前記一般式1中、R21は、水素原子、ハロゲン原子、アルキル基、又はアリール基を表す。R21がアルキル基又はアリール基の場合、無置換でも置換されていてもよい。前記一般式1中、R21がアルキル基の場合、好ましくは炭素数1~36、より好ましくは炭素数1~6の置換もしくは無置換のアルキル基が好適である。アルキル基の例としては、メチル基、エチル基、プロピル基、ブチル基、オクチル基、イソプロピル基、シクロヘキシル基等が挙げられる。前記一般式1中、R21がアリール基の場合、好ましくは炭素数6~18、より好ましくは6~14、さらに好ましくは炭素数6~12の置換もしくは無置換のアリール基が好適である。アリール基の例としては、フェニル基、ナフチル基等が挙げられる。前記一般式1中、R21が置換アルキル基及び置換アリール基の場合の置換基は、ハロゲン原子例えば、フッ素原子、塩素原子、臭素原子、ヨウ素原子、アルキル基好ましくは炭素数1~24、より好ましくは炭素数1~12のアルキル基で、例えば、メチル基、エチル基、プロピル基、ブチル基、イソプロピル基、t-ブチル基、2-エチルヘキシル基、ドデシル基、シクロプロピル基、シクロペンチル基、シクロヘキシル基、アダマンチル基、アリール基好ましくは炭素数6~24、より好ましくは炭素数6~12のアリール基で、例えば、フェニル、ナフチル、ヘテロ環基好ましくは炭素数1~24、より好ましくは炭素数1~12のヘテロ環基で、例えば、2-チエニル環基、4-ピリジル環基、2-フリル環基、2-ピリミジニル環基、1-ピリジル環基、2-ベンゾチアゾリル環基、1-イミダゾリル環基、1-ピラゾリル環基、ベンゾトリアゾール-1-イル環基、シリル基好ましくは炭素数3~24、より好ましくは炭素数3~12のシリル基で、例えば、トリメチルシリル基、トリエチルシリル基、トリブチルシリル基、t-ブチルジメチルシリル基、t-ヘキシルジメチルシリル基、ヒドロキシル基、シアノ基、ニトロ基、スルホン酸基、ホスホン酸基、カルボキシル基、アルコキシ基好ましくは炭素数1~24、より好ましくは炭素数1~12、更に好ましくは炭素数1~6のアルコキシ基で、例えば、メトキシ基、エトキシ基、1-ブトキシ基、2-ブトキシ基、イソプロポキシ基、t-ブトキシ基、ドデシルオキシ基、シクロアルキルオキシ基で、例えば、シクロペンチルオキシ基、シクロヘキシルオキシ基、アリールオキシ基好ましくは炭素数6~24、より好ましくは炭素数6~12のアリールオキシ基で、例えば、フェノキシ基、1-ナフトキシ基、ヘテロ環オキシ基好ましくは炭素数1~24、より好ましくは炭素数1~12のヘテロ環オキシ基で、例えば、1-フェニルテトラゾール-5-オキシ基、2-テトラヒドロピラニルオキシ基、シリルオキシ基好ましくは炭素数1~24、より好ましくは炭素数1~12のシリルオキシ基で、例えば、トリメチルシリルオキシ基、t-ブチルジメチルシリルオキシ基、ジフェニルメチルシリルオキシ基、アシルオキシ基好ましくは炭素数2~24、より好ましくは炭素数2~12のアシルオキシ基で、例えば、アセトキシ基、ピバロイルオキシ基、ベンゾイルオキシ基、ドデカノイルオキシ基、アルコキシカルボニルオキシ基好ましくは炭素数2~24、より好ましくは炭素数2~12、更に好ましくは炭素数2~6のアルコキシカルボニルオキシ基で、例えば、エトキシカルボニルオキシ基、t-ブトキシカルボニルオキシ基、シクロアルキルオキシカルボニルオキシ基例えば、シクロヘキシルオキシカルボニルオキシ基、アリールオキシカルボニルオキシ基好ましくは炭素数7~24、より好ましくは炭素数7~12のアリールオキシカルボニルオキシ基で、例えば、フェノキシカルボニルオキシ基、カルバモイルオキシ基好ましくは炭素数1~24、より好ましくは炭素数1~12、更に好ましくは炭素数1~6のカルバモイルオキシ基で、例えば、N,N-ジメチルカルバモイルオキシ基、N-ブチルカルバモイルオキシ基、N-フェニルカルバモイルオキシ基、N-エチル-N-フェニルカルバモイルオキシ基、スルファモイルオキシ基好ましくは炭素数1~24、より好ましくは炭素数1~12、更に好ましくは炭素数1~6のスルファモイルオキシ基で、例えば、N,N-ジエチルスルファモイルオキシ基、N-プロピルスルファモイルオキシ基、アルキルスルホニルオキシ基好ましくは炭素数1~24、より好ましくは炭素数1~12、更に好ましくは炭素数1~6のアルキルスルホニルオキシ基で、例えば、メチルスルホニルオキシ基、ヘキサデシルスルホニルオキシ基、シクロヘキシルスルホニルオキシ基、アリールスルホニルオキシ基好ましくは炭素数6~24、より好ましくは炭素数6~12のアリールスルホニルオキシ基で、例えば、フェニルスルホニルオキシ基、アシル基好ましくは炭素数1~24、より好ましくは炭素数1~12のアシル基で、例えば、ホルミル基、アセチル基、ピバロイル基、ベンゾイル基、テトラデカノイル基、シクロヘキサノイル基、アルコキシカルボニル基好ましくは炭素数2~24、より好ましくは炭素数2~12、更に好ましくは炭素数2~6のアルコキシカルボニル基で、例えば、メトキシカルボニル基、エトキシカルボニル基、オクタデシルオキシカルボニル基、シクロヘキシルオキシカルボニル基、アリールオキシカルボニル基好ましくは炭素数7~24、より好ましくは炭素数7~12のアリールオキシカルボニル基で、例えば、フェノキシカルボニル基、カルバモイル基好ましくは炭素数1~24、より好ましくは炭素数1~12のカルバモイル基で、例えば、カルバモイル基、N,N-ジエチルカルバモイル基、N-エチル-N-オクチルカルバモイル基、N,N-ジブチルカルバモイル基、N-プロピルカルバモイル基、N-フェニルカルバモイル基、N-メチル-N-フェニルカルバモイル基、N,N-ジシクロへキシルカルバモイル基、アミノ基好ましくは炭素数24以下、より好ましくは炭素数12以下のアミノ基で、例えば、アミノ基、メチルアミノ基、N,N-ジブチルアミノ基、テトラデシルアミノ基、2-エチルへキシルアミノ基、シクロヘキシルアミノ基、アニリノ基好ましくは炭素数6~24、より好ましくは炭素数6~12のアニリノ基で、例えば、アニリノ基、N-メチルアニリノ基、ヘテロ環アミノ基好ましくは炭素数1~24、より好ましくは炭素数1~12のヘテロ環アミノ基で、例えば、4-ピリジルアミノ、カルボンアミド基好ましくは炭素数2~24、より好ましくは炭素数2~12のカルボンアミド基で、例えば、アセトアミド基、ベンズアミド基、テトラデカンアミド基、ピバロイルアミド基、シクロヘキサンアミド基、ウレイド基好ましくは炭素数1~24、より好ましくは炭素数1~12のウレイド基で、例えば、ウレイド基、N,N-ジメチルウレイド基、N-フェニルウレイド基、イミド基好ましくは炭素数20以下の、より好ましくは炭素数12以下のイミド基で、例えば、N-スクシンイミド基、N-フタルイミド基、アルコキシカルボニルアミノ基好ましくは炭素数2~24、より好ましくは炭素数2~12のアルコキシカルボニルアミノ基で、例えば、メトキシカルボニルアミノ基、エトキシカルボニルアミノ基、t-ブトキシカルボニルアミノ基、オクタデシルオキシカルボニルアミノ基、シクロヘキシルオキシカルボニルアミノ基、アリールオキシカルボニルアミノ基好ましくは炭素数7~24、より好ましくは炭素数7~12のアリールオキシカルボニルアミノ基で、例えば、フェノキシカルボニルアミノ基、スルホンアミド基好ましくは炭素数1~24、より好ましくは炭素数1~12のスルホンアミド基で、例えば、メタンスルホンアミド基、ブタンスルホンアミド基、ベンゼンスルホンアミド基、ヘキサデカンスルホンアミド基、シクロヘキサンスルホンアミド基、スルファモイルアミノ基好ましくは炭素数1~24、より好ましくは炭素数1~12のスルファモイルアミノ基で、例えば、N、N-ジプロピルスルファモイルアミノ基、N-エチル-N-ドデシルスルファモイルアミノ基、アゾ基好ましくは炭素数1~24、より好ましくは炭素数1~24のアゾ基で、例えば、フェニルアゾ基、3-ピラゾリルアゾ基、アルキルチオ基好ましくは炭素数1~24、より好ましくは炭素数1~12のアルキルチオ基で、例えば、メチルチオ基、エチルチオ基、オクチルチオ基、シクロヘキシルチオ基、アリールチオ基好ましくは炭素数6~24、より好ましくは炭素数6~12のアリールチオ基で、例えば、フェニルチオ基、ヘテロ環チオ基好ましくは炭素数1~24、より好ましくは炭素数1~12のヘテロ環チオ基で、例えば、2-ベンゾチアゾリルチオ基、2-ピリジルチオ基、1-フェニルテトラゾリルチオ基、アルキルスルフィニル基好ましくは炭素数1~24、より好ましくは炭素数1~12のアルキルスルフィニル基で、例えば、ドデカンスルフィニル基、アリールスルフィニル基好ましくは炭素数6~24、より好ましくは炭素数6~12のアリールスルフィニル基で、例えば、フェニルスルフィニル基、アルキルスルホニル基好ましくは炭素数1~24、より好ましくは炭素数1~12のアルキルスルホニル基で、例えば、メチルスルホニル基、エチルスルホニル基、プロピルスルホニル基、ブチルスルホニル基、イソプロピルスルホニル基、2-エチルヘキシルスルホニル基、ヘキサデシルスルホニル基、オクチルスルホニル基、シクロヘキシルスルホニル基、アリールスルホニル基好ましくは炭素数6~24、より好ましくは炭素数6~12のアリールスルホニル基で、例えば、フェニルスルホニル基、1-ナフチルスルホニル基、スルファモイル基好ましくは炭素数24以下、より好ましくは炭素数16以下のスルファモイル基で、例えば、スルファモイル基、N,N-ジプロピルスルファモイル基、N-エチル-N-ドデシルスルファモイル基、N-エチル-N-フェニルスルファモイル基、N-シクロヘキシルスルファモイル基、スルホ基、ホスホニル基好ましくは炭素数1~24、より好ましくは炭素数1~12のホスホニル基で、例えば、フェノキシホスホニル基、オクチルオキシホスホニル基、フェニルホスホニル基、ホスフィノイルアミノ基好ましくは炭素数1~24、より好ましくは炭素数1~12のホスフィノイルアミノ基で、例えば、ジエトキシホスフィノイルアミノ基、ジオクチルオキシホスフィノイルアミノ基が挙げられる。上記の置換基の中でも、ハロゲン原子、アルキル基、アリール基、ヒドロキシル基、スルホン酸基、ホスホン酸基、カルボン酸基、アルコキシ基、アリールオキシ基、アルコキシカルボニルオキシ基、シクロアルキルカルボニルオキシ基、アリールオキシカルボニルオキシ基、カルバモイルオキシ基、スルファモイルオキシ基、アルキルスルホニルオキシ基、アリールスルホニルオキシ基、アシル基、アルコキシカルボニル基、アリールオキシカルボニル基、カルバモイル基、カルボンアミド基、イミド基、スルホンアミド基、スルファモイルアミノ基、スルファモイル基が好ましく、アルキル基、アリール基、ヒドロキシル基、スルホン酸基、ホスホン酸基、カルボン酸基、アルコキシ基、アリールオキシ基、アルコキシカルボニルオキシ基、アリールオキシカルボニルオキシ基、カルバモイルオキシ基、スルファモイルオキシ基、アルキルスルホニルオキシ基、アリールスルホニルオキシ基、アシル基、アルコキシカルボニル基、アリールオキシカルボニル基、カルバモイル基、カルボンアミド基、スルホンアミド基、スルファモイルアミノ基、スルファモイル基がより好ましく、ヒドロキシル基、スルホン酸基、ホスホン酸基、カルボン酸基、アルコキシ基、アリールオキシ基、アルコキシカルボニルオキシ基、アリールオキシカルボニルオキシ基、カルバモイルオキシ基、スルファモイルオキシ基、アルキルスルホニルオキシ基、アリールスルホニルオキシ基、アシル基、アルコキシカルボニル基、アリールオキシカルボニル基が更に好ましく、ヒドロキシル基、スルホン酸基、カルボン酸基、アルコキシ基、アルコキシカルボニルオキシ基、カルバモイルオキシ基、スルファモイルオキシ基、アルキルスルホニルオキシ基、アシル基、アルコキシカルボニル基が特に好ましい。上記の特に好ましい置換基の中でも、スルホン酸基、カルボン酸基、アルコキシ基、アルコキシカルボニルオキシ基、アルキルスルホニルオキシ基、アルコキシカルボニル基がより好ましく、スルホン酸基、カルボン酸基、アルコキシ基、アルコキシカルボニル基が更に好ましく、スルホン酸基、カルボン酸基、アルコキシ基が特に好ましい。前記一般式1中、R21としては、水素原子、アルキル基、アリール基が好ましく、水素原子、アルキル基が特に好ましい。前記一般式1中、R21の置換アルキル基及び置換アリール基の置換基が、更に置換可能な基である場合には、前記で説明した置換基で置換されていてもよく、2個以上の置換基で置換されている場合には、それらの置換基は同一であっても異なっていてもよい。前記一般式1中、Q1は、-NR2C=O-、-OC=O-、-C=ONR2-、-C=OO-、前記一般式2で表される基、一般式3で表される基、又は一般式4で表される基を表す。ここで、Q1におけるR2は、水素原子、アルキル基、アリール基、又はヘテロ環基を表す。上記一般式1中、Q1におけるR2はアルキル基、アリール基、又はヘテロ環基を表し、該アルキル基、アリール基、及び、ヘテロ環基は、前記R21における置換アルキル基及び置換アリール基の置換基で説明したアルキル基、及びアリール基が例として挙げられ、好ましい態様も同様である。上記一般式1中、Q1におけるR2としてのアルキル基、アリール基、及びヘテロ環基は、前記R21で説明した置換基で置換されていてもよく、2個以上の置換基で置換されている場合には、それらの置換基は同一であっても異なっていてもよい。以下に、前記一般式1におけるQ1として、下記の一般式2で表される基、一般式3で表される基、及び一般式4で表される基について説明する。一般式2~4中、R22は、水素原子、アルキル基、アリール基、又はヘテロ環基を表し、R23は、水素原子、又は1価の置換基を表し、kは、0~4の整数を表す。kが2以上のときは、R23は同じであっても異なっていてもよい。は、前記一般式1における-CR21=CH2基と結合する位置を表し、は、前記一般式1におけるQ2又はDyeVIn2=0の場合と結合する位置を表す。一般式3~4中のR22は、前記一般式1で説明したR21と同義であり、好ましい態様も同様である。一般式2~4中のR23は、水素原子又は置換基を表し、R23で表される置換基としては、一般式1におけるR21の置換アルキル基及び置換アリール基で説明した置換基が例として挙げられ、好ましい態様も同様である。kは0~4の整数を表し、kが2以上のときは、R23は同じであっても異なっていてもよい。一般式2~4中のR23の置換基が、更に置換可能な基である場合には、一般式1におけるR21で説明した置換基で、置換されていてもよく、2個以上の置換基で置換されている場合には、それらの置換基は同一であっても異なっていてもよい。一般式1におけるQ1としては、合成上の観点から、-NR2C=O-、-OC=O-、-C=ONR2-、-C=OO-が好ましく、-OC=O-、-C=ONR2-、-C=OO-がより好ましく、-C=ONR2-、-C=OO-が更に好ましい。一般式1中、n1=0の場合に、Q2は、-CR21=CH2基と、Dyeとを連結する2価の連結基を表す。Q2は、好ましくは、アルキレン基、アラルキレン基、アリーレン基、-O-、-C=O-、-OC=O-、OC=OO-、-OSO2-、-OC=ONR50-、-NR50-、-NR50C=O-、-NR50C=OO-、-NR50C=ONR51-、-NR50SO2-、-NR50SO2NR51-、-S-、-S-S-、-SO-、-SO2-、-SO2NR50-、-SO2O-等が挙げられる。また、上記の2価の連結基が、複数個結合して、新たに2価の連結基を形成していてもよい。ここで一般式1のQ2において、R50及びR51は各々独立に、水素原子、アルキル基、アリール基、又はヘテロ環基を表す。R50及びR51におけるアルキル基、アリール基、及びヘテロ環基は、一般式1におけるR21の置換基で説明したアルキル基、アリール基、及びヘテロ環基が例として挙げられ、好ましい態様も同様である。R50及びR51のアルキル基、アリール基、及びヘテロ環基は、一般式1におけるR21の置換基で説明した置換基で置換されていてもよく、2個以上の置換基で置換されている場合には、それらの置換基は同一であっても異なっていてもよい。一般式1におけるQ2が、アルキレン基、アラルキレン基、又はアリーレン基である場合、無置換でもよく置換されていてもよく、置換されている場合には、前記R1の置換基で説明した置換基で置換されていてもよく、2個以上の置換基で置換されている場合には、それらの置換基は同一であっても異なっていてもよい。一般式1におけるQ2がアルキレン基、アラルキレン基、又はアリーレン基である場合、炭素数1~12のアルキレン基、炭素数6~18のアラルキレン基、炭素数6~18のアリーレン基が好ましく、炭素数1~8のアルキレン基、炭素数6~16のアラルキレン基、炭素数6~12のアリーレン基がより好ましく、炭素数1~6のアルキレン基、炭素数6~12のアラルキレン基が更に好ましい。一般式1におけるQ1とQ2との組み合わせとしては、Q1が-NR2C=O-、-OC=O-、-C=ONR2-、-C=OO-で、Q2が炭素数1~12のアルキレン基、炭素数6~18のアラルキレン基、炭素数6~18のアリーレン基、炭素数2~18のアルキルチオエーテル、炭素数2~18のアルキルカルボンアミド基、炭素数2~18のアルキルアミノカルボニル基の態様が好ましい。より好ましくは、Q1が-OC=O-、-C=ONR2-、-C=OO-で、Q2が炭素数1~8のアルキレン基、炭素数6~16のアラルキレン基、炭素数6~12のアリーレン基、炭素数2~12のアルキルチオエーテル、炭素数2~12のアルキルカルボンアミド基、炭素数2~12のアルキルアミノカルボニル基の態様であり、更に好ましくは、Q1が-C=ONR2-、-C=OO-で、Q2が炭素数1~6のアルキレン基、炭素数6~12のアラルキレン基、炭素数2~6のアルキルチオエーテル、炭素数2~6のアルキルカルボンアミド基、炭素数2~6のアルキルアミノカルボニル基の態様である。下記に、前記一般式1中において-Q2n2-Q1n1-CR21=CH2で表される重合性基の例を挙げる。ただし、本発明はこれらに限定されるものではない。ジピロメテン金属錯体化合物前記一般式1で表される色素単量体は、前記一般式7で表されるジピロメテン金属錯体化合物から任意の水素原子が一つ外れた色素残基、又は前記一般式8で表されるジピロメテン金属錯体化合物のR11~R17、X1、Y1~Y2のいずれか1つの置換基の水素原子が1つ外れた色素残基を有する。換言すると、前記一般式1で表される色素単量体は、前記一般式7又は前記一般式8で表されるジピロメテン金属錯体化合物に、-Q2n2-Q1n1-CR21=CH2で表される重合性基が導入された化合物である。なお、n1及びn2のいずれもが0の場合、上記ジピロメテン金属錯体化合物に、直接-CR21=CH2基が導入される。一般式1に導入されるジピロメテン金属錯体化合物は、先に詳述した一般式7又は一般式8で表されるジピロメテン金属錯体化合物である。色素構造の具体例以下に、色素構造の具体例と合成方法の例を示すが、本発明はこれらに限定されるものではない。下記例示化合物M-53を、下記の合成スキームに従って、下記の処方により合成した。<化合物1の合成>イソブロピルメチルケトン206.4gをメタノール1L中で攪拌し、臭化水素酸47~49水溶液を7mL添加後、臭素を30~34°C条件で3時間かけて滴下した。その後、30分、30°Cで攪拌した。炭酸水素ナトリウム124gを水1.3Lに溶かした水溶液で中和後、塩化ナトリウム400gを水1.3Lに溶かした水溶液を加え、層分離した液体状の反応生成物を分取した。別途、フタルイミドカリウム222gをジメチルアセトアミドDMAc800mL中で攪拌しておき、水冷下にて先ほど分取した反応生成物を滴下し、4時間室温条件で撹拌した。その後、水冷下にて水720mLを加え析出した結晶をろ別した。得られた結晶をトルエン1.5Lに懸濁させ、不溶物をろ別し、ろ液を濃縮し化合物1100gを得た。化合物1:1H-NMR、400MHz、δCDCl3ppm:1.21~1.236H、d、2.74~2.791H、m、4.562H、s、7.72~7.742H、d、7.85~7.872H、d<化合物2の合成>特開2008-292970号公報の段落0134に記載の方法にて合成した。<化合物3の合成>化合物2293g、化合物1231gをメタノール1.4L中、窒素雰囲気下で攪拌し、水酸化ナトリウム88gを水400mlに溶かし、室温にて滴下した。その後、八時間還流した。その後、室温まで放冷し、析出した結晶をろ取し、メタノール100mlで洗浄し、化合物9299gを得た。化合物3:1H-NMR、400MHz、δCDCl3ppm:0.88~0.9518H、s、1.00~1.033H、d、1.17~1.196H、d、1.20~1.667H、m、3.38~3.431H、m、5.19~5.242H、br、5.951H、br、6.001H,s、7.39~7.451H、br<化合物9の合成>N,N-ジイソプロピルアミン30gを脱水テトラヒドロフラン200mL中、窒素雰囲気下で攪拌し、1.6mol/Lのブチルリチウムヘキサン溶液186mLを-60°Cにて20分かけて滴下した。-40°Cで、30分攪拌後、2-エチル酪酸エチル39gを10分かけて滴下した。30分攪拌後、-78°Cまで冷やし、1-ブロモ-3-クロロプロパン47gを15分かけて滴下し、4時間かけてゆっくりと室温まで昇温した。反応終了後、1M塩酸水溶液を加え、酢酸エチル400mlで抽出、1M塩酸水溶液200mL、水200mL、飽和食塩水200mLで洗浄した。有機層を硫酸マグネシウム15gで脱水したあと、ろ過後、ろ液を濃縮した。濃縮物をカラムクロマトグラフィーにて精製し、減圧濃縮することで化合物945gを得た。化合物9:1H-NMR、300MHz、δCDCl3ppm:0.796H、t、1.253H、t、1574H、q、1.40-1.654H、m、3.522H、t4.152H、q<化合物10の合成>化合物917.2gをアセトニトリル80mL中、室温でトリメチルシリルヨージド47gを10分かけて滴下した後、80°Cで60時間攪拌した。その後水400mLに反応溶液を30分かけて滴下した。酢酸エチル500mlで抽出し、飽和重曹水、水、飽和食塩水各300mLで洗浄後、硫酸マグネシウムにて乾燥し、減圧濃縮した。濃縮物をカラムクロマトグラフィーにて精製し、減圧濃縮することで化合物108.6gを得た。化合物10:1H-NMR、300MHz、δCDCl3ppm:0.806H、t、1.57-1.828H、m、3.522H、t<化合物11の合成>化合物105.8gをジクロロメタン10mLに溶かした後、氷浴、窒素雰囲気下、塩化チオニル7.1gを10分かけて滴下した。室温で2時間反応後、反応溶液を蒸留11mmHg、80°Cすることにより、化合物115.7gを得た。化合物11:1H-NMR、300MHz、δCDCl3ppm:0.876H、t、1.62-1.838H、m、3.552H、t<化合物12の合成>化合物3194gを窒素雰囲気下、アセトニトリル1900mlに溶解させた後、室温下で攪拌しながら、トリエチルアミン63gを加え、さらに化合物11120gを10分かけて滴下した。その後、80°Cに加熱し、6時間攪拌した。室温まで冷却したのち、水950mLを反応液に注ぎ、析出した固体をろ過した。次に、得られた固体にメタノール950mLを注ぎ、70°Cに加熱して攪拌することにより、懸濁洗浄を行った。室温まで冷却した後、ろ過することにより、化合物12260gを得た。化合物12:1H-NMR、300MHz、δCDCl3ppm:0.866H、t、0.9018H、s、1.023H、d、1.216H、d、1.25-1.7315H、m、3.451H、quint、6.021H、s、6.201H、s、10.521H、s、10.941H、s<化合物13の合成>化合物1218.0g、チオリンゴ酸7.9gをジメチルアセトアミド70mLに加え室温下で攪拌し、ジアザビシクロウンデセン26.8gを30°C以下に保ちながら30分かけて滴下した。室温で12時間攪拌した後、氷浴下0.5NHClaq400mLに反応溶液を30分かけて滴下した。析出した固体を、ろ過、水掛け洗いの後、再度水400mL中で攪拌し、ろ過した。得られた固体を真空乾燥45°C、12時間することにより、化合物1318.4gを得た。化合物13:1H-NMR、300MHz、δCDCl3ppm:0.866H、t、0.8918H、s、1.023H、d、1.18-1.8021H、m、2.61-2.803H、m、2.981H、td、3.461H、quint、3.641H、dd、6.011H、s、6.231H、s、10.611H、s、10.941H、s<化合物14の合成>化合物1222.0g、メタクリル酸6.9g、ヨウ化カリウム6.6g、パラメトキシフェノール11.5mgをジメチルアセトアミド50mLに加え室温下で攪拌した。トリエチルアミン10.1gを加えた後、内温を85°Cになるまで加熱し、その温度で4時間攪拌した。反応終了後、酢酸エチル75mLを加え、1NHClaq、水、飽和重曹水各50mLで洗浄後、減圧濃縮した。得られた固体を、アセトニトリル100mLで再結晶することにより、化合物1416.5gを得た。化合物14:1H-NMR、300MHz、δCDCl3ppm:0.866H、t、0.8918H、s、1.023H、d、1.276H、d、1.364H、q、1.73-1.9311H、m、1.943H、s、3.461H、quint、4.142H、t、5.541H、s、6.021H、s、6.091H、s、6.221H、s、10.541H、s、10.941H、s<化合物15の合成>N-メチルホルムアニリド4.3gをアセトニトリル25mL中5°Cで攪拌しながら、オキシ塩化リン4.9gを滴下し、1時間攪拌後、化合物1516.0g、アセトニトリル10mLを添加し室温で30分攪拌した後、40°Cで5時間攪拌した。300mLの水中に反応液を注ぎ、1時間攪拌した。析出した固体を取りだし、アセトンで再結晶することにより、化合物1510.3gを得た。化合物15:1H-NMR、300MHz、δCDCl3ppm:0.866H、t、0.8918H、s、1.033H、d、1.264H、q、1.426H、d、1.57-1.9411H、m、1.933H、s、4.111H、quint、4.142H、t、5.551H、s、6.041H、s、6.101H、s、9.871H、s、11.011H、s、11.161H、s<化合物M-151の合成>化合物1310.7g、化合物1510.1gと無水酢酸100mlを室温下で攪拌し、トリフルオロ酢酸8.6gを滴下した。室温下で4時間攪拌後、水700mL、炭酸水素ナトリウム170gを室温下で攪拌し、そこへ反応液を徐々に注ぎ中和を行った。1時間攪拌後、析出した結晶をろ過し、水300mLでかけ洗いした。得られた固体をテトラヒドロフラン50mLに再度溶解させ、水50mL、およびトリエチルアミン10.5gを加え、均一系にした後、室温で10分攪拌した。反応溶液に酢酸エチル400mL、を加え、1NHClaq×2、水400mLで各々2回洗浄し、減圧濃縮した。得られた固体を40°C、12時間送風乾燥することにより、化合物M-15119.5gを得た。M-151の酢酸エチル中の吸収スペクトルにおける吸収極大波長は519nm、モル吸光係数は44000であった。化合物M-151:1H-NMR、300MHz、δCDCl3ppm:0.79-0.9448H、m、1.026H、d、1.21-1.7722H、m、1.4212H、d、1.933H、s、2.59-2.783H、m、2.951H、dd、3.661H、dd、4.02-4.154H、m、5.541H、s、6.032H、s、6.111H、s、7.581H、s、10.751H、s、10.781H、s<例示化合物M-53の合成>化合物M-15119.0gをテトラヒドロフランTHF90mlに室温下で攪拌溶解した後、メタノール90mLを加えた。そこに酢酸亜鉛二水和物3.3gをメタノール90mLにとかした溶液を10分かけて滴下し1時間攪拌した。その後、エバポレーターで30°C、1000Torr、10分間減圧することで反応溶液から溶媒90mLを留去した。残った溶液を水500mlに滴下し、析出した結晶をろ過し、乾燥させることで例示化合物M-5319.0gを得た。M-53の酢酸エチル中の吸収スペクトルにおける吸収極大波長は545nm、モル吸光係数は130000であった。例示化合物M-53:1H-NMR、300MHz、δCDCl3ppm:0.81-0.9948H、m、1.026H、d、1.15-1.9034H、m、1.943H、s、2.58-2.803H、m、3.001H、d、3.461H、br、4.14-4.304H、m、5.531H、s、6.041H、s、6.061H、s、6.111H、s、7.801H、s、11.291H、s、11.451H、s本発明における色素多量体に含まれる上記一般式1で表される色素単量体に含まれる無機金属塩の含有量は、染料固形分に対して0.1質量以下であることが好ましく、0.01質量以下であることがより好ましい。また、本発明における前記無機金属塩の含有量の下限値は0であることが好ましいが、実質的に0.0001質量~0.1質量程度であればよく、0.0001質量~0.01質量程度が好ましい。本発明の色素単量体中の無機金属塩の含有量を、上述のような範囲とするためには、例えば、色素単量体の合成時に原料として過剰の金属塩例えば、酢酸亜鉛等を用いないことや、精製を強化することが挙げられる。前記精製の強化としては、例えば、水洗の強化によるカルシウム塩やナトリウム塩の除去等が挙げられる。本発明における色素多量体に含まれる一般式1で表される色素単量体は、1種でもよく、2種以上でもよい。また、本発明における色素多量体には、一般式1で表される色素単量体とは構造が異なり、且つ末端エチレン性不飽和結合を有する単量体が共重合成分として含まれていてもよい。この場合、前記単量体は1種のみを含んでいてもよく、2種以上を含んでいてもよい。また、共重合成分として、所望によりさらに含まれ得る他の単量体も、これを共重合成分として含む場合には、1種のみを含んでいてもよく、2種以上を含んでいてもよい。一般式1で表される色素単量体とは構造が異なり、且つ末端エチレン性不飽和結合を有する単量体は後述する。本発明における色素多量体は、一般式A、一般式B、及び、一般式Cで表される構成単位や、一般式Aで表される構造単位を形成しうる好ましい単量体である一般式1で表される色素単量体を、質量比質量で100質量含むもの、すなわち一般式A、一般式B、及び、一般式Cで表される構成単位のみが重合してなる多量体でもよい。着色力の観点からは、色素多量体は、一般式A、一般式B、及び、一般式Cで表される構成単位を質量比質量で、10質量~100質量含むことが好ましく、20質量~100質量含むことがより好ましく、30質量~100質量含むことがさらに好ましい。<一般式1で表される色素単量体とは構造が異なり、且つ末端エチレン性不飽和結合を有する単量体>本発明における色素多量体は、重合成分として、一般式A、一般式B、及び、一般式Cで表される構成単位、その好ましい態様である一般式1で表される色素単量体に、更に、共重合成分として、一般式1で表される色素単量体とは構造が異なり、且つ末端エチレン性不飽和結合を有する単量体以下、適宜他のエチレン性不飽和結合単量体と称する。を含んでもよい。また、更に、他のエチレン性不飽和結合単量体とは異なる構造の単量体を共重合成分として含んでいてもよい。すなわち、本発明における色素多量体は、前記一般式A、一般式B、及び、一般式Cで表される構成単位を形成しうる色素単量体、一般式1で表される色素単量体、および他のエチレン性不飽和結合単量体を含む共重合体であってもよい。このとき、該共重合体は、前記本発明に係る特定の色素単量体を、1種のみ含んでもよく、2種以上含んでよく、また、前記他のエチレン性不飽和結合単量体を、1種のみ含んでもよく、2種以上含んでもよい。前記他のエチレン性不飽和結合単量体としては、少なくとも末端部にエチレン性不飽和結合を有する化合物であって、一般式A、一般式B、及び、一般式Cで表される構成単位を形成しうる色素単量体、および一般式1で表される色素単量体とは構造の異なる単量体であれば、特に制限されない。本発明の着色感放射線性組成物は、着色パターン形成性を向上させる観点から、色素構造が有してもよい他のエチレン性不飽和結合単量体は、末端エチレン性不飽和結合に加え、さらに、アルカリ可溶性基を有する単量体であることが好ましい。アルカリ可溶性基を有する前記他のエチレン性不飽和結合単量体の例としては、カルボキシル基を有するビニルモノマー、スルホン酸基を有するビニルモノマー、リン酸基を有するモノマーなどが挙げられる。カルボキシル基を有するビニルモノマーとして、メタアクリル酸、ビニル安息香酸、マレイン酸、マレイン酸モノアルキルエステル、フマル酸、イタコン酸、クロトン酸、桂皮酸、アクリル酸ダイマーなどが挙げられる。また、2-ヒドロキシエチルメタアクリレートなどの水酸基を有する単量体と無水マレイン酸、無水フタル酸、またはシクロヘキサンジカルボン酸無水物のような環状無水物との付加反応物、ω-カルボキシ-ポリカプロラクトンモノメタアクリレートなども利用できる。また、カルボキシル基の前駆体として無水マレイン酸、無水イタコン酸、無水シトラコン酸などの無水物含有モノマーを用いてもよい。なおこれらの内では、共重合性やコスト、溶解性などの観点からメタアクリル酸が特に好ましい。また、スルホン酸基を有するビニルモノマーとして、2-アクリルアミド-2-メチルプロパンスルホン酸などが挙げられ、リン酸基を有するビニルモノマーとして、リン酸モノ2-アクリロイルオキシエチルエステル、リン酸モノ1-メチル-2-アクリロイルオキシエチルエステルなどが挙げられる。本発明における色素多量体は、上述のようなアルカリ可溶性基を有するビニルモノマーに由来する繰り返し単位を含むことが好ましい。このような繰り返し単位を含むことにより、本発明の着色感放射線性組成物は、未露光部の現像除去性に優れる。本発明における色素多量体において、アルカリ可溶性基を有するビニルモノマーに由来する繰り返し単位の含有量は、色素多量体の酸価として好ましくは50mgKOH/g以上であり、特に好ましくは50mgKOH/g~200mgKOH/gである。この範囲であることによって、現像液中での析出物の生成が抑制される。また、上記した範囲の酸価であることによって、本発明の色素多量体と顔料とを共に用いて着色感放射線性組成物を構成する場合、顔料の1次粒子の凝集体である2次凝集体の生成を効果的に抑制、あるいは、2次凝集体の凝集力を効果的に弱めることができる。本発明における色素単量体との共重合で使用可能なビニルモノマーとしては、特に制限されないが、例えば、メタアクリル酸エステル類、クロトン酸エステル類、ビニルエステル類、マレイン酸ジエステル類、フマル酸ジエステル類、イタコン酸ジエステル類、メタアクリルアミド類、ビニルエーテル類、ビニルアルコールのエステル類、スチレン類、メタアクリロニトリルなどが好ましい。このようなビニルモノマーの具体例としては、例えば以下のような化合物が挙げられる。なお、本明細書においてアクリル、メタクリルのいずれか或いは双方を示す場合メタアクリルと記載することがある。メタアクリル酸エステル類の例としては、メタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸t-ブチル、メタアクリル酸n-ヘキシル、メタアクリル酸シクロヘキシル、メタアクリル酸t-ブチルシクロヘキシル、メタアクリル酸2-エチルヘキシル、メタアクリル酸t-オクチル、メタアクリル酸ドデシル、メタアクリル酸オクタデシル、メタアクリル酸アセトキシエチル、メタアクリル酸フェニル、メタアクリル酸2-ヒドロキシエチル、メタアクリル酸2-メトキシエチル、メタアクリル酸2-エトキシエチル、メタアクリル酸2-2-メトキシエトキシエチル、メタアクリル酸3-フェノキシ-2-ヒドロキシプロピル、メタアクリル酸ベンジル、メタアクリル酸ジエチレングリコールモノメチルエーテル、メタアクリル酸ジエチレングリコールモノエチルエーテル、メタアクリル酸トリエチレングリコールモノメチルエーテル、メタアクリル酸トリエチレングリコールモノエチルエーテル、メタアクリル酸ポリエチレングリコールモノメチルエーテル、メタアクリル酸ポリエチレングリコールモノエチルエーテル、メタアクリル酸β-フェノキシエトキシエチル、メタアクリル酸ノニルフェノキシポリエチレングリコール、メタアクリル酸ジシクロペンテニル、メタアクリル酸ジシクロペンテニルオキシエチル、メタアクリル酸トリフロロエチル、メタアクリル酸オクタフロロペンチル、メタアクリル酸パーフロロオクチルエチル、メタアクリル酸ジシクロペンタニル、メタアクリル酸トリブロモフェニル、メタアクリル酸トリブロモフェニルオキシエチルなどが挙げられる。クロトン酸エステル類の例としては、クロトン酸ブチル、及びクロトン酸ヘキシル等が挙げられる。ビニルエステル類の例としては、ビニルアセテート、ビニルプロピオネート、ビニルブチレート、ビニルメトキシアセテート、及び安息香酸ビニルなどが挙げられる。マレイン酸ジエステル類の例としては、マレイン酸ジメチル、マレイン酸ジエチル、及びマレイン酸ジブチルなどが挙げられる。フマル酸ジエステル類の例としては、フマル酸ジメチル、フマル酸ジエチル、及びフマル酸ジブチルなどが挙げられる。イタコン酸ジエステル類の例としては、イタコン酸ジメチル、イタコン酸ジエチル、及びイタコン酸ジブチルなどが挙げられる。メタアクリルアミド類としては、メタアクリルアミド、N-メチルメタアクリルアミド、N-エチルメタアクリルアミド、N-プロピルメタアクリルアミド、N-イソプロピルメタアクリルアミド、N-n-ブチルアクリルメタアミド、N-t-ブチルメタアクリルアミド、N-シクロヘキシルメタアクリルアミド、N-2-メトキシエチルメタアクリルアミド、N,N-ジメチルメタアクリルアミド、N,N-ジエチルメタアクリルアミド、N-フェニルメタアクリルアミド、N-ベンジルメタアクリルアミド、メタアクリロイルモルホリン、ジアセトンアクリルアミドなどが挙げられる。ビニルエーテル類の例としては、メチルビニルエーテル、ブチルビニルエーテル、ヘキシルビニルエーテル、及びメトキシエチルビニルエーテルなどが挙げられる。スチレン類の例としては、スチレン、メチルスチレン、ジメチルスチレン、トリメチルスチレン、エチルスチレン、イソプロピルスチレン、ブチルスチレン、ヒドロキシスチレン、メトキシスチレン、ブトキシスチレン、アセトキシスチレン、クロロスチレン、ジクロロスチレン、ブロモスチレン、クロロメチルスチレン、酸性物質により脱保護可能な基例えばt-Bocなどで保護されたヒドロキシスチレン、ビニル安息香酸メチル、及びα-メチルスチレンなどが挙げられる。以下に、本発明に用いうる他のエチレン性不飽和結合単量体の具体例を示すが、本発明はこれらに限定されるものではない。色素多量体の具体例以下に、本発明における色素多量体の具体例と合成方法の例を示すが、本発明はこれらに限定されるものではない。なお、表中、単量体aの番号は、既述の色素単量体の具体例に対応し、単量体bの番号は、既述のエチレン性不飽和結合単量体の具体例に対応する。また、色素多量体の具体例として、例示化合物P51にグリシジルメタクリレートを付加した化合物P91を挙げることができる。例示化合物P91については、例示化合物P91の合成の項で述べる。<例示化合物P51の合成>プロピレングリコールモノメチルエーテルアセテート以下、PGMEAと称する。5.21gを80°Cで攪拌しながら、例示化合物M-537.0g、メタクリル酸0.45g、ドデカンチオール0.17g、およびジメチル2,2’-アゾビス2-メチルプロピオネート0.096gをPGMEA12.2gに溶解させた溶液を4時間かけて滴下した。滴下終了から2時間後に、ジメチル2,2’-アゾビス2-メチルプロピオネート0.029g、およびドデカンチオール0.051gをPGMEA0.35gに溶解させた溶液を追加し、80°Cでさらに2時間攪拌を続けた。反応溶液に、PGMEA175mlとメタノール200mlを加えた。そしてアセトニトリル800mlを攪拌しながら、上記の反応溶液を滴下した。析出した結晶をろ過し、得られた結晶を減圧乾燥し、例示化合物P51を3.99g得た。得られた例示化合物P51の重量平均分子量Mwは7000、酸価は185mgKOH/gであった。<例示化合物P54の合成>例示化合物M-531.67g、メタクリル酸0.21g、およびドデカンチオール0.076gをPGMEA10.7gに溶解させ、85°Cで攪拌しながら、例示化合物M-533.33g、メタクリル酸0.43g、ドデカンチオール0.15g、およびジメチル2,2’-アゾビス2-メチルプロピオネート0.52gをPGMEA21.3gに溶解させた溶液を3時間かけて滴下した。滴下開始から4時間後、ジメチル2,2‘-アゾビス2-メチルプロピオネート0.047gを追加し、85°Cでさらに2時間攪拌を続けた。反応溶液に、PGMEA115ml、メタノール153mlを加えた。そして、アセトニトリル614mlを攪拌しながら、反応液を滴下した。析出した結晶をろ過し、得られた結晶を減圧乾燥し、例示化合物P54を1.75g得た。得られた例示化合物P54の重量平均分子量Mwは8000、酸価は112mgKOH/gであった。<例示化合物P91の合成>例示化合物P515.0gとグリシジルメタクリレート0.47g、pメトキシフェノール5.5mgをPGMEA31.0gに溶解させた溶液を100°Cで5時間加熱攪拌した。次に、アセトニトリル350mlを攪拌しているところに、反応液を滴下した。析出した結晶をろ過し、得られた結晶を減圧乾燥し、例示化合物P91を3.59g得た。得られた例示化合物P91の重量平均分子量Mwは8000、酸価は110mgKOH/gであった。例示化合物P91の構造であることは、1H-NMRにより、グリシジルメタクリレートのエポキシ部位の消失と酸価測定によるグリシジルメタクリレート分の酸価減少により確認した。<例示化合物Q-1からQ-3の合成>100mL三口フラスコに、モノマーq-115.5g、メタクリル酸2.61g、ドデシルメルカプタン0.51g、プロピレングリコール1-モノメチルエーテル2-アセテート以下、PGMEAとも称する。46.6gを添加し、窒素雰囲気下で80°Cに加熱した。この溶液に、モノマーq-115.5g、メタクリル酸2.61g、ドデシルメルカプタン0.51g、2,2’-アゾビスイソ酪酸ジメチル商品名:V601、和光純薬工業株製0.58g、PGMEA46.6gの混合溶液を2時間かけて滴下した。その後3時間攪拌した後、90°Cに昇温し、2時間加熱攪拌した後、放冷してQ’-1のPGMEA溶液を得た。次に、メタクリル酸グリシジル1.85g、テトラブチルアンモニウムブロミド80mg、p-メトキシフェノール20mgを添加し、空気雰囲気下で、100°Cで15時間加熱し、メタクリル酸グリシジルが消失するのを確認した。冷却後、メタノール/イオン交換水=100mL/10mLの混合溶媒に滴下して再沈し、色素多量体Q-1を37.8g得た。GPC測定により確認した色素多量体Q-1の重量平均分子量Mwは、6,000であり、重量平均分子量/数平均分子量Mw/Mnの比は1.9であった。また、0.1N水酸化ナトリウム水溶液を用いた滴定により、酸価は0.90mmol/gであり、NMR測定により、色素多量体が含有する重合性基量は、色素多量体Q-11gに対し0.60mmolであることが確認された。樹脂Q-2樹脂Q-1のM=Zn及び樹脂Q-3樹脂Q-1のM=Mgに変更し、モノマーの仕込量を、表5に記載の仕込量にした以外は同様にして樹脂Q-2及び樹脂Q-3を合成した。<例示化合物Q-4及びQ-5の合成>メタクリル酸2-ヒドロキシエチル1.29g、モノマーq-49.40g、メタクリル酸2,3-ジヒドロキシエチル0.53g、1,2-ジヒドロキシプロピオン酸1.41g、イソホロン酸ジイソシアネート7.37gをPGMEA46.7gに加え、窒素雰囲気下中、80°Cに加熱した。次に、ネオスタンU-600日東化成株製20mgを加え、10時間加熱し、冷却することで色素多量体Q-4のPGMEA30質量溶液を得た。GPC測定より確認した色素多量体Q-4の重量平均分子量Mwは、7,500であり、重量平均分子量/数平均分子量Mw/Mnの比は2.9であった。また、0.1N水酸化ナトリウム水溶液を用いた滴定により、酸価は0.58mmol/gであり、NMR測定により色素多量体が含有する重合性基量は、色素多量体Q-41gに対し0.35mmolであることが確認された。例示化合物Q-4と同様に、例示化合物Q-5を得た。本発明における色素多量体の分子量は、重量平均分子量Mwで3000~30000の範囲、数平均分子量Mnで2000~20000の範囲であることが好ましい。より好ましくは、重量平均分子量Mwで4000~25000の範囲、数平均分子量Mnで2500~17000の範囲である。特に好ましくは、重量平均分子量Mwで5000~20000の範囲、数平均分子量Mnで3000~15000の範囲である。本発明の着色感放射線性組成物に用いる色素多量体は、カラーフィルタを製造する際の現像性の観点からは、特定重合体の重量平均分子量Mwは20000以下であることが好ましい。本発明の着色感放射線性組成物は、カラーフィルタ、インク材料特にUVインク材料、昇華感熱転写材料などに用いることができる。本発明における色素多量体がその構造中に含む、特定の構造を有する色素構造の特性によって、本発明の着色感放射線性組成物は、画素パターンが薄膜例えば、厚み1μm以下に形成される。したがって、本発明の着色感放射線性組成物は、2μm以下の微少サイズ基板法線方向からみた画素パターンの辺長が、例えば0.5~2.0μmの高精細さが求められ、良好な矩形の断面プロファイルが要求される固体撮像素子用のカラーフィルタの作製に特に好適である。本発明の着色感放射線性組成物においては、前記色素多量体を1種単独で用いてもよく、2種以上併用してもよい。本発明の着色感放射線性組成物中における前記色素多量体の含有量は、色素多量体の分子量及びモル吸光係数によって異なるが、着色感放射線性組成物の全固形分に対して、10質量~70質量が好ましく、10質量~50質量がより好ましく、15質量~30質量が最も好ましい。本発明の着色感放射線性組成物に用いる色素多量体は、以下の有機溶剤に溶解することが好ましい。有機溶剤としては、エステル類例えば、3-エトキシプロピオン酸メチル、3-エトキシプロピオン酸エチル、乳酸エチル、酢酸ブチル、3-メトキシプロピオン酸メチル等、エーテル類例えばメチルセロソルブアセテート、エチルセロソルブアセテート、プロピレングリコールモノメチルエーテル、プロピレングリコールモノメチルエーテルアセテート等、ケトン類メチルエチルケトン、シクロヘキサノン、2-ヘプタノン、3-ヘプタノン等、芳香族炭化水素類例えば、トルエン、キシレン等が挙げられ、これら溶剤に対し、1質量以上50質量以下溶解することが好ましく、より好ましくは5質量以上40質量以下、更に好ましくは10質量以上30質量以下溶解することが好ましい。この領域にあることで、本発明の着色感放射線性組成物は好適な塗布面状や、他色塗布後の溶出による濃度低下を低減するができるようになる。本発明の着色感放射線性組成物に用いる色素多量体のTgは50°C以上であることが好ましく、100°C以上であることがより好ましい。また、熱質量分析TGA測定による5質量減少温度が、120°C以上であることが好ましく、150°C以上であることがより好ましく、200°C以上であることが更に好ましい。この領域にあることで、本発明の着色感放射線性組成物は、加熱プロセスに起因する濃度変化を低減することができるようになる。本発明の着色感放射線性組成物に用いる色素多量体のモル吸光係数は、着色力の観点から、できるだけ高いほうが好ましい。また、最大吸収波長λmaxは、色純度向上の観点から、520nm~580nmが好ましく、530nm~570nmが更に好ましい。この領域にあることで、本発明の着色感放射線性組成物は、色再現性の良好なカラーフィルタを作製することができる。更に、色素多量体の450nmにおける吸光度に対し、最大吸収波長λmaxの吸光度が1、000倍以上であることが好ましく、10,000倍以上であることがより好ましく、100,000倍以上であることが更に好ましい。この比率がこの範囲にあることで、本発明の着色感放射線性組成物は、特に青色カラーフィルタを作製する場合に、より透過率の高いカラーフィルタを形成することができる。なお、最大吸収波長、及びモル吸光係数は、分光光度計cary5バリアン社製により測定されるものである。また、本発明の着色感放射線性組成物に用いる色素多量体は、前記色素多量体の最大吸収波長λmaxと単位重量あたりの吸光係数の好ましい範囲を同時に満たすことが更に好ましい。本発明の着色感放射線性組成物、及び該着色感放射線性組成物を用いたカラーフィルタには、本発明の効果を損なわない範囲で、本発明の前記色素構造以外の着色剤も併せて用いることができる。例えば、550nm~650nmに吸収極大を有するトリアリールメタン系の着色剤例えば、C.I.アシッドブルー7、C.I.アシッドブルー83、C.I.アシッドブルー90、C.I.ソルベントブルー38、C.I.アシッドバイオレット17、C.I.アシッドバイオレット49、C.I.アシッドグリーン3等、500nm~600nmに吸収極大を有するキサンテン系の色素、例えば、C.I.アシッドレッド289等を使用できる。前記トリアリールメタン系の着色剤の含有量は、本発明の効果を損なわない範囲で使用でき、本発明の着色感放射線性組成物の全固形分に対して、0.5質量~50質量であることが好ましい。また、青色フィルタアレイを作製するためには、前記色素構造を少なくとも1種とフタロシアニン系顔料を混合して用いることが好ましい。フタロシアニン系顔料本発明に用い得るフタロシアニン系顔料としては、フタロシアニン骨格を有する顔料であれば特に制限されるものではない。また、フタロシアニン系顔料に含まれる中心金属としては、フタロシアニン骨格を構成できる金属であればよく、特に限定されない。その中でも、中心金属としては、マグネシウム、チタン、鉄、コバルト、ニッケル、銅、亜鉛、アルミニウムが好ましく用いられる。具体的には、C.I.ピグメントブルー15、C.I.ピグメントブルー15:1、C.I.ピグメントブルー15:2、C.I.ピグメントブルー15:3、C.I.ピグメントブルー15:4、C.I.ピグメントブルー15:5、C.I.ピグメントブルー15:6、C.I.ピグメントブルー16、C.I.ピグメントブルー17:1、C.I.ピグメントブルー75、C.I.ピグメントブルー79、C.I.ピグメントグリーン7、C.I.ピグメントグリーン36、C.I.ピグメントグリーン37、C.I.ピグメントグリーン58、クロロアルミニウムフタロシアニン、ヒドロキシアルミニウムフタロシアニン、アルミニウムフタロシアニンオキシド、亜鉛フタロシアニンが挙げられる。中でも、耐光性と着色力との点から、C.I.ピグメントブルー15、C.I.ピグメントブルー15:6、ピグメントブルー15:1、C.I.ピグメントブルー15:2が好ましく、特に、C.I.ピグメントブルー15:6が好ましい。本発明におけるフタロシアニン系顔料の着色感放射線性組成物中における含有量は、着色感放射線性組成物の全固形分に対して、10質量~70質量が好ましく、20質量~60質量がより好ましく、35質量~50質量が最も好ましい。また、前記色素構造とフタロシアニン系顔料との含有比は、例えばジピロメテン金属錯体化合物との比で表すと、質量基準でフタロシアニン系顔料:ジピロメテン金属錯体化合物=100:5~100:100が好ましく、100:15~100:75がより好ましく、100:25~100:50が更に好ましい。-分散剤-本発明の着色感放射線性組成物は、顔料を含む場合、分散剤を含有することができる。本発明に用いうる顔料分散剤としては、高分子分散剤例えば、ポリアミドアミンとその塩、ポリカルボン酸とその塩、高分子量不飽和酸エステル、変性ポリウレタン、変性ポリエステル、変性ポリメタアクリレート、メタアクリル系共重合体、ナフタレンスルホン酸ホルマリン縮合物、及び、ポリオキシエチレンアルキルリン酸エステル、ポリオキシエチレンアルキルアミン、アルカノールアミン等の界面活性剤、及び、顔料誘導体等を挙げることができる。高分子分散剤は、その構造から更に直鎖状高分子、末端変性型高分子、グラフト型高分子、ブロック型高分子に分類することができる。顔料表面へのアンカー部位を有する末端変性型高分子としては、例えば、特開平3-112992号公報、特表2003-533455号公報等に記載の末端にりん酸基を有する高分子、特開2002-273191号公報等に記載の末端にスルホン酸基を有する高分子、特開平9-77994号公報等に記載の有機色素の部分骨格や複素環を有する高分子などが挙げられる。また、特開2007-277514号公報に記載の高分子末端に2個以上の顔料表面へのアンカー部位酸基、塩基性基、有機色素の部分骨格やヘテロ環等を導入した高分子も分散安定性に優れ好ましい。顔料表面へのアンカー部位を有するグラフト型高分子としては、例えば、ポリエステル系分散剤等が挙げられ、具体的には、特開昭54-37082号公報、特表平8-507960号公報、特開2009-258668号公報等に記載のポリ低級アルキレンイミンとポリエステルの反応生成物、特開平9-169821号公報等に記載のポリアリルアミンとポリエステルの反応生成物、特開平10-339949号公報、特開2004-37986号公報等に記載のマクロモノマーと、窒素原子モノマーとの共重合体、特開2003-238837号公報、特開2008-9426号公報、特開2008-81732号公報等に記載の有機色素の部分骨格や複素環を有するグラフト型高分子、特開2010-106268号公報等に記載のマクロモノマーと酸基含有モノマーの共重合体等が挙げられる。特に、特開2009-203462号公報に記載の塩基性基と酸性基を有する両性分散樹脂は、顔料分散物の分散性、分散安定性、及び顔料分散物を用いた着色感放射線性組成物が示す現像性の観点から特に好ましい。顔料表面へのアンカー部位を有するグラフト型高分子をラジカル重合で製造する際に用いるマクロモノマーとしては、公知のマクロモノマーを用いることができ、東亜合成株製のマクロモノマーAA-6末端基がメタクリロイル基であるポリメタクリル酸メチル、AS-6末端基がメタクリロイル基であるポリスチレン、AN-6S末端基がメタクリロイル基であるスチレンとアクリロニトリルの共重合体、AB-6末端基がメタクリロイル基であるポリアクリル酸ブチル、ダイセル化学工業株製のプラクセルFM5メタクリル酸2-ヒドロキシエチルのε-カプロラクトン5モル当量付加品、FA10Lアクリル酸2-ヒドロキシエチルのε-カプロラクトン10モル当量付加品、及び特開平2-272009号公報に記載のポリエステル系マクロモノマー等が挙げられる。これらの中でも、特に柔軟性且つ親溶剤性に優れるポリエステル系マクロモノマーが、顔料分散物の分散性、分散安定性、及び顔料分散物を用いた着色感放射線性組成物が示す現像性の観点から特に好ましく、更に、特開平2-272009号公報に記載のポリエステル系マクロモノマーで表されるポリエステル系マクロモノマーが最も好ましい。顔料表面へのアンカー部位を有するブロック型高分子としては、特開2003-49110号公報、特開2009-52010号公報等に記載のブロック型高分子が好ましい。本発明に用いうる顔料分散剤は、市販品としても入手可能であり、そのような具体例としては、楠木化成株式会社製DA-7301、BYKChemie社製Disperbyk-101ポリアミドアミン燐酸塩、107カルボン酸エステル、110酸基を含む共重合物、130ポリアミド、161、162、163、164、165、166、170高分子共重合物、BYK-P104、P105高分子量不飽和ポリカルボン酸、EFKA社製EFKA4047、4050~4010~4165ポリウレタン系、EFKA4330~4340ブロック共重合体、4400~4402変性ポリアクリレート、5010ポリエステルアミド、5765高分子量ポリカルボン酸塩、6220脂肪酸ポリエステル、6745フタロシアニン誘導体、6750アゾ顔料誘導体、味の素ファンテクノ社製アジスパーPB821、PB822、PB880、PB881、共栄社化学社製フローレンTG-710ウレタンオリゴマー、ポリフローNo.50E、No.300アクリル系共重合体、楠本化成社製ディスパロンKS-860、873SN、874、2150脂肪族多価カルボン酸、7004ポリエーテルエステル、DA-703-50、DA-705、DA-725、花王社製デモールRN、Nナフタレンスルホン酸ホルマリン重縮合物、MS、C、SN-B芳香族スルホン酸ホルマリン重縮合物、ホモゲノールL-18高分子ポリカルボン酸、エマルゲン920、930、935、985ポリオキシエチレンノニルフェニルエーテル、アセタミン86ステアリルアミンアセテート、日本ルーブリゾール株製ソルスパース5000フタロシアニン誘導体、22000アゾ顔料誘導体、13240ポリエステルアミン、3000、17000、27000末端部に機能部を有する高分子、24000、28000、32000、38500グラフト型高分子、日光ケミカル者製ニッコールT106ポリオキシエチレンソルビタンモノオレート、MYS-IEXポリオキシエチレンモノステアレート、川研ファインケミカル株製ヒノアクトT-8000E等、信越化学工業株製、オルガノシロキサンポリマーKP341、裕商株製W001:カチオン系界面活性剤、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤、W004、W005、W017等のアニオン系界面活性剤、森下産業株製EFKA-46、EFKA-47、EFKA-47EA、EFKAポリマー100、EFKAポリマー400、EFKAポリマー401、EFKAポリマー450、サンノプコ株製ディスパースエイド6、ディスパースエイド8、ディスパースエイド15、ディスパースエイド9100等の高分子分散剤、株ADEKA製アデカプルロニックL31、F38、L42、L44、L61、L64、F68、L72、P95、F77、P84、F87、P94、L101、P103、F108、L121、P-123、及び三洋化成株製イオネット商品名S-20等が挙げられる。これらの顔料分散剤は、単独で使用してもよく、2種以上を組み合わせて使用してもよい。本発明においては、特に、顔料誘導体と高分子分散剤とを組み合わせて使用することが好ましい。また、本発明の顔料分散剤は、前記顔料表面へのアンカー部位を有する末端変性型高分子、グラフト型高分子、ブロック型高分子と伴に、アルカリ可溶性樹脂と併用して用いても良い。アルカリ可溶性樹脂としては、メタアクリル酸共重合体、イタコン酸共重合体、クロトン酸共重合体、マレイン酸共重合体、部分エステル化マレイン酸共重合体等、並びに側鎖にカルボン酸を有する酸性セルロース誘導体、水酸基を有するポリマーに酸無水物を変性した樹脂が挙げられるが、特にメタアクリル酸共重合体が好ましい。また、特開平10-300922号公報に記載のN位置換マレイミドモノマー共重合体、特開2004-300204号公報に記載のエーテルダイマー共重合体、特開平7-319161号公報に記載の重合性基を含有するアルカリ可溶性樹脂も好ましい。着色感放射線性組成物における顔料分散剤の含有量としては、顔料100質量部に対して、1質量部~80質量部であることが好ましく、5質量部~70質量部がより好ましく、10質量部~60質量部であることが更に好ましい。具体的には、高分子分散剤を用いる場合であれば、その使用量としては、顔料100質量部に対して、質量換算で5部~100部の範囲が好ましく、10部~80部の範囲であることがより好ましい。また、顔料誘導体を併用する場合、顔料誘導体の使用量としては、顔料100質量部に対し、質量換算で1部~30部の範囲にあることが好ましく、3部~20部の範囲にあることがより好ましく、5部~15部の範囲にあることが特に好ましい。着色感放射線性組成物において、着色剤としての顔料を用い、顔料分散剤をさらに用いる場合、硬化感度、色濃度の観点から、着色剤及び分散剤の含有量の総和が、着色感放射線性組成物を構成する全固形分に対して50質量以上90質量以下であることが好ましく、55質量以上85質量以下であることがより好ましく、60質量以上80質量以下であることが更に好ましい。<B重合性化合物>本発明の着色感放射線性組成物は、重合性化合物を含有する。重合性化合物としては、具体的には、末端エチレン性不飽和結合を少なくとも1個、好ましくは2個以上有する化合物から選ばれる。中でも、4官能以上の多官能重合性化合物が好ましく、5官能以上の多官能重合性化合物がさらに好ましい。このような化合物群は当該産業分野において広く知られているものであり、本発明においてはこれらを特に限定なく用いることができる。これらは、例えば、モノマー、プレポリマー、すなわち2量体、3量体及びオリゴマー、又はそれらの混合物並びにそれらの多量体などの化学的形態のいずれであってもよい。本発明における重合性化合物は一種単独で用いてもよいし、2種以上を併用してもよい。より具体的には、モノマー及びそのプレポリマーの例としては、不飽和カルボン酸例えば、アクリル酸、メタクリル酸、イタコン酸、クロトン酸、イソクロトン酸、マレイン酸などやそのエステル類、アミド類、並びにこれらの多量体が挙げられ、好ましくは、不飽和カルボン酸と脂肪族多価アルコール化合物とのエステル、及び不飽和カルボン酸と脂肪族多価アミン化合物とのアミド類、並びにこれらの多量体である。また、ヒドロキシル基やアミノ基、メルカプト基等の求核性置換基を有する不飽和カルボン酸エステル或いはアミド類と、単官能若しくは多官能イソシアネート類或いはエポキシ類との付加反応物や、単官能若しくは多官能のカルボン酸との脱水縮合反応物等も好適に使用される。また、イソシアネート基やエポキシ基等の親電子性置換基を有する不飽和カルボン酸エステル或いはアミド類と、単官能若しくは多官能のアルコール類、アミン類、チオール類との付加反応物、更に、ハロゲン基やトシルオキシ基等の脱離性置換基を有する不飽和カルボン酸エステル或いはアミド類と、単官能若しくは多官能のアルコール類、アミン類、チオール類との置換反応物も好適である。また、別の例として、上記の不飽和カルボン酸の代わりに、不飽和ホスホン酸、スチレン等のビニルベンゼン誘導体、ビニルエーテル、アリルエーテル等に置き換えた化合物群を使用することも可能である。これらの具体的な化合物としては、特開2009-288705号公報の段落番号0095~0108に記載されている化合物を本発明においても好適に用いることができる。また、前記重合性化合物としては、少なくとも1個の付加重合可能なエチレン基を有する、常圧下で100°C以上の沸点を持つエチレン性不飽和基を持つ化合物も好ましい。その例としては、ポリエチレングリコールモノメタアクリレート、ポリプロピレングリコールモノメタアクリレート、フェノキシエチルメタアクリレート、等の単官能のアクリレートやメタアクリレート;ポリエチレングリコールジメタアクリレート、トリメチロールエタントリメタアクリレート、ネオペンチルグリコールジメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、ヘキサンジオールメタアクリレート、トリメチロールプロパントリアクリロイルオキシプロピルエーテル、トリアクリロイロキシエチルイソシアヌレート、グリセリンやトリメチロールエタン等の多官能アルコールにエチレンオキサイドやプロピレンオキサイドを付加させた後メタアクリレート化したもの、特公昭48-41708号公報、特公昭50-6034号公報、特開昭51-37193号公報に記載されているようなウレタンメタアクリレート類、特開昭48-64183号公報、特公昭49-43191号公報、特公昭52-30490号公報に記載されているポリエステルアクリレート類、エポキシ樹脂とメタアクリル酸との反応生成物であるエポキシアクリレート類等の多官能のアクリレートやメタアクリレート及びこれらの混合物を挙げることができる。多官能カルボン酸にグリシジルメタアクリレート等の環状エーテル基とエチレン性不飽和基を有する化合物を反応させ得られる多官能メタアクリレートなども挙げることができる。また、その他の好ましい重合性化合物として、特開2010160418号公報、特開2010129825号公報、特許第4364216号明細書等に記載される、フルオレン環を有し、エチレン性不飽和基を2官能以上有する化合物、カルド樹脂も使用することが可能である。また、常圧下で100°C以上の沸点を有し、少なくとも1個の付加重合可能なエチレン性不飽和基を持つ化合物としては、特開2008-292970号公報の段落番号[0254]~[0257]に記載の化合物も好適である。上記のほか、下記一般式MO-1~MO-5で表される、ラジカル重合性モノマーも好適に用いることができる。なお、式中、Tがオキシアルキレン基の場合には、炭素原子側の末端がRに結合する。前記一般式において、nは0~14であり、mは1~8である。一分子内に複数存在するR、T、は、各々同一であっても、異なっていてもよい。前記一般式MO-1~MO-5で表される重合性化合物の各々において、複数存在するRの少なくとも1つは、-OC=OCH=CH2、又は、-OC=OCCH3=CH2で表される基を表す。前記一般式MO-1~MO-5で表される重合性化合物の具体例としては、特開2007-269779号公報の段落番号0248~段落番号0251に記載されている化合物を本発明においても好適に用いることができる。また、特開平10-62986号公報において一般式1及び2としてその具体例と共に記載の前記多官能アルコールにエチレンオキサイドやプロピレンオキサイドを付加させた後にメタアクリレート化した化合物も、重合性化合物として用いることができる。中でも、重合性化合物としては、ジペンタエリスリトールトリアクリレート市販品としてはKAYARADD-330;日本化薬株式会社製、ジペンタエリスリトールテトラアクリレート市販品としてはKAYARADD-320;日本化薬株式会社製ジペンタエリスリトールペンタメタアクリレート市販品としてはKAYARADD-310;日本化薬株式会社製、ジペンタエリスリトールヘキサメタアクリレート市販品としてはKAYARADDPHA;日本化薬株式会社製、及びこれらのメタアクリロイル基がエチレングリコール、プロピレングリコール残基を介している構造が好ましい。これらのオリゴマータイプも使用できる。以下に好ましい重合性化合物の態様を示す。重合性化合物としては、多官能モノマーであって、カルボキシル基、スルホン酸基、リン酸基等の酸基を有していてもよい。エチレン性化合物が、上記のように混合物である場合のように未反応のカルボキシル基を有するものであれば、これをそのまま利用することができるが、必要において、上述のエチレン性化合物のヒドロキシル基に非芳香族カルボン酸無水物を反応させて酸基を導入してもよい。この場合、使用される非芳香族カルボン酸無水物の具体例としては、無水テトラヒドロフタル酸、アルキル化無水テトラヒドロフタル酸、無水ヘキサヒドロフタル酸、アルキル化無水ヘキサヒドロフタル酸、無水コハク酸、無水マレイン酸が挙げられる。本発明において、酸基を有するモノマーとしては、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能モノマーが好ましく、特に好ましくは、このエステルにおいて、脂肪族ポリヒドロキシ化合物がペンタエリスリトール及び/又はジペンタエリスリトールであるものである。市販品としては、例えば、東亞合成株式会社製の多塩基酸変性アクリルオリゴマーとして、M-510、M-520などが挙げられる。これらのモノマーは1種を単独で用いてもよいが、製造上、単一の化合物を用いることは難しいことから、2種以上を混合して用いてもよい。また、必要に応じてモノマーとして酸基を有しない多官能モノマーと酸基を有する多官能モノマーを併用してもよい。酸基を有する多官能モノマーの好ましい酸価としては、0.1mgKOH/g~40mgKOH/gであり、特に好ましくは5mgKOH/g~30mgKOH/gである。多官能モノマーの酸価が低すぎると現像溶解特性が落ち、高すぎると製造や取扱いが困難になり光重合性能が落ち、画素の表面平滑性等の硬化性が劣るものとなる。従って、異なる酸基の多官能モノマーを2種以上併用する場合、或いは酸基を有しない多官能モノマーを併用する場合、全体の多官能モノマーとしての酸基が上記範囲に入るように調整することが好ましい。また、重合性モノマーとして、カプロラクトン構造を有する多官能性単量体を含有することも好ましい態様である。カプロラクトン構造を有する多官能性単量体としては、その分子内にカプロラクトン構造を有する限り特に限定されるものではないが、例えば、トリメチロールエタン、ジトリメチロールエタン、トリメチロールプロパン、ジトリメチロールプロパン、ペンタエリスリトール、ジペンタエリスリトール、トリペンタエリスリトール、グリセリン、ジグリセロール、トリメチロールメラミン等の多価アルコールと、メタアクリル酸およびε-カプロラクトンをエステル化することにより得られる、ε-カプロラクトン変性多官能メタアクリレートを挙げることができる。なかでも下記一般式Z-1で表されるカプロラクトン構造を有する多官能性単量体が好ましい。一般式Z-1中、6個のRは全てが下記一般式Z-2で表される基であるか、または6個のRのうち1~5個が下記一般式Z-2で表される基であり、残余が下記一般式Z-3で表される基である。一般式Z-2中、R1は水素原子またはメチル基を示し、mは1または2の数を示し、は結合手であることを示す。一般式Z-3中、R1は水素原子またはメチル基を示し、は結合手であることを示す。このようなカプロラクトン構造を有する多官能性単量体は、例えば、日本化薬株からKAYARADDPCAシリーズとして市販されており、DPCA-20上記式1~3においてm=1、式2で表される基の数=2、R1が全て水素原子である化合物、DPCA-30同式、m=1、式2で表される基の数=3、R1が全て水素原子である化合物、DPCA-60同式、m=1、式2で表される基の数=6、R1が全て水素原子である化合物、DPCA-120同式においてm=2、式2で表される基の数=6、R1が全て水素原子である化合物等を挙げることができる。本発明において、カプロラクトン構造を有する多官能性単量体は、単独でまたは2種以上を混合して使用することができる。また、本発明における特定モノマーとしては、下記一般式Z-4又はZ-5で表される化合物の群から選択される少なくとも1種であることも好ましい。前記一般式Z-4及びZ-5中、Eは、各々独立に、-CH2yCH2O-、又は-CH2yCHCH3O-を表し、yは、各々独立に0~10の整数を表し、Xは、各々独立に、アクリロイル基、メタクリロイル基、水素原子、又はカルボキシル基を表す。前記一般式Z-4中、アクリロイル基及びメタクリロイル基の合計は3個又は4個であり、mは各々独立に0~10の整数を表し、各mの合計は0~40の整数である。但し、各mの合計が0の場合、Xのうちいずれか1つはカルボキシル基である。前記一般式ii中、アクリロイル基及びメタクリロイル基の合計は5個又は6個であり、nは各々独立に0~10の整数を表し、各nの合計は0~60の整数である。但し、各nの合計が0の場合、Xのうちいずれか1つはカルボキシル基である。前記一般式Z-4中、mは、0~6の整数が好ましく、0~4の整数がより好ましい。また、各mの合計は、2~40の整数が好ましく、2~16の整数がより好ましく、4~8の整数が特に好ましい。前記一般式Z-5中、nは、0~6の整数が好ましく、0~4の整数がより好ましい。また、各nの合計は、3~60の整数が好ましく、3~24の整数がより好ましく、6~12の整数が特に好ましい。また、一般式Z-4又は一般式Z-5中の-CH2yCH2O-又は-CH2yCHCH3O-は、酸素原子側の末端がXに結合する形態が好ましい。前記一般式Z-4又は一般式Z-5で表される化合物は1種単独で用いてもよいし、2種以上併用してもよい。特に、一般式iiにおいて、6個のX全てがアクリロイル基である形態が好ましい。また、一般式Z-4又は一般式Z-5で表される化合物の重合性化合物中における全含有量としては、20質量以上が好ましく、50質量以上がより好ましい。前記一般式Z-4又は一般式Z-5で表される化合物は、従来公知の工程である、ペンタエリスリト-ル又はジペンタエリスリト-ルにエチレンオキシド又はプロピレンオキシドを開環付加反応により開環骨格を結合する工程と、開環骨格の末端水酸基に、例えばメタアクリロイルクロライドを反応させてメタアクリロイル基を導入する工程と、から合成することができる。各工程は良く知られた工程であり、当業者は容易に一般式i又はiiで表される化合物を合成することができる。前記一般式Z-4又は一般式Z-5で表される化合物の中でも、ペンタエリスリトール誘導体及び/又はジペンタエリスリトール誘導体がより好ましい。具体的には、下記式a~fで表される化合物以下、例示化合物a~fともいう。が挙げられ、中でも、例示化合物a、b、e、fが好ましい。一般式Z-4、Z-5で表される重合性化合物の市販品としては、例えばサートマー社製のエチレンオキシ鎖を4個有する4官能アクリレートであるSR-494、日本化薬株式会社製のペンチレンオキシ鎖を6個有する6官能アクリレートであるDPCA-60、イソブチレンオキシ鎖を3個有する3官能アクリレートであるTPA-330などが挙げられる。また、重合性化合物としては、特公昭48-41708号公報、特開昭51-37193号公報、特公平2-32293号公報、特公平2-16765号公報に記載されているようなウレタンアクリレート類や、特公昭58-49860号公報、特公昭56-17654号公報、特公昭62-39417号公報、特公昭62-39418号公報記載のエチレンオキサイド系骨格を有するウレタン化合物類も好適である。更に、重合性化合物として、特開昭63-277653号公報、特開昭63-260909号公報、特開平1-105238号公報に記載される、分子内にアミノ構造やスルフィド構造を有する付加重合性化合物類を用いることによって、非常に感光スピードに優れた硬化性組成物を得ることができる。重合性化合物の市販品としては、ウレタンオリゴマーUAS-10、UAB-140山陽国策パルプ社製、UA-7200、サイクロマーPシリーズ、プラクセルCF200シリーズいずれもダイセル化学工業株式会社製、Ebecryl3800ダイセルユーシービー株式会社製などが挙げられる。これら重合性基を含有するアルカリ可溶性バインダーとしては、予めイソシアネート基とOH基を反応させ、未反応のイソシアネート基を1つ残し、かつメタアクリロイル基を含む化合物とカルボキシル基を含むアクリル樹脂との反応によって得られるウレタン変性した重合性二重結合含有アクリル樹脂、カルボキシル基を含むアクリル樹脂と分子内にエポキシ基及び重合性二重結合を共に有する化合物との反応によって得られる不飽和基含有アクリル樹脂、酸ペンダント型エポキシアクリレート樹脂、OH基を含むアクリル樹脂と重合性二重結合を有する2塩基酸無水物を反応させた重合性二重結合含有アクリル樹脂、OH基を含むアクリル樹脂とイソシアネートと重合性基を有する化合物を反応させた樹脂、特開2002229207号公報及び特開2003335814号公報に記載されるα位又はβ位にハロゲン原子或いはスルホネート基などの脱離基を有するエステル基を側鎖に有する樹脂を塩基性処理を行うことで得られる樹脂などが好ましい。アルカリ可溶性バインダーとしては、特に、ベンジルメタアクリレート/メタアクリル酸共重合体やベンジルメタアクリレート/メタアクリル酸/他のモノマーからなる多元共重合体が好適である。この他、2-ヒドロキシエチルメタクリレートを共重合したもの、特開平7-140654号公報に記載の2-ヒドロキシプロピルメタアクリレート/ポリスチレンマクロモノマー/ベンジルメタクリレート/メタクリル酸共重合体、2-ヒドロキシ-3-フェノキシプロピルアクリレート/ポリメチルメタクリレートマクロモノマー/ベンジルメタクリレート/メタクリル酸共重合体、2-ヒドロキシエチルメタクリレート/ポリスチレンマクロモノマー/メチルメタクリレート/メタクリル酸共重合体、2-ヒドロキシエチルメタクリレート/ポリスチレンマクロモノマー/ベンジルメタクレート/メタクリル酸共重合体などが挙げられ、特に好ましくはメタクリル酸ベンジル/メタクリル酸の共重合体等が挙げられる。本発明において好ましく用いられる具体例として以下のものが挙げられる。上記具体例の中では、耐熱性、耐溶剤性、色移り、色むらの観点より、J1、J3、J4、J5及びJ9が好ましく、J1、J3、J4がより好ましい。アルカリ可溶性バインダーの酸価としては好ましくは30mgKOH/g~200mgKOH/g、より好ましくは50mgKOH/g~150mgKOH/gであることが好ましく、70mgKOH/g~120mgKOH/gであることが最も好ましい。また、アルカリ可溶性バインダーの重量平均分子量Mwとしては、2,000~50,000が好ましく、5,000~30,000がさらに好ましく、7,000~20,000が最も好ましい。アルカリ可溶性バインダーの着色感放射線性組成物中における含有量としては、該組成物の全固形分に対して、1質量~15質量が好ましく、より好ましくは、2~12質量であり、特に好ましくは、3質量~10質量である。架橋剤本発明の着色感放射線性組成物に補足的に架橋剤を用い、着色感放射線性組成物を硬化させてなる着色硬化膜の硬度をより高めることもできる。架橋剤としては、架橋反応により膜硬化を行なえるものであれば、特に限定はなく、例えば、aエポキシ樹脂、bメチロール基、アルコキシメチル基、及びアシロキシメチル基から選ばれる少なくとも1つの置換基で置換された、メラミン化合物、グアナミン化合物、グリコールウリル化合物又はウレア化合物、cメチロール基、アルコキシメチル基、及びアシロキシメチル基から選ばれる少なくとも1つの置換基で置換された、フェノール化合物、ナフトール化合物又はヒドロキシアントラセン化合物、が挙げられる。中でも、多官能エポキシ樹脂が好ましい。架橋剤の具体例などの詳細については、特開2004-295116号公報の段落0134~0147の記載を参照することができる。重合禁止剤本発明の着色感放射線性組成物においては、該着色感放射線性組成物の製造中又は保存中において、重合性化合物の不要な熱重合を阻止するために、少量の重合禁止剤を添加することが望ましい。本発明に用いうる重合禁止剤としては、ハイドロキノン、p-メトキシフェノール、ジ-t-ブチル-p-クレゾール、ピロガロール、t-ブチルカテコール、ベンゾキノン、4,4’-チオビス3-メチル-6-t-ブチルフェノール、2,2’-メチレンビス4-メチル-6-t-ブチルフェノール、N-ニトロソフェニルヒドロキシアミン第一セリウム塩等が挙げられる。重合禁止剤の添加量は、全組成物の質量に対して、約0.01質量~約5質量が好ましい。界面活性剤本発明の着色感放射線性組成物には、塗布性をより向上させる観点から、各種の界面活性剤を添加してもよい。界面活性剤としては、フッ素系界面活性剤、ノニオン系界面活性剤、カチオン系界面活性剤、アニオン系界面活性剤、シリコーン系界面活性剤などの各種界面活性剤を使用できる。特に、本発明の着色感放射線性組成物は、フッ素系界面活性剤を含有することで、塗布液として調製したときの液特性特に、流動性がより向上することから、塗布厚の均一性や省液性をより改善することができる。即ち、フッ素系界面活性剤を含有する着色感放射線性組成物を適用した塗布液を用いて膜形成する場合においては、被塗布面と塗布液との界面張力を低下させることにより、被塗布面への濡れ性が改善され、被塗布面への塗布性が向上する。このため、少量の液量で数μm程度の薄膜を形成した場合であっても、厚みムラの小さい均一厚の膜形成をより好適に行える点で有効である。フッ素系界面活性剤中のフッ素含有率は、3質量~40質量が好適であり、より好ましくは5質量~30質量であり、特に好ましくは7質量~25質量である。フッ素含有率がこの範囲内であるフッ素系界面活性剤は、塗布膜の厚さの均一性や省液性の点で効果的であり、着色感放射線性組成物中における溶解性も良好である。フッ素系界面活性剤としては、例えば、メガファックF171、同F172、同F173、同F176、同F177、同F141、同F142、同F143、同F144、同R30、同F437、同F475、同F479、同F482、同F554、同F780、同F781以上、DIC株製、フロラードFC430、同FC431、同FC171以上、住友スリーエム株製、サーフロンS-382、同SC-101、同SC-103、同SC-104、同SC-105、同SC1068、同SC-381、同SC-383、同S393、同KH-40以上、旭硝子株製等が挙げられる。ノニオン系界面活性剤として具体的には、グリセロール、トリメチロールプロパン、トリメチロールエタン並びにそれらのエトキシレート及びプロポキシレート例えば、グリセロールプロポキシレート、グリセリンエトキシレート等、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステルBASF社製のプルロニックL10、L31、L61、L62、10R5、17R2、25R2、テトロニック304、701、704、901、904、150R1、ソルスパース20000日本ルーブリゾール株等が挙げられる。カチオン系界面活性剤として具体的には、フタロシアニン誘導体商品名:EFKA-745、森下産業株製、オルガノシロキサンポリマーKP341信越化学工業株製、メタアクリル酸系共重合体ポリフローNo.75、No.90、No.95共栄社化学株製、W001裕商株製等が挙げられる。アニオン系界面活性剤として具体的には、W004、W005、W017裕商株社製等が挙げられる。シリコーン系界面活性剤としては、例えば、東レダウコーニング株製トーレシリコーンDC3PA、トーレシリコーンSH7PA、トーレシリコーンDC11PA,トーレシリコーンSH21PA,トーレシリコーンSH28PA、トーレシリコーンSH29PA、トーレシリコーンSH30PA、トーレシリコーンSH8400、モメンティブパフォーマンスマテリアルズ社製TSF-4440、TSF-4300、TSF-4445、TSF-4460、TSF-4452、信越シリコーン株式会社製KP341、KF6001、KF6002、ビックケミー社製BYK307、BYK323、BYK330等が挙げられる。界面活性剤は、1種のみを用いてもよいし、2種類以上を組み合わせてもよい。界面活性剤の添加量は、着色感放射線性組成物の全質量に対して、0.001質量~2.0質量が好ましく、より好ましくは0.005質量~1.0質量である。その他の添加物着色感放射線性組成物には、必要に応じて、各種添加物、例えば、充填剤、密着促進剤、酸化防止剤、紫外線吸収剤、凝集防止剤等を配合することができる。これらの添加物としては、特開2004-295116号公報の段落0155~0156に記載のものを挙げることができる。本発明の着色感放射線性組成物においては、特開2004-295116号公報の段落0078に記載の増感剤や光安定剤、同公報の段落0081に記載の熱重合防止剤を含有することができる。有機カルボン酸、有機カルボン酸無水物本発明の着色感放射線性組成物は、分子量1000以下の有機カルボン酸、及び/又は有機カルボン酸無水物を含有していてもよい。有機カルボン酸化合物としては、具体的には、脂肪族カルボン酸または芳香族カルボン酸が挙げられる。脂肪族カルボン酸としては、例えば、ギ酸、酢酸、プロピオン酸、酪酸、吉草酸、ピバル酸、カプロン酸、グリコール酸、アクリル酸、メタクリル酸等のモノカルボン酸、シュウ酸、マロン酸、コハク酸、グルタル酸、アジピン酸、ピメリン酸、シクロヘキサンジカルボン酸、シクロヘキセンジカルボン酸、イタコン酸、シトラコン酸、マレイン酸、フマル酸等のジカルボン酸、トリカルバリル酸、アコニット酸等のトリカルボン酸等が挙げられる。また、芳香族カルボン酸としては、例えば、安息香酸、フタル酸等のフェニル基に直接カルボキシル基が結合したカルボン酸、およびフェニル基から炭素結合を介してカルボキシル基が結合したカルボン酸類が挙げられる。これらの中では、特に分子量600以下、とりわけ分子量50~500のもの、具体的には、例えば、マレイン酸、マロン酸、コハク酸、イタコン酸が好ましい。有機カルボン酸無水物としては、例えば、脂肪族カルボン酸無水物、芳香族カルボン酸無水物が挙げられ、具体的には、例えば、無水酢酸、無水トリクロロ酢酸、無水トリフルオロ酢酸、無水テトラヒドロフタル酸、無水コハク酸、無水マレイン酸、無水シトラコン酸、無水イタコン酸、無水グルタル酸、無水1,2-シクロヘキセンジカルボン酸、無水n-オクタデシルコハク酸、無水5-ノルボルネン-2,3-ジカルボン酸等の脂肪族カルボン酸無水物が挙げられる。芳香族カルボン酸無水物としては、例えば、無水フタル酸、トリメリット酸無水物、ピロメリット酸無水物、無水ナフタル酸等が挙げられる。これらの中では、特に分子量600以下、とりわけ分子量50~500のもの、具体的には、例えば、無水マレイン酸、無水コハク酸、無水シトラコン酸、無水イタコン酸が好ましい。これらの有機カルボン酸及び/又は有機カルボン酸無水物の添加量は、通常、全固形分中0.01~10重量、好ましくは0.03~5重量、より好ましくは0.05~3重量の範囲である。これら分子量1000以下の有機カルボン酸、及び/又は有機カルボン酸無水物を添加することによって、高いパターン密着性を保ちながら、着色感放射線性組成物の未溶解物の残存をより一層低減することが可能である。着色感放射線性組成物の調製方法本発明の着色感放射線性組成物は、前述の成分を混合することで調製される。なお、着色感放射線性組成物の調製に際しては、着色感放射線性組成物を構成する各成分を一括配合してもよいし、各成分を溶剤に溶解分散した後に逐次配合してもよい。また、配合する際の投入順序や作業条件は特に制約を受けない。例えば、全成分を同時に溶剤に溶解分散して組成物を調製してもよいし、必要に応じては、各成分を適宜2つ以上の溶液分散液としておいて、使用時塗布時にこれらを混合して組成物として調製してもよい。本発明の着色感放射線性組成物は、異物の除去や欠陥の低減などの目的で、フィルタで濾過することが好ましい。従来からろ過用途等に用いられているものであれば特に限定されることなく用いることができる。例えば、PTFEポリテトラフルオロエチレン等のフッ素樹脂、ナイロン-6、ナイロン-6,6等のポリアミド系樹脂、ポリエチレン、ポリプロピレンPP等のポリオレフィン樹脂高密度、超高分子量を含む等によるフィルタが挙げられる。これら素材の中でもポリプロピレン高密度ポリプロピレンを含むが好ましい。フィルタの孔径は、0.01~7.0μm程度が適しており、好ましくは0.01~3.0μm程度、さらに好ましくは0.05~0.5μm程度である。この範囲とすることにより、後工程において均一及び平滑な着色感放射線性組成物の調製を阻害する、微細な異物を確実に除去することが可能となる。フィルタを使用する際、異なるフィルタを組み合わせてもよい。その際、第1のフィルタでのフィルタリングは、1回のみでもよいし、2回以上行ってもよい。また、上述した範囲内で異なる孔径の第1のフィルタを組み合わせてもよい。ここでの孔径は、フィルタメーカーの公称値を参照することができる。市販のフィルタとしては、例えば、日本ポール株式会社、アドバンテック東洋株式会社、日本インテグリス株式会社旧日本マイクロリス株式会社又は株式会社キッツマイクロフィルタ等が提供する各種フィルタの中から選択することができる。第2のフィルタは、上述した第1のフィルタと同様の材料等で形成されたものを使用することができる。例えば、第1のフィルタでのフィルタリングは、分散液のみで行い、他の成分を混合した後で、第2のフィルタリングを行ってもよい。本発明の着色感放射線性組成物は、保存安定性に優れ、更に、耐熱性に優れた着色硬化膜を形成することができるため、液晶表示装置LCDや固体撮像素子例えば、CCD、CMOS等に用いられるカラーフィルタなどの着色画素形成用として、また、印刷インキ、インクジェットインキ、及び塗料などの作製用途として好適に用いることができる。特に、CCD、及びCMOS等の固体撮像素子用の着色画素形成用として好適に用いることができる。≪カラーフィルタ及びその製造方法≫次に、本発明におけるカラーフィルタについて、その製造方法を通じて詳述する。なお、本発明におけるカラーフィルタは、本発明の着色感放射線性組成物を用いてなる着色硬化膜を有しており、当該着色硬化膜の膜厚は1.0μm以下であることが好ましく、0.1μm~0.9μmであることがより好ましく、0.2μm~0.8μmであることがさらに好ましい。膜厚を、1.0μm以下とすることにより、高解像性、高密着性を得られるため、好ましい。本発明におけるカラーフィルタの製造方法においては、既述の本発明の着色感放射線性組成物が用いられる。本発明の着色感放射線性組成物を用いることで、現像性に優れると共に感度よく良好な高度の硬度が得られるので、形状良好で高解像度の微細なパターンで構成されたカラーフィルタを簡易に作製することができる。本発明におけるカラーフィルタの製造方法は、本発明の着色感放射線性組成物を支持体上に塗布後、パターン露光し、現像してパターンを形成する工程を設けて構成したものである。具体的には、本発明の着色感放射線性組成物を支持体上に回転塗布、流延塗布、ロール塗布等の塗布方法により塗布して着色感放射線性組成物層を形成し、該層を所定のマスクパターンを介して露光し、現像液で現像することでネガ型の着色パターンを形成することによって好適に作製することができる画像形成工程。また、必要により、形成された着色パターンを加熱及び/又は露光により硬化する硬化工程を含んでいてもよい。カラーフィルタの作製においては、前記画像形成工程及び必要により硬化工程を所望の色相数だけ繰り返すことにより、所望の色相よりなるカラーフィルタを作製することができる。この際に使用される光若しくは放射線としては、特にg線、h線、i線等の紫外線が好ましく用いられる。前記支持体としては、例えば、液晶表示装置等に用いられる無アルカリガラス、ソーダガラス、パイレックス登録商標ガラス、石英ガラス及びこれらに透明導電膜を付着させたものや、固体撮像素子CCDやCMOS等に用いられる光電変換素子基板が挙げられる。これらの基板は、各画素を隔離するブラックストライプが形成されている場合もある。また、これらの基板上には、必要により、上部の層との密着改良、物質の拡散防止あるいは基板表面の平坦化のために下塗り層を設けてもよい。前記現像液としては、本発明の着色感放射線性組成物未硬化部を溶解する一方、照射された硬化部を溶解しない組成よりなるものであればいかなるものも用いることができる。具体的には、種々の有機溶剤の組み合わせやアルカリ性の水溶液を用いることができる。前記有機溶剤としては、本発明の着色感放射線性組成物を調製する際に使用される前述の有機溶剤が挙げられる。前記アルカリ性の水溶液としては、例えば、水酸化ナトリウム、水酸化カリウム、炭酸ナトリウム,硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、1,8-ジアザビシクロ-5.4.0-7-ウンデセン等のアルカリ性化合物を、濃度が0.001質量~10質量、好ましくは0.01質量~1質量となるように溶解してなるアルカリ性水溶液が好適である。なお、このようなアルカリ性水溶液からなる現像液を使用した場合は、一般に現像後水で洗浄する。本発明におけるカラーフィルタは、液晶表示装置やCCD、CMOS等の固体撮像素子に用いることができ、特に100万画素を超えるような高解像度のCCD素子やCMOS等に好適である。本発明のカラーフィルタは、例えば、CCD、CMOSを構成する各画素の受光部と集光するためのマイクロレンズとの間に配置されるカラーフィルタとして用いることができる。≪固体撮像素子≫-固体撮像素子用カラーフィルタ及びその製造方法-本発明の固体撮像素子用カラーフィルタの製造方法は、支持体上に、既述の本発明の着色感放射線性組成物を付与して着色感放射線性組成物層を形成する工程以下、着色感放射線性組成物層形成工程ともいうと、前記着色感放射線性組成物層を、マスクを介して露光する工程以下、露光工程ともいうと、露光後の着色感放射線性組成物層を現像して着色パターン以下、着色画素ともいうを形成する工程以下、現像工程ともいうと、を含む。また、本発明の固体撮像素子用カラーフィルタは、本発明の固体撮像素子用カラーフィルタの製造方法によって製造されたものである。本発明の固体撮像素子用カラーフィルタは、本発明の固体撮像素子用カラーフィルタの製造方法によって製造された赤色パターン赤色画素を少なくとも有していればよい。本発明の固体撮像素子用カラーフィルタの具体的形態としては、例えば、前記赤色パターンと他の着色パターンとを組み合わせた多色のカラーフィルタの形態例えば、前記赤色パターン、青色パターン、及び緑色パターンを少なくとも有する3色以上のカラーフィルタが好適である。以下、固体撮像素子用カラーフィルタを単にカラーフィルタということがある。<着色感放射線性組成物層形成工程>着色感放射線性組成物層形成工程では、支持体上に、本発明の着色感放射線性組成物を付与して着色感放射線性組成物層を形成する。本工程に用いうる支持体としては、例えば、基板例えば、シリコン基板上にCCDChargeCoupledDeviceやCMOSComplementaryMetal-OxideSemiconductor等の撮像素子受光素子が設けられた固体撮像素子用基板を用いることができる。本発明における着色パターンは、固体撮像素子用基板の撮像素子形成面側おもて面に形成されてもよいし、撮像素子非形成面側裏面に形成されてもよい。固体撮像素子における着色画素の間や、固体撮像素子用基板の裏面には、遮光膜が設けられていてもよい。また、支持体上には、必要により、上部の層との密着改良、物質の拡散防止或いは基板表面の平坦化のために下塗り層を設けてもよい。支持体上への本発明の着色感放射線性組成物の付与方法としては、スリット塗布、インクジェット法、回転塗布、流延塗布、ロール塗布、スクリーン印刷法等の各種の塗布方法を適用することができる。支持体上に塗布された着色感放射線性組成物層の乾燥プリベークは、ホットプレート、オーブン等で50°C~140°Cの温度で10秒~300秒で行うことができる。<露光工程>露光工程では、着色感放射線性組成物層形成工程において形成された着色感放射線性組成物層を、例えば、ステッパー等の露光装置を用い、所定のマスクパターンを有するマスクを介してパターン露光する。露光に際して用いることができる放射線光としては、特に、g線、i線等の紫外線が好ましく特に好ましくはi線用いられる。照射量露光量は30mJ/cm2~1500mJ/cm2が好ましく50mJ/cm2~1000mJ/cm2がより好ましく、80mJ/cm2~500mJ/cm2が最も好ましい。<現像工程>次いでアルカリ現像処理を行うことにより、露光工程における光未照射部分の着色感放射線性組成物層がアルカリ水溶液に溶出し、光硬化した部分だけが残る。現像液としては、下地の撮像素子や回路などにダメージを起さない、有機アルカリ現像液が望ましい。現像温度としては通常20°C~30°Cであり、現像時間は従来は20秒~90秒であった。より残渣を除去するため、近年では120秒~180秒実施する場合もある。さらには、より残渣除去性を向上するため、現像液を60秒ごとに振り切り、さらに新たに現像液を供給する工程を数回繰り返す場合もある。現像液に用いるアルカリ剤としては、例えば、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、1,8-ジアザビシクロ-[5、4、0]-7-ウンデセンなどの有機アルカリ性化合物が挙げられ、これらのアルカリ剤を濃度が0.001質量~10質量、好ましくは0.01質量~1質量となるように純水で希釈したアルカリ性水溶液が現像液として好ましく使用される。なお、現像液には無機アルカリを用いてもよく、無機アルカリとしては、例えば、水酸化ナトリウム、水酸化カリウム、炭酸ナトリウム、炭酸水素ナトリウム、硅酸ナトリウム、メタ硅酸ナトリウムなどが好ましい。なお、このようなアルカリ性水溶液からなる現像液を使用した場合には、一般に現像後純水で洗浄リンスする。次いで、乾燥を施した後に加熱処理ポストベークを行うことが好ましい。多色の着色パターンを形成するのであれば、各色ごとに前記工程を順次繰り返して硬化皮膜を製造することができる。これによりカラーフィルタが得られる。ポストベークは、硬化を完全なものとするための現像後の加熱処理であり、通常100°C~240°C、好ましくは200°C~240°Cの熱硬化処理を行う。このポストベーク処理は、現像後の塗布膜を、上記条件になるようにホットプレートやコンベクションオーブン熱風循環式乾燥機、高周波加熱機等の加熱手段を用いて、連続式あるいはバッチ式で行うことができる。なお、本発明の製造方法は、必要に応じ、上記以外の工程として、固体撮像素子用カラーフィルタの製造方法として公知の工程を有していてもよい。例えば、上述した、着色感放射線性組成物層形成工程、露光工程、及び現像工程を行った後に、必要により、形成された着色パターンを加熱及び/又は露光により硬化する硬化工程を含んでいてもよい。また、本発明に係る着色感放射線性組成物を用いる場合、例えば、塗布装置吐出部のノズルや配管部の目詰まりや塗布機内への着色感放射線性組成物や顔料の付着沈降乾燥による汚染等が生じる場合がある。そこで、本発明の着色感放射線性組成物によってもたらされた汚染を効率よく洗浄するためには、前掲の本組成物に関する溶剤を洗浄液として用いることが好ましい。また、特開平7-128867号公報、特開平7-146562号公報、特開平8-278637号公報、特開2000-273370号公報、特開2006-85140号公報、特開2006-291191号公報、特開2007-2101号公報、特開2007-2102号公報、特開2007-281523号公報などに記載の洗浄液も本発明に係る着色感放射線性組成物の洗浄除去として好適に用いることができる。上記のうち、アルキレングリコールモノアルキルエーテルカルボキシレート及びアルキレングリコールモノアルキルエーテルが好ましい。これら溶媒は、単独で用いても2種以上を混合して用いてもよい。2種以上を混合する場合、水酸基を有する溶剤と水酸基を有しない溶剤とを混合することが好ましい。水酸基を有する溶剤と水酸基を有しない溶剤との質量比は、1/99~99/1、好ましくは10/90~90/10、更に好ましくは20/80~80/20である。プロピレングリコールモノメチルエーテルアセテートPGMEAとプロピレングリコールモノメチルエーテルPGMEの混合溶剤で、その比率が60/40であることが特に好ましい。なお、汚染物に対する洗浄液の浸透性を向上させるために、洗浄液には前掲の本組成物に関する界面活性剤を添加してもよい。本発明の固体撮像素子用カラーフィルタは、本発明の着色感放射線性組成物を用いているため、剥がれ欠陥及び残渣欠陥が少なく、また、着色パターンの耐熱性に優れている。また、一般式1で表されるアゾ顔料を用いて形成されているため、赤色としての分光特性に優れる。本発明の固体撮像素子用カラーフィルタは、CCD、CMOS等の固体撮像素子に好適に用いることができ、特に100万画素を超えるような高解像度のCCDやCMOS等に好適である。本発明の固体撮像素子用カラーフィルタは、例えば、CCD又はCMOSを構成する各画素の受光部と、集光するためのマイクロレンズと、の間に配置されるカラーフィルタとして用いることができる。固体撮像素子用カラーフィルタにおける着色パターン着色画素の膜厚としては、2.0μm以下が好ましく、1.0μm以下がより好ましい。また、着色パターン着色画素のサイズパターン幅としては、2.5μm以下が好ましく、2.0μm以下がより好ましく、1.7μm以下が特に好ましい。-固体撮像素子-本発明における固体撮像素子は、既述の本発明の固体撮像素子用カラーフィルタを備える。本発明における固体撮像素子の構成としては、本発明における固体撮像素子用カラーフィルタが備えられた構成であり、固体撮像素子として機能する構成であれば特に限定はないが、例えば、以下のような構成が挙げられる。支持体上に、固体撮像素子CCDイメージセンサー、CMOSイメージセンサー、等の受光エリアを構成する複数のフォトダイオード及びポリシリコン等からなる転送電極を有し、前記フォトダイオード及び前記転送電極上にフォトダイオードの受光部のみ開口したタングステン等からなる遮光膜を有し、遮光膜上に遮光膜全面及びフォトダイオード受光部を覆うように形成された窒化シリコン等からなるデバイス保護膜を有し、前記デバイス保護膜上に、本発明の固体撮像素子用カラーフィルタを有する構成である。更に、前記デバイス保護層上であってカラーフィルタの下支持体に近い側に集光手段例えば、マイクロレンズ等。以下同じを有する構成や、カラーフィルタ上に集光手段を有する構成等であってもよい。≪液晶表示装置≫本発明におけるカラーフィルタは、前記固体撮像素子のみならず液晶表示装置に用いることができ、特に液晶表示装置の用途に好適である。液晶表示装置に用いた場合、分光特性及び耐熱性に優れた金属錯体色素を着色剤として含有しながらも、比抵抗の低下に伴う液晶分子の配向不良が少なく、表示画像の色合いが良好で表示特性に優れる。このため、本発明のカラーフィルタを備えた液晶表示装置は、表示画像の色合いが良好で表示特性に優れた高画質画像を表示することができる。表示装置の定義や各表示装置の詳細については、例えば電子ディスプレイデバイス佐々木昭夫著、株工業調査会1990年発行、ディスプレイデバイス伊吹順章著、産業図書株平成元年発行などに記載されている。また、液晶表示装置については、例えば次世代液晶ディスプレイ技術内田龍男編集、株工業調査会1994年発行に記載されている。本発明が適用できる液晶表示装置に特に制限はなく、例えば、上記の次世代液晶ディスプレイ技術に記載されている色々な方式の液晶表示装置に適用できる。本発明におけるカラーフィルタは、カラーTFT方式の液晶表示装置に用いてもよい。カラーTFT方式の液晶表示装置については、例えばカラーTFT液晶ディスプレイ共立出版株1996年発行に記載されている。更に、本発明はIPSなどの横電界駆動方式、MVAなどの画素分割方式などの視野角が拡大された液晶表示装置や、STN、TN、VA、OCS、FFS、及びR-OCB等にも適用できる。また、本発明におけるカラーフィルタは、明るく高精細なCOAColorfilterOnArray方式にも供することが可能である。COA方式の液晶表示装置にあっては、カラーフィルタ層に対する要求特性は、前述のような通常の要求特性に加えて、層間絶縁膜に対する要求特性、すなわち低誘電率及び剥離液耐性が必要とされることがある。本発明のカラーフィルタにおいては、色相に優れた染料多量体を用いることから、色純度、光透過性などが良好で着色パターン画素の色合いに優れるので、解像度が高く長期耐久性に優れたCOA方式の液晶表示装置を提供することができる。なお、低誘電率の要求特性を満足するためには、カラーフィルタ層の上に樹脂被膜を設けてもよい。これらの画像表示方式については、例えば、EL、PDP、LCDディスプレイ-技術と市場の最新動向-東レリサーチセンター調査研究部門2001年発行の43ページなどに記載されている。本発明におけるカラーフィルタを備えた液晶表示装置は、本発明におけるカラーフィルタ以外に、電極基板、偏光フィルム、位相差フィルム、バックライト、スペーサ、視野角保障フィルムなど様々な部材から構成される。本発明のカラーフィルタは、これらの公知の部材で構成される液晶表示装置に適用することができる。これらの部材については、例えば、94液晶ディスプレイ周辺材料ケミカルズの市場島健太郎株シーエムシー1994年発行、2003液晶関連市場の現状と将来展望下巻表良吉株富士キメラ総研、2003年発行に記載されている。バックライトに関しては、SIDmeetingDigest13802005AKonnoetalや、月刊ディスプレイ2005年12月号の18~24ページ島康裕、同25~30ページ八木隆明などに記載されている。本発明におけるカラーフィルタを液晶表示装置に用いると、従来公知の冷陰極管の三波長管と組み合わせたときに高いコントラストを実現できるが、更に、赤、緑、青のLED光源RGB-LEDをバックライトとすることによって輝度が高く、また、色純度の高い色再現性の良好な液晶表示装置を提供することができる。以上述べたように、本発明によれば、ジピロメテン系化合物と金属若しくは金属化合物とから得られるジピロメテン系金属錯体化合物及びその互変異性体を色素部位の部分構造として含む色素多量体を含有する、分光特性、耐熱性に優れた色補正用の赤~紫色色素が得られる。さらに、カラーフィルタ作製プロセスにおける混色、即ち、形成される着色硬化膜が、耐溶剤性や熱硬化工程における色移りに対して優れた耐性を有する、着色感放射線性組成物が得られる。このため、従来の色補正用染料を用いたカラーレジストで達成できなかった課題が解決され、固体撮像素子や表示用装置例えば、液晶表示装置や有機EL表示装置などに用いられるカラーフィルタに特に有用である。以下、本発明を実施例により更に具体的に説明するが、本発明はその主旨を越えない限り、以下の実施例に限定されるものではない。なお、特に断りのない限り、部及びは質量基準である。<着色感放射線性組成物を用いた着色パターンの形成>[実施例1]1レジスト溶液Aの調製ネガ型下記の成分を混合して溶解し、レジスト溶液Aを調製した。プロピレングリコールモノメチルエーテルアセテート以下、PGMEAと称する。5.20部シクロヘキサノン以下、CyHと称する。52.60部バインダー30.50部メタクリル酸ベンジル/メタクリル酸/メタクリル酸-2-ヒドロキシエチル共重合体、モル比=60:20:20、重量平均分子量30200ポリスチレン換算、41CyH溶液ジペンタエリスリトールヘキサアクリレートKAYARADDPHA;日本化薬株式会社製10.20部重合禁止剤p-メトキシフェノール0.006部フッ素系界面活性剤DIC株製F-4750.80部光重合開始剤:4-ベンズオキソラン-2,6-ビストリクロロメチル-s-トリアジンみどり化学株製TAZ-1070.58部2下塗り層付ガラス基板の作製ガラス基板コーニング社製1737を0.5NaOH水で超音波洗浄した後、水洗、脱水ベーク200°C/20分を行った。次いで、上記1で得たレジスト溶液Aを洗浄したガラス基板上に乾燥後の膜厚が2μmになるようにスピンコーターを用いて塗布し、220°Cで1時間加熱乾燥させて、下塗り層付ガラス基板を調製した。3着色感放射線性組成物の調製まず、C.I.PigmentBlue15:6分散液を下記により調整した。C.I.PigmentBlue15:6を11.5部平均一次粒子径55nm、及び顔料分散剤BYK-161BYK社製を3.5部、PGMEA85部からなる混合液を、ビーズミルジルコニアビーズ0.3mm径により3時間混合分散して、顔料分散液を調製した。その後さらに、減圧機構付き高圧分散機NANO300010日本ビーイーイー株製を用いて、2000kg/cm3の圧力下で流量500g/minとして分散処理を行なった。この分散処理を10回繰り返し、顔料分散液を得た。顔料分散液について、顔料の平均1次粒子径を動的光散乱法MicrotracNanotracUPA-EX150日機装社製により測定したところ、25nmであった。次いで、下記の各成分を混合して、着色感放射線性組成物を得た。D有機溶剤:CyH1.133部Eバインダー樹脂:J11.009部フッ素系界面活性剤DIC社製F475、1CyH溶液0.125部C光重合開始剤:IRUGACUREOXE01BASF社製0.087部A色素多量体:例示化合物P-510.183部PigmentBlue15:6分散液2.418部固形分濃度17.70、顔料濃度11.80界面活性剤:グリセロールプロポキシレート1CyH溶液0.048部B重合性化合物:ジペンタエリスリトールヘキサアクリレートKAYARADDPHA;日本化薬株式会社製0.225部なお、上記I-5は、C光重合開始剤の項で述べたC-5である。4着色感放射線性組成物の露光現像画像形成上記3で得た着色感放射線性組成物を、上記2で得た下塗り層付ガラス基板の下塗り層の上に乾燥後の膜厚が0.6μmになるようにスピンコーターを用いて塗布し、100°Cで120秒間プリベークした。次いで、露光装置UX3100-SRウシオ電機株製を使用して、塗布膜に365nmの波長で線幅2μmのマスクを通して、200mJ/cm2の露光量で照射した。露光後、現像液CD-2000富士フイルムエレクトロニクスマテリアルズ株製を使用して、25°C40秒間の条件で現像した。その後、流水で30秒間リンスした後、スプレー乾燥した。その後、200°Cで15分間ポストベークを行った。5単色カラーフィルタの作製上記3で得た着色感放射線性組成物を、上記2で得た下塗り層付ガラス基板の下塗り層の上に乾燥後の膜厚が1μmになるようにスピンコーターを用いて塗布し、100°Cで120秒間プリベークし、着色硬化膜を形成した。この着色硬化膜に対して、7.0μmの正方ピクセルが基板上の4mm×3mmの領域に配列されたマスクパターンを介してi線ステッパーキャノン株製FPA-3000i5により、200[mJ/cm2]の露光量、照度1200mW/cm2積分照射照度で露光した。露光後、現像液富士フイルムエレクトロニクスマテリアルズ株製CD-2000、60を用いて23°Cで60秒間、パドル現像し、パターンを形成した。次いで、流水で20秒間リンスした後、スプレー乾燥させた。その後、現像工程後の紫外線照射工程として、パターンが形成されたガラス基板全体に、高圧水銀灯ウシオ電機株UMA-802-HC552FFALを用いて10000[mJ/cm2]の紫外線を照射した。照射後、220°Cで300秒間、ホットプレートでポストベーク処理し、ガラス基板上に着色パターンを形成した。なお、高圧水銀灯からの照射光に含まれる275nm以下の波長光は、10である。6評価着色感放射線性組成物を用いて下塗り層付きガラス基板上に塗設された塗布膜の耐熱性、耐溶剤性、色ムラを下記のようにして評価した。評価結果は下記表1に示す。耐熱性上記4で得た着色感放射線性組成物が塗布されたガラス基板を、該基板面で接するように200°Cのホットプレートに載置して1時間加熱した後、色度計MCPD-1000大塚電子株製にて、加熱前後での色差ΔEab値を測定して熱堅牢性を評価する指標とし、下記判定基準に従って評価した。ΔEab値は、値の小さい方が、耐熱性が良好なことを示す。なお、ΔEab値は、CIE1976L,a,b空間表色系による以下の色差公式から求められる値である日本色彩学会編新編色彩科学ハンドブック昭和60年p.266。ΔEab={ΔL2Δa2Δb2}1/2なお、ΔEab値が、3未満であれば好ましく、ΔEab値が5より高い場合には、実用化上問題となる。耐溶剤性上記4で得たポストベーク後の各種塗膜の分光を測定した分光A。この塗膜に対し、この上に上記1で得たレジスト溶液Aを膜厚1μmとなるように塗布しプリベークを行った後、CD-2000富士フイルムエレクトロニクスマテリアルズ株製現像液を使用して23°C120秒間の条件で現像を行い、再度分光を測定した分光B。この分光A、Bの差より色素残存率を算出し、これを、耐溶剤性を評価する指標とした。この数値は100に近いほど耐溶剤性に優れていることを示す。なお、染料残量が90より多い場合には好ましく、染料残量が90以下である場合には、実用化上問題となる。色ムラ特開2005-17716号公報に記載の方法に従って、以下のように評価した。上記4で得た着色感放射線性組成物が塗布された被膜表面を格子状に区分して2μm四方の区画を形成し、前記区画の各々に前記区画の輝度を0~255の256階調に数値化した輝度値を付する数値化処理を施し、前記数値化処理により付された輝度値と周囲に隣接する全ての隣接区画の平均輝度値との差が5以上である前記区画を有意差区画とした際の、前記有意差区画の総数が全区画数に対して占める割合を算出し、これを、色ムラを評価する指標とした。この数値が小さいほど色ムラが少なく、ザラつきの少ない均一でなめらかな色の画像が得られる。なお、全区画数に対する有意差区画の占める割合が、5未満であれば好ましく、全区画数に対する有意差区画の占める割合が、5以上であるより高い場合には、実用化上問題となる。色移り上記5のようにして作製したカラーフィルタの着色パターン形成面に、乾燥膜厚が1μmとなるようにCT-2000L溶液下地透明剤、富士フイルムエレクトロニクスマテリアルズ株製を塗布し、乾燥させて、透明膜を形成した後、200°Cで5分間加熱処理を行った。加熱終了後、着色パターンに隣接する透明膜の吸光度を顕微分光測定装置大塚電子株製LCF-1500Mにて測定した。得られた透明膜の吸光度の値の割合[]を、加熱前に測定した着色パターンの吸光度に対して算出し、色移りを評価する指標とした。なお、隣接ピクセルへの色移りが、1未満であれば好ましく、隣接ピクセルへの色移りが、10以上であるより高い場合には、実用化上問題となる。[実施例2~20、比較例1~4]実施例1の3着色感放射線性組成物の調製において、色素化合物、バインダー樹脂、光重合開始剤を下記表6に記載の各化合物に変更但し、等質量した以外、実施例1と同様にしてパターンを形成し、更に同様の評価を行った。評価結果は表6に示す。上記表6に示すように、本発明の色素多量体を用いた実施例1~20は、いずれも優れた耐熱性、耐溶剤性を示し、色ムラ、色移りが抑制されたものであることがわかる。[実施例21]固体撮像素子の作製1着色感放射線性組成物の調製実施例1で調製したC.I.PigmentBlue15:6分散液において、顔料を下記着色顔料に替えた以外は同様にして、それぞれ赤色R用顔料分散液R-1、及び緑色G用顔料分散液G-1を調製した。~RGB各色着色画素形成用の着色顔料~赤色R用顔料;C.I.ピグメントレッド254緑色G用顔料;C.I.ピグメントグリーン36とC.I.ピグメントイエロー139との70/30質量比混合物2固体撮像素子用カラーフィルタの作製実施例1において、顔料分散液を赤色R用顔料分散液R-1、及び青色G用顔料分散液G-1に変更し、A色素多量体を添加しなかった以外は同様の操作を行い、赤色R用着色硬化性組成物R-2、及び緑色G用着色硬化性組成物G-2を調整した。3下塗り層付シリコン基板の作製6inchシリコンウエハをオーブン中で200°Cのもと30分加熱処理した。次いで、このシリコンウエハ上に、前記レジスト液を乾燥膜厚が1.5μmになるように塗布し、更に220°Cのオーブン中で1時間加熱乾燥させて下塗り層を形成し、下塗り層付シリコンウエハ基板を得た。4パターン形成緑色硬化性組成物G-2を、下塗り層付シリコンウエハの下塗り層上に塗布し、着色硬化性組成物層塗布膜を形成した。そして、この塗布膜の乾燥膜厚が0.5μmになるように、100°Cのホットプレートを用いて120秒間加熱処理プリベークを行なった。次いで、i線ステッパー露光装置FPA-3000i5Canon株製を使用して365nmの波長でパターンが1.2μm四方のBayerパターンマスクを通して露光した。その後、照射された塗布膜が形成されているシリコンウエハ基板をスピンシャワー現像機DW-30型、株ケミトロニクス製の水平回転テーブル上に載置し、CD-2000富士フイルムエレクトロニクスマテリアルズ株製を用いて23°Cで60秒間パドル現像を行ない、シリコンウエハ基板に1.2μm×1.2μmの緑色G着色パターンを形成した。続いて、前記赤色R用着色感放射線性組成物R-2を用いて、1.2μm×1.2μmの赤色Rの着色パターンを形成した。さらに、実施例6で調製した青色B用着色感放射線性組成物を用いて1.2μm×1.2μmの青色Bの着色パターンを形成して固体撮像素子用のカラーフィルタを作製した。5評価フルカラーのカラーフィルタを固体撮像素子に組み込んだところ、該固体撮像素子は高解像度で色分離性に優れることが確認された。[実施例22]液晶表示装置の作製1液晶表示装置用カラーフィルタの作製緑色硬化性組成物G-2を、550mm×650mmのガラス基板に下記条件でスリット塗布した後、真空乾燥とプリベークprebake100°C80秒を施して、ガラス基板上に着色感放射線性組成物の塗布膜着色硬化性組成物層を形成した。2スリット塗布条件塗布ヘッド先端の開口部の間隙:50μm塗布速度:100mm/秒基板と塗布ヘッドとのクリアランス:150μm乾燥膜厚1.75μm塗布温度:23°Cその後、着色硬化性組成物の塗布膜を、線幅20μmのフォトマスクを介して、日立ハイテクノロジー社製のLE4000Aを用いて、2.5kWの超高圧水銀灯により、パターン状に100mJ/cm2露光した。露光後、塗布膜の全面を無機系現像液商品名:CDK-1、富士フイルムエレクトロニクスマテリアルズ株製の1水溶液で被い、60秒間静止した。3加熱処理静止後、純水をシャワー状に噴射して現像液を洗い流し、露光光硬化処理及び現像処理を施した塗布膜を220°Cのオーブンにて1時間加熱処理したポストベーク。これにより、ガラス基板上に着色硬化性組成物のパターン着色層を形成したカラーフィルタを得た。次に、前記赤色R用着色硬化性組成物R-2を用いて、同様に線幅20μmのライン状の赤色Rの着色パターンを形成した。さらに、同様にして実施例6の着色感放射線性組成物を用いて線幅20μmのライン状の青色Bの着色パターンを形成して液晶表示装置用のブラックマトリクスを有するカラーフィルタを作製した。4評価フルカラーのカラーフィルタにITO透明電極、配向膜等の加工を施し、液晶表示装置を設けた。本発明の重合性組成物は塗布面が均一性が良好で、液晶表示装置は表示ムラもなく、画質は良好であった。"